(57)【要約】  本発明は、１〜７０Ｊ／ｇの融解熱および少なくとも７５％のｍｍ三連子立体規則性指数を有するランダムプロピレンポリマー成分；少なくとも０．１ｗｔ％の官能基を含むＣ２−Ｃ２０オレフィンを含む官能性ポリマーを含む接着組成物であって、該接着組成物は、極性基材に対して２０℃で少なくとも１７５Ｎ／ｍ（１ｌｂ／ｉｎ）のＴピール接着性を有し、非極性基材に対して２０℃で少なくとも１７５Ｎ／ｍ  Ｐａ（１ｌｂ／ｉｎ）のＴピール接着性を有し、極性基材の極性は、非極性基材の極性よりも少なくとも０．１０ユニット高く、シンジオタクチックに富んだ官能性ポリオレフィンは、組成物の重量に対して５ｗｔ％以下で存在する前記接着組成物に関する。さらに、本発明は、接着剤を製造する方法、接着剤を含む製品に関する。【特許請求の範囲】
【請求項１】
１〜７０Ｊ／ｇの融解熱および少なくとも７５％のｍｍ三連子立体規則性指数を有するランダムプロピレンポリマー成分；
少なくとも０．１ｗｔ％の官能基を含むＣ２−Ｃ２０オレフィンを含む官能性ポリマー；および
非官能性可塑剤
を含む接着組成物であって、該接着組成物は、極性基材に対して２０℃で少なくとも１７５Ｎ／ｍ（１ｌｂ／ｉｎ）のＴピール接着性を有し、非極性基材に対して２０℃で少なくとも１７５Ｎ／ｍ  Ｐａ（１ｌｂ／ｉｎ）のＴピール接着性を有し、極性基材の極性は、非極性基材の極性よりも少なくとも０．１０ユニット高く、シノタクチック（ｓｙｎｏｔａｃｔｉｃ）に富んだ官能性ポリオレフィンは５ｗｔ％以下で存在する接着組成物。
【請求項２】
接着組成物の全重量に対して、０．１ｗｔ％〜９９ｗｔ％のランダムプロピレンポリマー成分を含む、請求項１に記載の接着組成物。
【請求項３】
接着組成物の全重量に対して、０．１ｗｔ％〜９９ｗｔ％の官能性ポリマー成分を含む、請求項１または２に記載の接着組成物。
【請求項４】
前記官能性ポリマー成分が、約０．１ｗｔ％〜約１０ｗｔ％の官能基を含む、請求項１〜３のいずれか１項に記載の接着組成物。
【請求項５】
前記官能性ポリマー成分が、約０．５ｗｔ％〜約５ｗｔ％の官能基を含む、請求項１〜４のいずれか１項に記載の接着組成物。
【請求項６】
前記官能基が、無水マレイン酸である、請求項１〜５のいずれか１項に記載の接着組成物。
【請求項７】
前記ランダムプロピレンポリマーが、エチレンおよび４〜６個の炭素原子を有する他のアルファオレフィンから選択されるコモノマーをさらに含む、請求項１〜６のいずれか１項に記載の接着組成物。
【請求項８】
前記ランダムプロピレンポリマーが、２０℃で３００％以上の破壊伸び率を有する、請求項１〜７のいずれか１項に記載の接着組成物。
【請求項９】
前記ランダムプロピレンポリマーが、１４００ＭＰａ未満の曲げ弾性率を有する、請求項１〜８のいずれか１項に記載の接着組成物。
【請求項１０】
極性基材に対して２０℃で少なくとも３５０Ｎ／ｍ（２ｌｂ／ｉｎ）のＴピール接着性を有する、請求項１〜９のいずれか１項に記載の接着組成物。
【請求項１１】
極性基材に対して２０℃で少なくとも５２５Ｎ／ｍ（３ｌｂ／ｉｎ）のＴピール接着性を有する、請求項１〜１０のいずれか１項に記載の接着組成物。
【請求項１２】
極性基材に対して２０℃で少なくとも７００Ｎ／ｍ（４ｌｂ／ｉｎ）のＴピール接着性を有する、請求項１〜１１のいずれか１項に記載の接着組成物。
【請求項１３】
前記ランダムプロピレンポリマーが、５，０００，０００以下の重量平均分子量Ｍｗを有する、請求項１〜１２のいずれか１項に記載の接着組成物。
【請求項１４】
前記ランダムプロピレンポリマーが、３，０００，０００以下の数平均分子量Ｍｎを有する、請求項１〜１３のいずれか１項に記載の接着組成物。
【請求項１５】
前記ランダムプロピレンポリマーが、１０，０００，０００以下のｚ平均分子量Ｍｚを有する、請求項１〜１４のいずれか１項に記載の接着組成物。
【請求項１６】
前記ランダムプロピレンポリマーが、１．５〜４０のＭｗ／Ｍｎを有する、請求項１〜１５のいずれか１項に記載の接着組成物。
【請求項１７】
前記ランダムプロピレンポリマーが、０．９９を超えるｇ’インデックスを有する、請求項１〜１６のいずれか１項に記載の接着組成物。
【請求項１８】
前記ランダムプロピレンポリマーが、約１４０℃以下の結晶化温度を有する、請求項１〜１７のいずれか１項に記載の接着組成物。
【請求項１９】
前記ランダムプロピレンポリマーが、約０．２ｇ／１０分より大きいかまたはそれに等しいメルトフローレートを有する、請求項１〜１８のいずれか１項に記載の接着組成物。
【請求項２０】
前記ランダムプロピレンポリマーが、約０．５〜約３５ジュール／グラムの融解熱を有する、請求項１〜１９のいずれか１項に記載の接着組成物。
【請求項２１】
アイソタクチックなポリプロピレンポリマーにグラフトした、少なくとも０．１ｗｔ％の非晶性ポリプロピレンポリマー、Ｃ２−Ｃ２０ポリマー、エラストマー、耐衝撃コポリマー、粘着付与剤、架橋剤、抗酸化剤、中和剤、核形成剤、充填剤、接着促進剤、オイル、可塑剤、ワックス、エステルポリマー、または前述の１以上を含む組み合わせをさらに含む、請求項１〜２０のいずれか１項に記載の接着組成物。
【請求項２２】
少なくとも０．１ｗｔ％のホモポリプロピレン、アイソタクチックなポリプロピレン、約５０％を超えるｍ−ペンタードを有するアイソタクチックなポリプロピレン、シンジオタクチックなポリプロピレン、プロピレンおよびブタンのランダムコポリマー、プロピレンおよびヘキセンのランダムコポリマー、ポリブテン、エチレン酢酸ビニル、０．９１５以上０．９３５ｇ／ｃｍ３未満の密度を有するポリエチレン、０．９１５以上０．９３５ｇ／ｃｍ３未満の密度を有する直鎖状ポリエチレン、０．８６以上０．９０ｇ／ｃｍ３未満の密度を有するポリエチレン、０．９０以上０．９１５ｇ／ｃｍ３未満の密度を有するポリエチレン、０．９３５〜０．９４５ｇ／ｃｍ３の密度を有するポリエチレン、０．９４５〜０．９８ｇ／ｃｍ３の密度を有するポリエチレン、エチレン酢酸ビニル、エチレンアクリル酸メチル、アクリル酸のコポリマー、ポリメチルメタクリレート、ポリ塩化ビニル、ポリブテン−１、アイソタクチックなポリブテン、ＡＢＳレジン、エチレン−プロピレンゴム（ＥＰＲ）、加硫化ＥＰＲ、ＥＰＤＭ、ＳＢＳ、ポリアミド、ポリカーボネート、架橋化ポリエチレン、エチレンおよびビニルアルコールのコポリマー、ポリスチレン、ポリエステル、ポリアクリロニトリルホモポリマーまたはコポリマー、熱可塑性ポリアミド、ポリアセタール、ポリフッ化ビニリデン、ポリエチレングリコール、イソブチレンおよびパラメチルスチレンのコポリマー、ポリブタジエン、ポリイソプレン、スチレンおよびイソプレンのブタジエンのブロックコポリマーコポリマー、スチレンおよびブタジエンの水素化ブロックコポリマー（ＳＥＢＳ）、または前述の１以上を含む組み合わせをさらに含む、請求項１〜２１のいずれか１項に記載の接着組成物。
【請求項２３】
脂肪族炭化水素レジン、芳香族修飾の脂肪族炭化水素レジン、水素化ポリシクロペンタジエンレジン、ポリシクロペンタンジエンレジン、ガムロジン、ガムロジンエステル、ウッドロジン、ウッドロジンエステル、トールオイルロジン、トールオイルロジンエステル、ポリテルペン、芳香族修飾のポリテルペン、テルペンフェノール、芳香族修飾の水素化ポリシクロペンタジエンレジン、水素化脂肪族レジン、水素化脂肪族芳香族レジン、水素化テルペン、修飾テルペン、水素化ロジン酸、水素化ロジンエステル、および前述の１以上の粘着付与剤を含む組み合わせからなる群から選択される少なくとも０．１ｗｔ％の粘着付与剤をさらに含む、請求項１〜２２のいずれか１項に記載の接着組成物。
【請求項２４】
１０℃〜１５０℃の環球法による軟化点を有し、ジシクロペンタジエン原料から生産される水素化芳香族修飾レジンを含む少なくとも０．１ｗｔ％の粘着付与剤をさらに含む、請求項１〜２３のいずれか１項に記載の接着組成物。
【請求項２５】
Ｃ５／Ｃ６テルペンレジン、スチレンテルペンレジン、アルファメチルスチレンテルペンレジン、Ｃ９テルペンレジン、芳香族修飾のＣ５／Ｃ６レジン、芳香族修飾の環状レジン、芳香族修飾のジシクロペンタジエン系レジン、または前述の１以上の粘着付与剤を含む組み合わせを含む少なくとも０．１ｗｔ％の粘着付与剤をさらに含む、請求項１〜２４のいずれか１項に記載の接着組成物。
【請求項２６】
Ｃ５ジオレフィン、Ｃ５オレフィン、Ｃ６オレフィン、Ｃ９ビニル芳香族化合物、ジシクロペンタジエン、メチルジシクロペンタジエン、テルペン、またはそれらの組み合わせを含む組成物のカチオン重合から得られるレジンを含む少なくとも０．１ｗｔ％の粘着付与剤をさらに含む、請求項１〜２５のいずれか１項に記載の接着組成物。
【請求項２７】
ジシクロペンタジエン、シクロペンタジエンおよび／またはメチルシクロペンタジエンの二量体またはオリゴマー、および／またはビニル芳香族と共に、またはそれらの組み合わせの熱重合から得られるレジンまたは水素化レジンを含む少なくとも０．１ｗｔ％の粘着付与剤をさらに含む、請求項１〜２６のいずれか１項に記載の接着組成物。
【請求項２８】
アルコール、マルチオール（ｍｕｌｔｉｏｌｓ）、アミン、ジアミン、トリアミン、ポリアミン、エチレンジアミン、ジエチレントリアミン、ヘキサメチレンジアミン、ジエチルアニイノプロピルアミン（ｄｉｅｔｈｙｌａｎｉｉｎｏｐｒｏｐｙｌａｍｉｎｅ）、メタンジアミン、およびそれらの組み合わせからなる群から選択される少なくとも０．１ｗｔ％の架橋剤をさらに含む、請求項１〜２７のいずれか１項に記載の接着組成物。
【請求項２９】
２，６−ジ−ｔ−ブチル−ｐ−クレゾール、２，４，６−トリ−ｔ−ブチルフェノール、ビタミンＥ、２−ｔ−ブチル−６−（３’−ｔ−ブチル−５’−メチル−２’−ヒドロキシベンジル）−４−メチルフェニルアクリレート、２，２’−メチレン−ビス（４−メチル−６−ｔ−ブチルフェニル）、２，２’−メチレン−ビス（４−エチル−６−ｔ−ブチル−フェノール）、２，２’−メチレン−ビス（６−シクロヘキシル−４−メチルフェノール）、１，６−ヘキサンジオール−ビス（［３−（３，５−ジ−ｔ−ブチル［４−ヒドロキシフェニル］）］プロピオネート、ペンタエリトリチル−テトラキス−［３−（３，５−ジ−ｔ−ブチル−４−ヒドロキシフェニル）］プロピオネート、およびそれらの組み合わせからなる群から選択される少なくとも０．１ｗｔ％の抗酸化剤をさらに含む、請求項１〜２８のいずれか１項に記載の接着組成物。
【請求項３０】
ステアリン酸カルシウム、水酸化マグネシウム、水酸化アルミニウム、ハイドロタルサイト、およびそれらの組み合わせからなる群から選択される少なくとも０．１ｗｔ％の中和剤をさらに含む、請求項１〜２９のいずれか１項に記載の接着組成物。
【請求項３１】
安息香酸の塩、芳香族カルボン酸のナトリウム塩、ナトリウム−２，２’−メチレン−ビス（４，６−ジ−ｔ−ブチルフェニル）ホスフェート、ベンジルソルビトール、３，４−ジメチルジベンジリデンソルビタールアセタール、シス−エンド−ビシクロ（２．２．１）ヘプタン−２，３−ジカルボン酸の二ナトリウム塩、およびそれらの組み合わせからなる群から選択される少なくとも０．１ｗｔ％の核形成剤をさらに含む、請求項１〜３０のいずれか１項に記載の接着組成物。
【請求項３２】
二酸化チタン、炭酸カルシウム、硫酸バリウム、シリカ、二酸化ケイ素、カーボンブラック、砂、ガラスビーズ、鉱物を含んだ骨材、タルク、クレイ、ナノクレイ、合成ナノクレイ、およびそれらの組み合わせから選択される少なくとも０．１ｗｔ％の充填剤および／またはナノ組成物をさらに含む、請求項１〜３１のいずれか１項に記載の接着組成物。
【請求項３３】
極性酸、ポリアミノアミド、ウレタン、シランエステルカップリング剤、チタン酸エステル、反応性アクリレートモノマー、金属酸塩、ポリフェニレンオキシド、酸化ポリオレフィン、酸修飾したポリオレフィン、無水物修飾したポリオレフィン、シラン、チタン酸塩、オルガノシラン、アクリル、酸、無水物、エポキシレジン、硬化剤、ポリアミド、メチルアクリレート、エポキシ、フェノール系レジン、ポリイソブチレン、アミノアルキル、メルカプトアルキル、エポキシアルキル、ウレイドアルキル、カルボキシ、アクリレートおよびイソシアヌレート官能性シラン、メルカプトプロピルトリメトキシシラン、グリシドキシプロピルトリメトキシシラン、アミノプロピルトリエトキシシラン、アミノエチルアミノプロピルトリメトキシシラン、ウレイドプロピルトリメチルオキシシラン、ビス−ガンマ−トリメトキシシリル−プロピルウレア、１，３，５−トリス−ガンマ−トリメトキシシリルプロピルイソシアヌレート、ビス−ガンマ−トリメトキシシリルプロピルマレエート、フマレートおよびガンマ−メタクリルオキシプロピルトリメトキシシラン、アミノプロピルトリエトキシシラン、並びにそれらの組み合わせおよび誘導体からなる群から選択される少なくとも０．１ｗｔ％の接着促進剤をさらに含む、請求項１〜３２のいずれか１項に記載の接着組成物。
【請求項３４】
接着組成物の全重量に対して、０．１ｗｔ％〜９９ｗｔ％の非官能性可塑剤を含む、請求項１〜３３のいずれか１項に記載の接着組成物。
【請求項３５】
前記非官能性可塑剤が、炭素および水素、並びに水酸化物、アリール、置換アリール、ハロゲン、アルコキシ、カルボキシル、エステル、炭素−炭素不飽和物、アクリレート、酸素および窒素からなる群から選択される約５％未満の官能基を含む、請求項１〜３４のいずれか１項に記載の接着組成物。
【請求項３６】
前記非官能性可塑剤が、０．８５以下の比重、−２０℃以下の流動点を有するＣ６〜Ｃ２００パラフィンもしくはイソパラフィン、またはそれらの組み合わせを含む、請求項１〜３５のいずれか１項に記載の接着組成物。
【請求項３７】
前記非官能性可塑剤が、
上限温度と下限温度との間の差が４０℃以下である蒸留範囲；
１１５℃〜５００℃の最終沸点；
２，０００〜１００ｇ／ｍｏｌの数平均分子量（Ｍｎ）；
２０℃で３．０未満の誘電率；
２５℃での０．５〜２０ｃＳｔの粘度；
０℃未満のガラス転移温度；または
それらの組み合わせ
を含む、請求項１〜３６のいずれか１項に記載の接着組成物。
【請求項３８】
前記非官能性可塑剤が、２００℃以上の引火点、−１０℃以下の流動点、１２０以上の粘度指数、またはそれらの組み合わせを有する、請求項１〜３７のいずれか１項に記載の接着組成物。
【請求項３９】
前記非官能性可塑剤が、Ｃ５〜Ｃ２０アルファオレフィンのポリアルファオレフィンオリゴマーを含む、請求項１〜３８のいずれか１項に記載の接着組成物。
【請求項４０】
前記非官能性可塑剤が、１−オクテン、１−デセン、１−ドデセン、またはそれらの組合せのポリアルファオレフィンオリゴマーを含む、請求項１〜３９のいずれか１項に記載の接着組成物。
【請求項４１】
前記非官能性可塑剤が、１００℃で３ｃＳｔ以上の動粘度、１００以上の粘度指数、−１０℃以下の流動点、またはそれらの組み合わせのポリアルファオレフィンオリゴマーを含む、請求項１〜４０のいずれか１項に記載の接着組成物。
【請求項４２】
前記非官能性可塑剤が、３００〜２１，０００ｇ／ｍｏｌの数平均分子量を有するポリアルファオレフィンオリゴマーを含む、請求項１〜４１のいずれか１項に記載の接着組成物。
【請求項４３】
前記非官能性可塑剤が、イソブチレン、１−ブテン、２−ブテン、またはそれらの組み合わせを含むオリゴマーを含む、請求項１〜４２のいずれか１項に記載の接着組成物。
【請求項４４】
前記非官能性可塑剤が、脂肪族オイル、ナフテニックオイル、ホワイトオイル、およびそれらの組み合わせからなる群から選択される少なくとも０．１ｗｔ％のオイルを含む、請求項１〜４３のいずれか１項に記載の接着組成物。
【請求項４５】
少なくとも０．１ｗｔ％のフタル酸エステル系可塑剤をさらに含む、請求項１〜４４のいずれか１項に記載の接着組成物。
【請求項４６】
ジ−イソ−ウンデシルフタレート、ジ−イソ−ノニルフタレート、ジオクチルフタレート、およびそれらの組み合わせからなる群から選択される少なくとも０．１ｗｔ％の可塑剤をさらに含む、請求項１〜４５のいずれか１項に記載の接着組成物。
【請求項４７】
ポリプロピレンワックス、ポリエチレンワックス、フィッシャー・トロプシュワックス、酸化フィッシャー・トロプシュワックス、ヒドロキシステアルアミドワックス、官能性ワックス、非晶質ワックス、微結晶性ワックス、蜜ろう、植物性ワックス、石油ワックス、パラフィンワックス、化学修飾した炭化水素ワックス、置換したアミドワックス、それらの組み合わせ、および前述の１以上のワックスの誘導体からなる群から選択される少なくとも０．１ｗｔ％のワックスをさらに含む、請求項１〜４６のいずれか１項に記載の接着組成物。
【請求項４８】
５０００以下の数平均分子量を有する少なくとも０．１ｗｔ％の１以上のポリマーをさらに含み、該ポリマーが、プロピレン、ブテン、ペンテン、ヘキセンまたはそれらの組み合わせである、請求項１〜４７のいずれか１項に記載の接着組成物。
【請求項４９】
２以上の相を有するブレンドをさらに含み、不連続相が、ポリエステルまたはプロピレン系ポリマーを含み、連続相が官能基で官能化されたプロピレンコポリマーを含む、請求項１〜４８のいずれか１項に記載の接着組成物。
【請求項５０】
少なくとも０．１ｗｔ％のブロック、アンチブロック、色素、染料、着色料、加工助剤、ＵＶ安定化剤、潤滑剤、アジュバント、界面活性剤、カラーマスターバッチ、流動性改善剤、結晶化助剤、安定化剤、消泡剤、防腐剤、増粘剤、レオロジー調整剤、保湿剤、水、またはそれらの組み合わせをさらに含む、請求項１〜４９のいずれか１項に記載の接着組成物。
【請求項５１】
ヒンダードフェノール、含硫黄フェノール、リン含有フェノール、１，３，５−トリメチル−２，４，６−トリス（３−５−ジ−ｔｅｒｔ−ブチル−４−ヒドロキシベンジル）ベンゼン、ペンタエリトリトール・テトラキス−３（３，５−ジ−ｔｅｒｔ−ブチル−４−ヒドロキシフェニル）プロピオネート、ｎ−オクタデシル−３（３，５−ジ−ｔｅｒｔ−ブチル−４−ヒドロキシルフェニル）プロピオネート、４，４’−メチレンビス（４−メチル−６−ｔｅｒｔ−ブチルフェノール）、４，４’−チオビス（６−ｔｅｒｔ−ブチル−ｏ−クレゾール）、２，６−ジ−ｔｅｒｔ−ブチルフェノール、６−（４−ヒドロキシフェノキシ）−２，４−ビス（ｎ−オクチルチオ）−１，３，５−トリアジン、２，４，６−トリス（４−ヒドロキシ−３，５−ジ−ｔｅｒｔ−ブチル−フェノキシ）−１，３，５−トリアジン、ジ−ｎ−オクタデシル−３，５−ジ−ｔｅｒｔ−ブチル−４−ヒドロキシベンジルホスホネート、２−（ｎ−オクチルチオ）エチル−３，５−ジ−ｔｅｒｔ−ブチル−４−ヒドロキシベンゾエート、ソルビトール・ヘキサ−（３，３，５−ジ−ｔｅｒｔ−ブチル−４−ヒドロキシ−フェニル）プロピオネート、およびそれらの組み合わせまたは誘導体からなる群から選択される少なくとも０．１ｗｔ％の１以上の安定化剤を含む、請求項１〜５０のいずれか１項に記載の接着組成物。
【請求項５２】
包装接着剤、使い捨て品、消耗品、フィルム、感圧接着剤、ラミネート品、繊維製品、熱溶解接着剤、カーペット、テープ、ルーフィング成分、反射品、木工品、基材に接着させるためのラベル、製本品、道路標示組成物、シーラント組成物、舗装組成物、スティックのり、パイプ被覆品、透明な窓ガラスを有する物品、またはそれらの組み合わせをさらに含む、請求項１〜５１のいずれか１項に記載の接着組成物。
【請求項５３】
３０秒以下の固定時間を有する、請求項１〜５２のいずれか１項に記載の接着組成物。
【請求項５４】
前記極性基材の極性が、前記非極性基材の極性よりも少なくとも０．２０ｘｐユニット高く、所定の基材「ｓ」に対するｘｐが、式：
ｘｓｐ＝γｓｐ／γｓ
によって定義され、式中、γｓは、所定の基材「ｓ」の表面張力であり、等式：
γｓ＝γｓｄ＋γｓｐ
によって定義され、式中、γｓｄは、所定の基材「ｓ」の表面張力の分散成分であり、分散力相互作用から生じ、γｓｐは、所定の基材「ｓ」の表面量力の極性成分であり、双極子および特定の相互作用から生じる、請求項１〜５３のいずれか１項に記載の接着組成物。
【請求項５５】
前記極性基材の極性が、前記非極性基材の極性よりも少なくとも０．３０ｘｐユニット高い、請求項５４に記載の接着組成物。
【請求項５６】
前記極性基材の極性が、前記非極性基材の極性よりも少なくとも０．４０ｘｐユニット高い、請求項５４〜５５のいずれか１項に記載の接着組成物。
【請求項５７】
前記極性基材の極性が、前記非極性基材の極性よりも少なくとも０．５０ｘｐユニット高い、請求項５４〜５６のいずれか１項に記載の接着組成物。
【請求項５８】
前記極性基材の極性が、前記非極性基材の極性よりも少なくとも０．６０ｘｐユニット高い、請求項５４〜５７のいずれか１項に記載の接着組成物。
【請求項５９】
前記極性基材の極性が、前記非極性基材の極性よりも少なくとも０．７０ｘｐユニット高い、請求項５４〜５８のいずれか１項に記載の接着組成物。
【請求項６０】
前記極性基材の極性が、前記非極性基材の極性よりも少なくとも０．８０ｘｐユニット高い、請求項５４〜５９のいずれか１項に記載の接着組成物。
【請求項６１】
１〜７０Ｊ／ｇの融解熱および少なくとも７５％のｍｍ三連子立体規則性指数を有するランダムプロピレンポリマー成分；
非官能性可塑剤；および
Ｃ２−Ｃ２０オレフィンおよび少なくとも０．１ｗｔ％の官能基を含むポリマーの接触生産物
を含む接着組成物であって、該接着組成物は、極性基材に対して２０℃で少なくとも１７５Ｎ／ｍ（１ｌｂ／ｉｎ）のＴピール接着性を有し、非極性基材に対して２０℃で少なくとも１７５Ｎ／ｍ  Ｐａ（１ｌｂ／ｉｎ）のＴピール接着性を有し、極性基材の極性は、非極性基材の極性よりも少なくとも０．１０ユニット高く、シンジオタクチックに富んだ官能性ポリオレフィンは５ｗｔ％以下で存在する接着組成物。
【請求項６２】
前記ランダムプロピレンポリマーが、
６８〜９２モルパーセントのプロピレン；
８〜３２モルパーセントのコモノマー
を含む請求項６１に記載の接着組成物であって、該接着組成物は、アイソタクチックなポリプロピレンに対して約５９５Ｎ／ｍ（３．４ｌｂ／ｉｎ）を超えるＴピール接着性、アルミニウムに対して約７００Ｎ／ｍ（４．０ｌｂ／ｉｎ）を超えるＴピール接着性、およびポリエステルに対して約１９２．５Ｎ／ｍ（１．１ｌｂ／ｉｎ）を超えるＴピール接着性を有する請求項６１に記載の接着組成物。
【請求項６３】
前記コモノマーがエチレンである、請求項６１〜６２のいずれか１項に記載の接着組成物。
【請求項６４】
前記ランダムプロピレンポリマーが、１３〜２３ｍｏｌ％のエチレンを含む、請求項６１〜６３のいずれか１項に記載の接着組成物。
【請求項６５】
前記官能性ポリマー成分が、約０．１〜約１０ｗｔ％の官能基を含むランダムプロピレンポリマーを含む、請求項６１〜６４のいずれか１項に記載の接着組成物。
【請求項６６】
前記官能性ポリマー成分が、約０．５〜約５ｗｔ％の官能基を含む、請求項６１〜６５のいずれか１項に記載の接着組成物。
【請求項６７】
前記官能基が無水マレイン酸である、請求項６１〜６６のいずれか１項に記載の接着組成物。
【請求項６８】
前記極性基材の極性が、前記非極性基材の極性よりも少なくとも０．１５ｘｐユニット高く、所定の基材「ｓ」に対するｘｐが、式：
ｘｓｐ＝γｓｐ／γｓ
によって定義され、式中、γｓは、所定の基材「ｓ」の表面張力であり、等式：
γｓ＝γｓｄ＋γｓｐ
によって定義され、式中、γｓｄは、所定の基材「ｓ」の表面張力の分散成分であり、分散力相互作用から生じ、γｓｐは、所定の基材「ｓ」の表面量力の極性成分であり、双極子および特定の相互作用から生じる、請求項６１〜６７のいずれか１項に記載の接着組成物。
【請求項６９】
前記極性基材の極性が、非極性基材の極性よりも少なくとも０．２０ｘｐユニット高い、請求項６１〜６８のいずれか１項に記載の接着組成物。
【請求項７０】
前記極性基材の極性が、非極性基材の極性よりも少なくとも０．２５ｘｐユニット高い、請求項６１〜６９のいずれか１項に記載の接着組成物。
【請求項７１】
前記極性基材の極性が、非極性基材の極性よりも少なくとも０．３０ｘｐユニット高い、請求項６１〜７０のいずれか１項に記載の接着組成物。
【請求項７２】
前記極性基材の極性が、非極性基材の極性よりも少なくとも０．４０ｘｐユニット高い、請求項６１〜７１のいずれか１項に記載の接着組成物。
【請求項７３】
前記極性基材の極性が、非極性基材の極性よりも少なくとも０．５０ｘｐユニット高い、請求項６１〜７２のいずれか１項に記載の接着組成物。
【請求項７４】
前記極性基材の極性が、非極性基材の極性よりも少なくとも０．７５ｘｐユニット高い、請求項６１〜７３のいずれか１項に記載の接着組成物。
【請求項７５】
接着組成物を製造するためのプロセスであって、該プロセスは、１〜７０Ｊ／ｇの融解熱および少なくとも７５％のｍｍ三連子立体規則性指数を有するランダムプロピレンポリマー、Ｃ２−Ｃ２０ポリマーおよび少なくとも０．１ｗｔ％の官能基を含む官能性ポリマー成分、および非官能性可塑剤を組み合わせ、該接着組成物を製造する工程を含み、該接着組成物は、極性基材に対して２０℃で少なくとも１７５Ｎ／ｍ（１ｌｂ／ｉｎ）のＴピール接着性を有し、非極性基材に対して少なくとも１７５Ｎ／ｍ（１ｌｂ／ｉｎ）のＴピール接着性を有し、極性基材の極性は、非極性基材の極性よりも少なくとも０．１０ユニット高く、シンジオタクチックに富んだ官能性ポリオレフィンポリマーは組成物の重量に対して５ｗｔ％以下で存在するプロセス。
【請求項７６】
前記ランダムプロピレンポリマーが、プロピレン、およびエチレンまたは４〜６個の炭素原子を有する他のアルファオレフィンから選択されるコモノマーを含む、請求項７５に記載のプロセス。
【請求項７７】
前記プロピレンポリマーが、
６８〜９２モルパーセントのプロピレン；
８〜３２モルパーセントの前記コモノマー
を含む、請求項７５〜７６のいずれか１項に記載のプロセス。
【請求項７８】
前記接着組成物が、アイソタクチックなポリプロピレンに対して約５９５Ｎ／ｍ（３．４ｌｂ／ｉｎ）を超えるＴピール接着性、アルミニウムに対して約７００Ｎ／ｍ（４．０ｌｂ／ｉｎ）を超えるＴピール接着性、およびポリエステルに対して約１９２．５Ｎ／ｍ（１．１ｌｂ／ｉｎ）を超えるＴピール接着性を有する、請求項７５〜７７のいずれか１項に記載のプロセス。
【請求項７９】
前記極性基材の極性が、前記非極性基材の極性よりも少なくとも０．２０ｘｐユニット高く、所定の基材「ｓ」に対するｘｐが、式：
ｘｓｐ＝γｓｐ／γｓ
によって定義され、式中、γｓは、所定の基材「ｓ」の表面張力であり、等式：
γｓ＝γｓｄ＋γｓｐ
によって定義され、式中、γｓｄは、所定の基材「ｓ」の表面張力の分散成分であり、分散力相互作用から生じ、γｓｐは、所定の基材「ｓ」の表面量力の極性成分であり、双極子および特定の相互作用から生じる、請求項７５〜７８のいずれか１項に記載のプロセス。
【請求項８０】
請求項１〜７９のいずれか１項に記載の接着組成物を含む物品。
【請求項８１】
前記物品がおむつを含む、請求項８０に記載の物品。
【請求項８２】
前記物品が女性用生理用品である、請求項８０に記載の物品。
【請求項８３】
前記物品が不織布基材を含む、請求項８０に記載の物品。
【請求項８４】
請求項１〜７９のいずれか１項に記載の接着組成物を含む成形品。
【請求項８５】
請求項１〜７９のいずれか１項に記載の接着組成物を含む繊維。
【請求項８６】
請求項１〜７９のいずれか１項に記載の接着組成物を含む不織布。
【請求項８７】
請求項１〜７９のいずれか１項に記載の接着組成物を用いて少なくとも部分的に被覆される繊維。
【請求項８８】
請求項１〜７９のいずれか１項に記載の接着組成物を用いて少なくとも部分的に被覆される不織布。
【発明の詳細な説明】
【技術分野】
【０００１】
発明者：
マン・フー・チェ（Ｍｕｎ  Ｆｕ  Ｔｓｅ）
ジェーン−ロッチェ・シャウダー（Ｊｅａｎ−Ｒｏｃｈ  Ｓｃｈａｕｄｅｒ）
ジェームズ・リー（Ｊａｍｅｓ  Ｌｉ）
トーチナル・Ａ．マシュー（Ｔｈｏｔｔｉｎａｌ  Ａ．Ｍａｔｈｅｗ）
【０００２】
優先権主張
本出願は、２００５年６月２４日出願の米国仮特許出願第６０／６９４，１０７号に対する優先権を主張する。
【０００３】
発明の分野
本発明は、ポリマー組成物、接着組成物、接着添加剤、接着組成物を含む製品、およびそれらを製造するプロセスに関する。ポリマー組成物は、官能性ポリマーを含むランダムプロピレンポリマー、および可塑剤を含む。
【背景技術】
【０００４】
オレフィン系ポリマー（ポリオレフィン）は、化学的に不活性であり、低密度しかも低コストであるため、様々な用途において幅広く用いられている。これらの用途には、接着剤、タイ層、スキン層、フィルム、繊維、製品、ラミネート、外側被覆したパーツ、同時注入されるパーツ、およびそれらの組み合わせに関連するものが挙げられる。
【０００５】
ポリオレフィン接着剤は、様々なフィルムに形成されることができ、種々の基材にラミネートし、被覆し、または共押出しすることができる。フィルムおよび基材は、他の材料と組み合わせて、複数の層を有する構造体を形成することができ、各々の層は、特定の目的を有することができる。包装ラミネートは、例えば、紙または板紙の構造的に堅いコア層、外側液密層、アルミホイルの中間層などの酸素ガス防壁、および／または用途ニーズに応じた他の層などの複数の層を含んでもよい。
【０００６】
効果的な接着を提供するために、大部分の用途において層間の良好な接着強度または緊密な結合状態を達成することが好ましい。しかしながら、相対的に非極性のオレフィン系ポリマーは、それらより極性が高い基材には通常十分に接着しない。
【０００７】
特定の用途では、「軟質」エラストマー様接着が必要な場合があり、接着剤と併用して、無極性流動体および／または非官能性可塑剤（ＮＦＰ）を用いて得ることができる。しかしながら、ポリエステル、コロナ放電処理したポリオレフィン、イオノマー、ナイロン、ポリ（ビニルアルコール）、ポリ（ビニリデンクロリド）、ポリカーボネート、金属、ガラスなどの極性基材への無極性流動体および／またはＮＦＰ修飾したポリオレフィン組成物の結合力は、接着表面の接触面での表面活性および／または流動体／ＮＦＰ濃縮体の欠如により、一般的には低い。さらに、当該技術分野において知られている接着剤の溶融加工性を改善する必要がある。
【０００８】
したがって、極性および非極性基材に密着させて結合させる接着剤、好ましくは成形しやすい接着剤が必要である。この必要性は、種々の温度条件下で、反応性産物の存在下で結合力の優れた耐久性を示す接着剤まで広がっている。
【０００９】
さらに、タイ層として機能することができる接着組成物が必要である。このような接着組成物は、種々の極性基材と非極性基材との間の接着を示す必要がある。
【００１０】
多数の参考文献は、接着促進剤としてシンジオタクチックなポリプロピレンを含む組成物に関する。例としては、特願平０１−１５２４４８号、特許第２８２４０８２号、米国特許第５，４７６，９１４号、同第６，１８４，３２６号、および同第６，２４５，８７０号が挙げられ、これらの全ては、フィナ・テクノロジー・インコーポレイティッド（Ｆｉｎａ  Ｔｅｃｈｎｏｌｏｇｙ  Ｉｎｃ．）に権利譲渡されており、８０％を超えるｒダイアードを有するシンジオタクチックなポリプロピレンを含む組成物を生産することができるバナジウム触媒に関する。しかしながら、それらは、官能性プロピレンコポリマー接着組成物については開示していない。
【００１１】
２００４年１０月８日出願の米国特許出願第１０／９６２，３１２号は、成形品に用いるためのポリプロピレンの熱可塑性組成物を開示する。この参考文献は、０．２５ｗｔ％の無水マレイン酸を有するマレイン酸化ポリプロピレンコポリマーを開示するが、接着剤または接着性に関しては何も記載していない。
【００１２】
さらに、ワンら（Ｗａｎｇ  ｅｔ  ａｌ．）による米国特許第６，６５６，３８５号は、粘着付与剤、場合により可塑剤および／または安定化剤と共に、約１５〜約７０％のシンジオタクチックなポリプロピレンおよび非晶質なポリ（アルファオレフィン）を含むホットメルト接着剤に関する。ワンは、７０％を超えるｒダイアードを有するようにシンジオタクチックなポリプロピレンを定義している。このように、ワンは、官能性プロピレンコポリマー接着組成物については開示していない。
【００１３】
ノゲーズ（Ｎｏｇｕｅｓ）による米国特許第４，８２２，６８８号は、酸無水物とグラフトすることによって修飾したポリプロピレンを含む接着組成物に関し、それは、ポリオールまたはポリアミンなどの少なくとも２つの基を持つ化合物とさらに反応する。ノゲーズは官能性ポリオレフィンを開示するが、この参考文献は、接着を改善する官能性プロピレンコポリマー接着促進剤については開示していない。
【００１４】
国際公開第０２／０３６６５１号は、種々のマレイン酸化プロピレン系ポリマーを開示し、第２６頁に記載されるように、このようなポリマーは、ポリプロピレンマトリックスとガラス繊維との間の接着促進剤として、またはポリアミド／ポリプロピレンブレンドの適合剤として、あるいはガラス充填ポリアミド／ポリプロピレンブレンドの崩壊伸び率を増加させるために用いられてもよい。
【００１５】
米国特許第６，３１０，１３４号（および関連する分割した米国特許出願第２００２／００１０２５７号）は、低分子量の修飾したポリオレフィンと選択溶媒との組み合わせのようである溶媒ベースのプライマーを開示している。この開示はまた、三連子立体規則性については特定していない。
【００１６】
欧州特許第１３６６０８７号は、修飾したポリマーがプライマーとして選択溶媒と共に用いられる非塩素化接着促進剤を開示している。実施例２では、約５．２カロリー／グラムの融解熱を有する８０モル％のプロピレン誘導ユニットを含む未修飾ポリマーが用いられているが、三連子立体規則性レベルについては示されていない。
【００１７】
米国特許第６，６２７，７２３号は、プロピレン系ポリマーを含む接着剤を開示し、このポリマーは、特に、約３０〜約８０Ｊ／ｇの融解熱を有する。
【００１８】
米国特許第６，７４７，１１４号は、プロピレン系ポリマーを含む接着剤を開示し、このポリマーは、特に、１．０７未満の特定の二連子分布と共に特定の貯蔵弾性率（Ｇ’）を有する。
【００１９】
米国特許出願第２００６／００２００６７は、シンジオタクチックに富んだ官能性ポリオレフィンのブレンドを開示している。
【００２０】
したがって、好ましくは柔らかさおよび／または柔軟性を維持しながら、極性基材および非極性基材の両方に対して接着性の利点を示す官能性プロピレンコポリマーを含むポリマー組成物が必要である。
【００２１】
対象とする追加の参考文献には、米国特許第６，２０７，６０６号、米国特許第６，２５８，９０３号、米国特許第６，２７１，３２３号、米国特許第６，３４０，７０３号、米国特許第６，２９７，３０１号、米国特許第６，１８４，３２７号、米国特許第６，２２５，４３２号、米国特許第６，３４２，５７４号、米国特許第６，１４７，１８０号、米国特許第６，１１４，４５７号、米国特許第６，１４３，８４６号、米国特許第５，９９８，５４７号、米国特許第５，６９６，０４５号、米国特許第５，３５０，８１７号、および米国特許第６，６５９，９６５号、米国特許出願２００１／０００７８９６Ａ１、国際公開第００／３７５１４号、国際公開第０１／８１４９３号、国際公開第９８／４９２２９号、国際公開第９８／３２７８４号、国際公開第２００４／０１４９９８号、国際公開第２００３／０４００９５号、国際公開第２００３／０４０２０１号、国際公開第２００３／０４０２０２号、国際公開第２００３／０４０２３３号、国際公開第２００３／０４０４４２号、および国際公開第０１／０９２００号が含まれる。
【００２２】
したがって、極性基材および非極性基材の両方に対して接着性の利点を示す官能性プロピレンコポリマーおよび可塑剤を含むポリマー組成物が必要である。
【発明の開示】
【課題を解決するための手段】
【００２３】
本発明は、
０．５〜７０Ｊ／ｇの融解熱および少なくとも７５％のｍｍ三連子立体規則性指数を有するランダムプロピレンポリマー成分；
少なくとも０．１ｗｔ％の官能基を含むＣ２−Ｃ２０オレフィンを含む官能性ポリマー成分；および
非官能性可塑剤
を含む接着組成物に関し、ここで、該接着組成物は、極性基材に対して２０℃で少なくとも１７５Ｎ／ｍ（１ｌｂ／ｉｎ）のＴピール接着性を有し、非極性基材に対して２０℃で少なくとも１７５Ｎ／ｍ  Ｐａ（１ｌｂ／ｉｎ）のＴピール接着性を有し、極性基材の極性は、非極性基材の極性よりも少なくとも０．１０ユニット高く、シンジオタクチックに富んだ官能性ポリオレフィンは５ｗｔ％以下で存在する。
【００２４】
別の態様では、本発明は、
０．５〜７０Ｊ／ｇの融解熱および少なくとも７５％のｍｍ三連子立体規則性指数を有するランダムプロピレンポリマー成分；
非官能性可塑剤；および
Ｃ２−Ｃ２０オレフィンおよび少なくとも０．１ｗｔ％の官能基を含むポリマーの接触生産物
を含む接着組成物に関し、ここで、該接着組成物は、極性基材に対して２０℃で少なくとも１７５Ｎ／ｍ（１ｌｂ／ｉｎ）のＴピール接着性を有し、非極性基材に対して２０℃で少なくとも１７５Ｎ／ｍ  Ｐａ（１ｌｂ／ｉｎ）のＴピール接着性を有し、極性基材の極性は、非極性基材の極性よりも少なくとも０．１０ユニット高く、シンジオタクチックに富んだ官能性ポリオレフィンは５ｗｔ％以下で存在する。
【００２５】
なお別の態様では、本発明は、０．５〜７０Ｊ／ｇの融解熱；少なくとも７５％のｍｍ三連子立体規則性指数を有するランダムプロピレンポリマー、Ｃ２−Ｃ２０ポリマーおよび少なくとも０．１ｗｔ％の官能基を含む官能性ポリマー成分；および非官能性可塑剤を組み合わせる工程を含む接着組成物を製造するためのプロセスに関し、
ここで、該接着組成物は、極性基材に対して２０℃で少なくとも１７５Ｎ／ｍ（１ｌｂ／ｉｎ）のＴピール接着性を有し、非極性基材に対して少なくとも１７５Ｎ／ｍ（１ｌｂ／ｉｎ）のＴピール接着性を有し、極性基材の極性は、非極性基材の極性よりも少なくとも０．１０ユニット高く、シンジオタクチックに富んだ官能性ポリオレフィンは５ｗｔ％以下で存在する。
【００２６】
本発明はまた、本明細書中に開示した接着組成物を含む製品に関する。
【００２７】
「シンジオタクチックに富んだ官能性ポリオレフィンポリマー」（ｓｒＰＰ）はまた、「シンジオタクチックに富んだ官能性ポリオレフィン」（ｓｒＰＯ）と呼ばれ、イーウェン（Ｅｗｅｎ）法に従って測定される５０％以上のｒ−ダイアードで含むポリオレフィンポリマーであると定義される（ジェイ・エイ・イーウェン（Ｊ．Ａ．Ｅｗｅｎ）、「オレフィンの触媒重合（Ｃａｔａｌｙｔｉｃ  Ｐｏｌｙｍｅｒｉｚａｔｉｏｎ  ｏｆ  Ｏｌｅｆｉｎｓ）」ティー・ケイイ（Ｔ．Ｋｅｉｉ）、ケイ・ソガ（Ｋ．Ｓｏｇａ）編集、講談社エルゼビア出版、東京、１９８６年、Ｐ．２７１を参照されたい）。
【発明を実施するための最良の形態】
【００２８】
定義
本発明および請求の範囲の目的のために、並びに参照の簡略化のために、ポリマーがオレフィンを含むとして言及される場合には、ポリマーに存在するオレフィンは、オレフィンの重合した形態である。参照の簡略化のために、ポリプロピレンはＰＰと省略され、アイソタクチックなポリプロピレンはｉＰＰと省略され、シンジオタクチックなポリプロピレンはｓＰＰと省略され、シンジオタクチックに富んだポリプロピレンはｓｒＰＰと省略される。省略形ｓＰＰの使用は、ｓｒＰＰを含む。全体を通して、制限的な範囲は、種々の物理的な特性および成分組成に関して開示される。なお、全体を通して、任意の下限末端は、同じ特性の任意の上限末端と組み合わせて、任意の開示される物理的および／または組成特性に関する特定の範囲を提供してもよい。
【００２９】
本発明および特許請求の範囲の目的ために、用語オリゴマーは、２〜４０マーユニットを有する組成物を意味し、用語ポリマーは、４１マー以上のユニットを有する組成物を意味する。マーは、オリゴマー化または重合反応において用いられるモノマー（類）に元々は対応するオリゴマーまたはポリマーのユニットとして定義される。例えば、ポリエチレンの「マー」は、エチレンである。簡単にするために、ポリマーに言及する場合、この参照はまた、特に他に特定されない限り、オリゴマーにも当てはめてよい。したがって、用語ポリマーおよびオリゴマーは、他に特定されない限り、本明細書中では相互に交換可能であってもよい。さらに、他に言及されない限り、用語「ポリマー」は、ホモポリマー（即ち、本質的に１種のモノマーを含むポリマー）、および／またはコポリマー（即ち、１種を超えるモノマーを含むポリマー）を含んでもよい。
【００３０】
本発明の目的および特許請求の範囲の目的のために、用語コポリマーは、２以上のモノマーを含む任意のポリマーを意味する。
【００３１】
さらに、当業者であればすぐにわかることであるが、触媒成分が中立に安定な成分形態を含むものとして定義される場合、該成分の活性形態は、モノマーと反応してポリマーを生成する形態である。
【００３２】
周期律表（ｔｈｅ  Ｐｅｒｉｏｄｉｃ  Ｔａｂｌｅ  ｏｆ  ｔｈｅ  Ｅｌｅｍｅｎｔｓ）の新規な注釈ナンバーリングスキームが、ケミカル・アンド・エンジニアーリング・ニュース（ＣＨＥＭＩＣＡＬ  ＡＮＤ  ＥＮＧＩＮＥＥＲＩＮＧ  ＮＥＷＳ）、６３（５）、２７（１９８５）で示されるように本明細書中に用いられる。
【００３３】
本明細書中で使用するとき、用語「ポリプロピレン」、「プロピレンポリマー」または「ＰＰ」は、５０〜１００重量％のプロピレンを含むホモポリマー、コポリマー、ターポリマー、およびインターポリマーを意味する。
【００３４】
融点（Ｔｍ）、ピーク結晶化温度（Ｔｃ）、融解熱（Ｈｆ）および結晶化度％は、ＡＳＴＭ  Ｅ７９４−８５に従って下記の手法を用いて測定される。示差走査熱量測定（Ｄｉｆｆｅｒｅｎｔｉａｌ  ｓｃａｎｎｉｎｇ  ｃａｌｏｒｉｍｅｔｒｉｃ：ＤＳＣ）データは、ＴＡインスツルメントモデル２９１０マシーンまたはパーキン・エルマー（Ｐｅｒｋｉｎ−Ｅｌｍｅｒ）ＤＳＣ７マシーンを用いて得られる。ＴＡインスツルメント２９１０マシーンおよびパーキン・エルマーＤＳＣ７マシーンが異なるＤＳＣデータを生じる事象では、ＴＡインスツルメントモデル２９１０のデータが用いられる。約５〜１０ｍｇと計量される試料は、アルミニウム試料パンに密封される。ＤＳＣデータは、まず試料を−５０℃まで冷却し、次に１０℃／分の速度で２００℃まで徐々に加熱することによって記録される。試料を２００℃で５分間維持し、その後、第２の冷却−加熱サイクルを適用する。第１および第２のサイクル熱事象が記録される。融解曲線下の領域を測定し、融解熱および結晶化度の測定に用いられる。結晶化度パーセント（Ｘ％）は、式：Ｘ％＝［曲線下の領域（ジュール／グラム）／Ｂ（ジュール／グラム）］＊１００を用いて計算される。Ｂは、主要なモノマー成分のホモポリマーの融解熱である。Ｂに関するこれらの値は、ポリマー・ハンドブック（Ｐｏｌｙｍｅｒ  Ｈａｎｄｂｏｏｋ）第４版、ジョン・ウィリー・アンド・ソンス（Ｊｏｈｎ  Ｗｉｌｅｙ  ａｎｄ  Ｓｏｎｓ）出版、ニューヨーク、１９９９年から得られる。１８９Ｊ／ｇ（Ｂ）の値は、１００％の結晶性ポリプロピレンに対する融解熱として用いられる。２９０Ｊ／ｇ（Ｂ）の値は、１００％の結晶性ポリエチレンに対する融解熱として用いられる。半結晶性ポリマーに関しては、大きな結晶化度を有し、融解温度は、第２の熱サイクル（または第２の融解）中に測定され、記録される。半非晶質なポリマーに関しては、比較的に低いレベルの結晶化度を有し、融解温度は、第１の加熱サイクル中に測定され、記録される。ＤＳＣ測定前に、結晶化度のレベルを最小にするために、（典型的には、周囲温度で最大約５日間持続することによって）試料を寝かしまたはアニールする。
【００３５】
本明細書中で使用するとき、用語「不織布」または「不織布地」は、例えば、スパンボンド、溶融混合、サーモボンド、またはそれらの組み合わせなどの方法によって加工される繊維の集合物から作成される任意の材料を意味する。
【００３６】
非極性基材は、以下で記載される方法によって測定される極性が０．１０未満である任意の基材である。非極性基材の例には、ポリエチレン、ポリプロピレン、および／または同等物などのオレフィンポリマーが含まれる。極性基材は、以下で記載される方法によって測定される極性が０．１０以上である任意の基材である。極性基材の例には、ポリエステル、ポリアミドおよび／またはアルミニウムなどの金属基材が含まれる。本発明が用いられるとよい本明細書中に列挙される例示的な基材は、単に例として提供され、特に他に指摘がなければ、本発明を限定することを意図してはいない。好ましい態様では、極性基材の極性は、以下で記載される方法に従って測定される非極性基材の極性よりも少なくとも０．１５ユニット高い（好ましくは、少なくとも０．２０、０．２５、０．３０、０．３５、０．４０、０．４５、０．５０、０．５５、０．６０、０．６５、０．７０、０．７５、０．８０、０．８５、０．９０または０．９５ユニット高い）。別の好ましい態様では、極性基材の極性は、０．２０〜１．０、好ましくは０．２５〜１．０、好ましくは３．０〜．０９９、好ましくは０．３５〜０．９５、好ましくは０．４０〜０．９５、好ましくは０．４５〜０．９５、好ましくは０．５０〜０．９５、好ましくは０．６０〜０９．５、好ましくは０．６５〜０．９５、好ましくは０．７０〜０．９５、好ましくは０．７５〜０．９５、好ましくは０．８０〜０．９５、好ましくは０．８５〜０．９５、好ましくは０．９０〜０９．５である。
【００３７】
基材極性
本明細書中の目的のために、極性基材は、０．１０以上の極性（ｘＰ）を有する基材であると定義される。非極性基材は、０．１０未満の極性を有する基材として定義される。基材の極性は、本明細書中では「ｘｓｐ」と省略され、
ｘｓｐ＝γｓｐ／γｓ
として定義され、式中、γｓは、基材の表面張力であり、等式；
γｓ＝γｓｄ＋γｓｐ
として定義され、式中、γｓｄは、分散力相互作用から生じる分散成分であり、γｓＰは、双極子および特定の相互作用から生じる極性成分である。
【００３８】
所定の基材「ｓ」のγｓｄおよびγｓｐの値は、基材上の２つのプロービング液の接触角を用いる以下に記載される調和平均法を用いて測定される。
【００３９】
接触角測定
２つのプロービング液の接触角は、所定のポリマーまたは他の基材に対するγｄおよびγｐの値を測定するために用いられる。第１のプロービング液は、ヨウ化メチレンであり、第２のプロービング液は、脱イオン水であり、接触角の液滴量は７μＬである。重要なことには、これらのプロービング液（即ち、水およびヨウ化メチレン）は、試験される基材に関しては非溶媒であって、そうでなければ、結果は誤りとなる。他に特定されなければ、高分子性基材試料は、１インチ×１インチ×１／８インチの枠にこのポリマーを圧搾−成形することによって調製される。金属製基材（例えば、アルミニウム）は、試験する前にそれらの汚れを落とすためにアセトンなどの溶媒で洗い流す。次に、基材試料は、２０℃に達し、その後、水平面に設置され、プロービング液の液滴は、次に、試料表面に設置し、接触角をゴニオメータで測定した。ゴニオメータは、ポリエチレン枠上の脱イオン水に対して一定値を得るように標準化した。接触角は２０℃で測定される。
【００４０】
調和平均法
この方法は、調和平均等式：
【００４１】
【数１】
2008546890.tif 000002
【００４２】
を用いて上記にように測定される２つのプロービング液の接触角を使用する。式中、
θ１は、２０℃以上で測定される基材試料上の水の接触角であり；
γ１は、２０℃の水に対する既知の表面張力であり（７２．８ダイン／ｃｍ）；
γ１ｄは、２０℃の水に対する既知の分散成分であり（５０．７ダイン／ｃｍ）；
γ１ｐは、２０℃の水に対する既知の極性成分であり（２２．１ダイン／ｃｍ）；
θ２は、２０℃以上で測定される基材試料上のヨウ化メチレンの接触角であり；
γ２は、２０℃のヨウ化メチレンに対する既知の表面張力であり（５０．８ダイン／ｃｍ）；
γ２ｄは、２０℃のヨウ化メチレンに対する既知の分散成分であり（６．７ダイン／ｃｍ）；
γ２ｐは、２０℃のヨウ化メチレンに対する既知の極性成分であり（４４．１ダイン／ｃｍ）；
γｓｄは、調査中の固体表面基材試料に対する未知の分散成分であり；
γｓｐは、調査中の固体表面基材試料に対する未知の極性成分である。
【００４３】
したがって、固体表面張力（γｓｄおよびγｓｐ）は、上記の２つの連立方程式を解くことによって接触角θ１およびθ２から得られる。水およびヨウ化メチレンは、本明細書中で使用される２つのプロービング液である。水およびヨウ化メチレンに対する既知のγｄおよびγｐ値を表１に列挙する。
【００４４】
【表１】
2008546890.tif 000003
【００４５】
極性に関する更なる背景については、ポリマー・ハンドブック（Ｐｏｌｙｍｅｒ  Ｈａｎｄｂｏｏｋ）、第４版、Ｊ．ブランドラップ（Ｂｒａｎｄｒｕｐ）、Ｅ．Ｈ．インマーガット（Ｉｍｍｅｒｇｕｔ）、およびＥ．Ａ．グルールケ（Ｇｒｕｌｋｅ）編集、ジョン・ウィリー＆ソンス・インコーポレイティド（Ｊｏｈｎ  Ｗｉｌｅｙ＆Ｓｏｎｓ，Ｉｎｃ．）、ニューヨーク、１９９９年、ＶＩ／５２１−ＶＩ／５４１；Ｓ．ウー（Ｗｕ）、ポリマー・インターフェイス・アンド・アドヘージョン（Ｐｏｌｙｍｅｒ  Ｉｎｔｅｒｆａｃｅ  ａｎｄ  Ａｄｈｅｓｉｏｎ）、マルセル・デッカー（Ｍａｒｃｅｌ  Ｄｅｋｋｅｒ）、ニューヨーク、１９８２年を参照されたい。
【００４６】
本発明に有用な非極性基材は、ポリプロピレンおよびポリエチレン、並びに０．１０未満の極性を有する同等物を含んでもよい。本発明に有用な極性基材は、エチレンビニルアルコール（ＥＶＯＨ）、ポリエステル（ＰＥＴ、例えば、マイラー（Ｍｙｌａｒ）（登録商標））、アルミニウムなどの金属製基材、ガラス、ナイロン、ポリカーボネート、ポリエステル、エチレン酢酸ビニル（ＥＶＡ）、ポリビニルカーボネート（ＰＶＣ）、ガラスビーズ、木、紙、および他のセルロース性基材等を含み、これら全ては０．１０より大きいかまたはそれに等しい極性を有する。
【００４７】
接着組成物
本発明は、１以上のランダムプロピレンポリマー、１以上の非官能性可塑剤（ＮＦＰ）、および少なくとも０．１ｗｔ％の官能基を含むＣ２−Ｃ２０オレフィンを含む１以上の官能性ポリマー成分を含む組成物に関する。
【００４８】
別の態様では、本発明は、１以上のポリプロピレンホモポリマー、好ましくは高融解プロピレンポリマー、１以上のランダムプロピレンポリマー、１以上の非官能性可塑剤（ＮＦＰ）、および少なくとも０．１ｗｔ％の官能基を含むＣ２−Ｃ２０オレフィンを含む１以上の官能性ポリマー成分を含む組成物に関する。
【００４９】
一般的に、本発明の接着組成物は、約０．１ｗｔ％〜約９９ｗｔ％未満のランダムプロピレンポリマーを含むことができる。好ましくは、ランダムプロピレンポリマーは、約１ｗｔ％以上、好ましくは２ｗｔ％以上、好ましくは３ｗｔ％以上、好ましくは４ｗｔ％以上、好ましくは５ｗｔ％以上、好ましくは１０ｗｔ％以上、好ましくは２０ｗｔ％以上、好ましくは３０ｗｔ％以上、好ましくは４０ｗｔ％以上、好ましくは５０ｗｔ％以上、好ましくは６０ｗｔ％以上、好ましくは７０ｗｔ％以上、好ましくは８０ｗｔ％以上で本発明の接着組成物に存在し、それは、ランダムプロピレンポリマーまたは選択されたランダムプロピレンポリマーの組み合わせ、または最終の接着組成物の所望の特性に依存する。
【００５０】
一般的に、本発明の接着組成物は、約０．１ｗｔ％〜約９９ｗｔ％未満の非官能性可塑剤を含んでもよい。好ましくは、非官能性可塑剤は、約１ｗｔ％以上、好ましくは２ｗｔ％以上、好ましくは３ｗｔ％以上、好ましくは４ｗｔ％以上、好ましくは５ｗｔ％以上、好ましくは１０ｗｔ％以上、好ましくは２０ｗｔ％以上、好ましくは３０ｗｔ％以上、好ましくは４０ｗｔ％以上、好ましくは５０ｗｔ％以上、好ましくは６０ｗｔ％以上、好ましくは７０ｗｔ％以上、好ましくは８０ｗｔ％以上で本発明の接着組成物に存在し、それは、非官能性可塑剤または選択された非官能性可塑剤の組み合わせ、または最終の接着組成物の所望の特性に依存する。
【００５１】
一般的に、本発明の接着組成物は、約０．１ｗｔ％〜約９９ｗｔ％未満の官能性ポリマーを含んでもよい。好ましくは、官能性ポリマーは、約１ｗｔ％以上、好ましくは２ｗｔ％以上、好ましくは３ｗｔ％以上、好ましくは４ｗｔ％以上、好ましくは５ｗｔ％以上、好ましくは１０ｗｔ％以上、好ましくは２０ｗｔ％以上、好ましくは３０ｗｔ％以上、好ましくは４０ｗｔ％以上、好ましくは５０ｗｔ％以上、好ましくは６０ｗｔ％以上、好ましくは７０ｗｔ％以上、好ましくは８０ｗｔ％以上で本発明の接着組成物に存在し、それは、官能性ポリマーまたは選択された官能性ポリマーの組み合わせ、または最終の接着組成物の所望の特性に依存する。
【００５２】
存在する場合、本発明の接着組成物は、約０．１ｗｔ％〜約９０ｗｔ％未満のポリエチレンホモポリマーを含むことができる。好ましくは、官能性ポリマーは、約１ｗｔ％以上、好ましくは２ｗｔ％以上、好ましくは３ｗｔ％以上、好ましくは４ｗｔ％以上、好ましくは５ｗｔ％以上、好ましくは１０ｗｔ％以上、好ましくは２０ｗｔ％以上、好ましくは３０ｗｔ％以上、好ましくは４０ｗｔ％以上、好ましくは５０ｗｔ％以上、好ましくは６０ｗｔ％以上、好ましくは７０ｗｔ％以上、好ましくは８０ｗｔ％以上で本発明の接着組成物に存在し、それは、ポリエチレンホモポリマーまたは選択されるポリエチレンホモポリマーの組み合わせ、または最終の接着組成物の所望の特性に依存する。
【００５３】
好ましい態様では、本発明は、
融点が１００℃以上である１〜９８ｗｔ％のプロピレンポリマー；
７０Ｊ／ｇ以下の融解熱および７５％以上のｍｍ三連子立体規則性指数を有する１〜９８ｗｔ％のランダムプロピレンポリマー；
１２０以上の粘度指数を有する０．５〜７５％ｗｔ％の非官能性可塑剤（「ＮＦＰ」）；および
官能性ポリマー成分の重量に対して、少なくとも０．１ｗｔ％の官能基を含むＣ２−Ｃ２０オレフィンを含む０．５〜９８ｗｔ％の官能性ポリマー成分
を含む組成物に関する。
【００５４】
あるいは、ＮＦＰは、０．８５以下の比重、および／または
−２０℃以下、好ましくは−１０℃以下の流動点、および／または
２００℃以上の引火点、および／または
１２０以上の粘度指数、および／または
１００℃で３５ｃＳｔ以上の動粘度
を有してもよい。
【００５５】
本発明は、さらに、接着／引張特性の改善された均衡、柔軟性、堅牢性および／または溶解粘度を有するこのような接着組成物から製造するかまたは含む製品に関する。
【００５６】
ランダムプロピレンポリマー
本発明の接着組成物は、ランダムプロピレンポリマー成分、官能性ポリマー成分およびＮＦＰを含む。本発明のランダムプロピレンポリマーは、単にランダムプロピレンポリマーを意味するか、または本明細書中での使用のためのランダムプロピレンポリマー成分を意味することができる。
【００５７】
本発明に有用な好ましいランダムプロピレンポリマーは、１以上のＣ２またはＣ４−Ｃ２０アルファオレフィンを有するプロピレンを重合することによって製造することができ、最も好ましくは、ランダムプロピレンポリマーは、プロピレンおよびエチレン（好ましくは３〜２５ｗｔ％エチレン）を含む。モノマーは、好ましくはキラルメタロセン触媒システム（即ち、活性剤および場合によりスカベンジャーと組み合わせたキラルメタロセン・プレ触媒）の存在下で重合される。プロピレンを併用して用いられるコモノマーまたは複数のコモノマーは、直鎖状および／または分岐であってもよい。好ましい直鎖状のアルファオレフィンは、エチレンまたはＣ４〜Ｃ８アルファオレフィン、より好ましくはエチレン、１−ブテン、１−ヘキセン、および１−オクテン、さらにより好ましくはエチレンまたは１−ブテンを含む。好ましい分岐のアルファオレフィンは、４−メチル−１−ペンテン、３−メチル−１−ペンテン、および３，５，５−トリメチル−１−ヘキセンを含む。
【００５８】
典型的には、本発明に有用なランダムプロピレンポリマーは、ポリマー立体規則性の制御を可能にする触媒を用いることによって得られる。一般的には、これらの触媒は、コモノマーおよび／または立体規則性のレベルを操作するための重合温度を組み合わせて用いられる。有用な触媒は、典型的には、立体規則性の配置のレベル、一般的には単一部位の触媒の適したキラリティーによって可能である。このような触媒は、典型的には、周期律表の３、４、５、６、７、８、９または１０グループ由来の遷移金属；重合中の遷移金属に結合した残りの少なくとも１つの補助配位子を一般的に含有する遷移金属複合体である。好ましくは、遷移金属は、還元した陽イオン状態で用いられ、共触媒または活性剤によって安定化される。補助配位子は、シクロペンタジエニル型の環構造などのπ結合を形成することができる構造であってもよい。補助配位子はまた、ピリジニルまたはアミド配位子であってもよい。遷移金属は、好ましくは、チタニウム、ハフニウムまたはジルコニウムなどの周期律表の４グループのものであり、ｄ０一価陽イオン状態での重合において好ましくは用いられ、好ましくは２つの補助配位子を有する。配位重合については、このような触媒は、典型的には、分離可能な配位子、およびエチレン（オレフィン）基を挿入可能な配位子を有する。
【００５９】
触媒の活性化方法は様々である。アルモキサン、好ましくはメチルアルモキサンは、１：１〜２０，０００：１の１モルのアルミニウムとメタロセンの比を提供する量で適切に用いることができる。非または弱配位アニオン活性剤（ＮＣＡ）はまた、欧州特許第２７７００４号、欧州特許第４２６６３７号に記載される任意の方法で誘導および／または発生され、活性剤として用いることができる。非配位アニオンは、１０〜１４グループの複合体であり得て、ホウ素またはアルミニウムは、配位子によって遮断される電荷を持つ原子であり、ハロゲン化、特にペルフルオロ化されてもよい。好ましくは、テトラ−アリール置換された１０〜１４グループの非炭素元素系アニオン、特にアリール基上またはアリール基上のアルキル置換基の水素原子を置換したフッ素基を有する。
【００６０】
活性化段階は、一般的に、中和前駆体からの触媒的に活性なイオン対を形成する。この反応は、メタロセンカチオンを形成するメチル基などのアニオン基の抽出に関与してもよく、ある文献によれば、両性イオンが生成されてもよい。ＮＣＡ前駆体は、ホウ酸塩、または前駆体カチオンがある方法で活性化により除去されるアルミネート、例えば、テトラキスペンタフルオロフェニルボロンのトリチルまたはアンモニウム誘導体（欧州特許第２７７００４号を参照されたい）のイオン対であってもよい。ＮＣＡ前駆体は、ボランなどの中和化合物であり得て、メタロセンから抽出されるアニオン基の抽出および結合によってカチオンに形成される（欧州特許第４２６６３８号参照）。非配位アニオンに対する前駆体は、還元した原子価状態で供給される遷移金属複合体と共に使用することができる。前駆体は、還元−酸化反応を受けてもよい。好ましい態様では、前駆体カチオンは、欧州特許第４２６６３７号のようにトリフェニルカルベニウム誘導体であってもよい。
【００６１】
非配位アニオンは、少なくとも０．２５、好ましくは０．５、特に０．８であり、４以下、好ましくは２以下、とりわけ１．５以下の、遷移金属複合体と比較したおよそ等モル量で用いられてもよい。
【００６２】
ピリジンアミン複合体はまた、例えば、国際公開第０３／０４０２０１号に記載され、本明細書中で有用なランダムプロピレンポリマーを製造するために有用である。触媒は、流動複合体であり、米国特許第６，５５９，２６２号に記載のように立体規則性の所望の障害を与えるように定期的に分子内で再配列を受ける。触媒は、プロピレン挿入における混在した影響を有する立体規則性複合体であってもよい。リーガー（Ｒｉｅｇｅｒ）の欧州特許第１０７００８７号を参照されたい。
【００６３】
好ましくは、触媒は、活性剤および任意のスカベンジャーと共に使用されるキラルメタロセン触媒である。典型的には、このようなメタロセンの一価アニオン性配位子は、遷移金属成分の空の配位部位への重合可能なモノマーまたは重合のためのマクロモノマーの挿入を許すのに適した活性剤によって置換可能である。このようなメタロセンは、１）メチルアルモキサンと一緒に用いられる二塩化ビス（インデニル）ビス（ジメチルシリル）ジルコニウムを開示する米国特許第６，０４８，９５０号；２）非配位アニオン活性剤と一緒に用いられるジメチルシリル架橋化ビス−インデニルハフニウム・ジ−メチルを開示する国際公開第９８／２７１５４号；３）弾性特性を有するポリマーを提供するために２つのシクロペンタジエニルの補助配位子の間に非対称の要素を有する架橋化ビスシクロペンタジエニル触媒を開示する欧州特許第１０７００８７号に記載されている。米国特許第６，４４８，３５８号および第６，２６５，２１２号、米国特許第５，１９８，４０１号および第５，３９１，６２９号に開示されるメタロセンもまた有用である。
【００６４】
有用な他の触媒は、米国特許第５，０２６，７９８号に記載されるようなメタロセンであり、１個のシクロペンタジエニル環、好都合には、多環式構造の置換および／または形成部分、ヘテロ原子、一般的には窒素原子、場合によりまた、４グループの遷移金属、好ましくはチタニウム、場合によりジルコニウムまたはハフニウムに連結したリン原子またはフェノキシ基を有する。更なる例は、Ｂ（ＣＦ）３で活性化されたＭｅ５ＣｐＴｉＭｅ３であり、最大４００万のＭｎを有する弾性ポリプロピレンを製造するために使用される。サッスマンシャウセン（Ｓａｓｓｍａｎｎｓｈａｕｓｅｎ）、ボッフマン（Ｂｏｃｈｍａｎｎ）、ロシュ（Ｒｏｃｈｅ）、リルゲ（Ｌｉｌｇｅ）、ジャーナル・オブ・オルガノメタリック・ケミストリー（Ｊ．Ｏｒｇａｎｏｍｅｔ．Ｃｈｅｍ．）（１９９７）５４８、２３−２８を参照されたい。
【００６５】
触媒を用いる場合、全触媒システムは、一般的に、１以上の有機金属化合物をスカベンジャーとしてさらに含む。本出願において用いられるこのような化合物は、反応環境から極性不純物を取り除き、触媒活性を増加させるために効果的な化合物を含むことを意味する。好ましくは、スカベンジャーは、トリ−エチルアルミニウム、トリ−イソブチルアルミニウム、および／またはトリ−ｎ−オクチルアルミニウムを含む。
【００６６】
好ましくは、重合反応は、本明細書中で記載される触媒系の存在下で、−０℃〜２００℃の温度で、１秒〜１０時間でモノマーを反応させることによって行われる。好ましくは、連続溶液プロセスまたはバルクな重合プロセスなどの均一条件は、場合により希釈剤として過剰なモノマーと共に用いられる。好ましくは連続プロセスは、ある形態の撹拌を使用して、リアクター中で濃度差を減らし、安定な状態の重合条件を維持する。重合反応の熱は、好ましくは、重合供給を冷却し、重合するまで重合を加熱することによって除去されるが、内部の冷却システムを用いてもよい。
【００６７】
触媒および／または活性剤および／またはスカベンジャーは、溶液またはスラリーとしてそれぞれのリアクターに輸送され、または別々にリアクターに輸送され、リアクター直前のインラインで活性化され、あるいは活性化した溶液またはスラリーとして前活性化およびリアクターにポンプで注入されてもよい。
【００６８】
ある態様では、重合は、多重触媒、複合活性化剤、またはその両方を用いることができる。同様に、重合は、１以上のリアクター内で起こしてもよい。好ましい態様では、異なるリアクターでの重合は、いくつかの触媒および／または活性剤および／またはスカベンジャーの存在下で行ってもよく、他の態様では、異なる触媒および／または活性剤および／またはスカベンジャーの存在下で行ってもよい。好ましい態様では、二重リアクターは、連続してまたは同時に用いてよく、米国特許第６，２０７，７５６号、カラム８第２０行−カラム１４第２１行を参照されたい。
【００６９】
好ましい態様では、連続溶液重合プロセスは、例えば、プロピレン、およびエチレン、オクテンまたはジエンの１以上を含むランダムプロピレンポリマーを製造するために用いられてもよい。重合プロセスは、好ましくは、メタロセン触媒、即ち、１，１’−ビス（４−トリエチルシリルフェニル）メチレン−（シクロペンタジエニル）（２，７−ジ−ｔｅｒｔ−ブチル−９−フルオレニル）ハフニウムジメチルまたはジメチルシリルビス（２−メチル−５−フェニルインデニル）ＺｒＭｅ２、および活性剤としてジメチルアニリニウムテトラキス（ペンタフルオロフェニル）ボレートを利用する。有機アルミニウム化合物、即ち、トリ−ｎ−オクチルアルミニウムは、重合プロセスに導入する前に、モノマー供給流にスカベンジャーとして添加されてもよい。より多くの結晶性ポリマーの製造に関して、ジメチルシリルビス（インデニル）ハフニウムジメチルは、ジメチルアニリニウムテトラキス（ペンタフルオロフェニル）ボレートと一緒に用いてもよい。
【００７０】
好ましくは、溶液重合は、溶媒として用いられるヘキサンと連続して連結された１個または２個の連続撹拌槽リアクター内で行われる。さらに、トルエンは、共触媒の溶解性を増加させるために用いられてもよい。供給物を第１リアクターに移動させ、発熱重合反応は、約５０℃〜約２２０℃の反応温度で断熱的に行われる。水素ガスはまた、分子量調節剤としてリアクターに添加されてもよい。必要に応じて、次に、重合生成物は、第２リアクターに移動させ、約５０℃〜２００℃の温度で、同様に断熱的に操作される。
【００７１】
追加のモノマー、溶媒、メタロセン触媒、および活性剤は、第２リアクターに供給することができる。第２リアクターに残っているポリマー含量は、好ましくは８〜２２重量パーセントである。次に、熱交換器は、約２２０℃の温度にポリマー溶液を加熱する。次に、ポリマー溶液は、下限臨界溶液温度（Ｌｏｗｅｒ  Ｃｒｉｔｉｃａｌ  Ｓｏｌｕｔｉｏｎ  Ｔｅｍｐｅｒａｔｕｒｅ：ＬＣＳＴ）液体−液体相分離機に移し、ポリマー溶液を２つの液相、上段のポリマー微量相および下段のポリマーに富んだ相に分離させる。上段のポリマー微量相は、約７０ｗｔ％の溶媒を含み、下段のポリマーに富んだ相は、約３０ｗｔ％のポリマーを含む。次に、ポリマー溶液は、低圧分離機の容器に入れ、約１５０℃の温度で、４〜１０バール−ｇ（４００〜１０００Ｐａ）の圧力で操作し、下段のポリマーに富んだ相を洗い、揮発物質を除去し、ポリマー含有量を約７６ｗｔ％まで増加させる。フラッシュ容器の底にあるギアポンプは、ポリマーに富んだ溶液をリスト液化装置に送る。押出機は、リスト液化装置の末端に連結させてもよく、ポリマー材料は、スクリーンパックを通してポリマー材料を押すギアポンプに移動される。次に、ポリマーは、ペレットに分けられ、水浴に送り込まれてもよい。スピンドライヤーを用いて、ポリマーペレットを乾燥させてもよく、好ましくは約０．５ｗｔ％未満の最終溶媒含量を得る。
【００７２】
上述したように、本発明の好ましいランダムプロピレンポリマーは、キラルメタロセン触媒の存在下で、活性剤および任意にスカベンジャーと一緒にプロピレンおよび少なくとも１つのＣ２またはＣ４−Ｃ２０アルファオレフィン、最も好ましくはエチレンおよびプロピレンを重合させることによって製造することができる。好ましいキラルメタロセンは、主にはアイソタクチックなポリプロピレン、および統計的にはアルファオレフィンコモノマー（単数または複数）の製造に対するプロピレンの導入を支持することで知られているものである。用語「メタロセン」および「メタロセン触媒前駆体」は、４、５または６グループの遷移金属Ｍを有する化合物であって、置換されてもよいシクロペンタジエニル（Ｃｐ）リガンドまたは複数のリガンド、少なくとも１つの非シクロペンタジエニル誘導リガンドＸ、および０または１つのヘテロ原子含有リガンドＹを有する前記化合物を意味するものとして当該技術分野において知られている用語であり、これらのリガンドは、Ｍに協調され、数でその価数に対応している。メタロセン触媒前駆体は、一般的に、活性なメタロセン触媒を得るために、適した共触媒（活性化因子とも言う）と共に活性化を必要とする。活性なメタロセン触媒は、オレフィンを協調させ、挿入し、重合することができる空の配位部位を有する有機金属複合体を意味する。
【００７３】
本明細書中における使用のために好ましいメタロセンは、架橋および架橋されていないビシクロペンタジエニル複合体を含み、シクロペンタジエニル基は、独立して、置換または未置換のシクロペンタジエニル基、置換または未置換のインデニル基、あるいは置換または未置換のフルオレニル基である。好ましいメタロセンは、式：ＴＣｐＣｐＭＸ２によって繰り返されるものを含み、Ｔは、ジアルキルシリカ基（例えば、ジメチルシリル）またはヒドロカルビル基（例えば、メチル、エチル、もしくはプロピル）などの架橋基であり、各Ｃｐは、独立して、置換または未置換のシクロペンタジエニル基、置換または未知間のインデニル基（好ましくは、２，４もしくは２，４，７置換インデニル基）、または置換または未置換のフルオレニル基であり、Ｍは、４グループ金属（好ましくは、Ｈｆ、ＺｒまたはＴｉ）、各Ｘは、独立して、ハロゲンまたはヒドロカルビル基（例えば、塩素、臭素、メチル、エチル、プロピル、ブチル、もしくはフェニル）である。
【００７４】
本明細書における使用のためのさらに好ましいメタロセンは、リガンドに対して２つのＣｐ環系を有するシクロペンタジエニル（Ｃｐ）を含む。Ｃｐリガンドは、好ましくは、金属を含む「曲がったサンドイッチ複合体」を形成し、好ましくは、架橋基を介して硬い立体構造にロックされる。このような好ましいシクロペンタジエニル複合体は、一般式：
（Ｃｐ１Ｒ１ｍ）Ｒ３ｎ（Ｃｐ２Ｒ２ｐ）ＭＸｑ
を有し、リガンド（Ｃｐ１Ｒ１ｍ）のＣｐ１、およびリガンド（Ｃｐ２Ｒ２ｐ）のＣｐ２は、好ましくは同じであり、Ｒ１およびＲ２は、各々、独立して、ハロゲン、ヒドロカルビル、ハロカルビル、ヒドロカルビル置換の有機半金属またはハロカルビル置換の有機半金属基であり、最大２０個の原子を含み；
ｍは、好ましくは１〜５であり；
ｐは、好ましくは１〜５であり；
結合しているシクロペンタジエニル環の隣接した炭素原子上の好ましくは２つのＲ１および／またはＲ２置換体は、一緒になって、４〜２０個の炭素原子を含む環を形成することができ；
Ｒ３は、架橋基であり；
ｎは、２つのリガンド間の直接的な鎖中の原子数であり、好ましくは１〜８、最も好ましくは１〜３であり；
Ｍは、３〜６の価数を有し、好ましくは元素の周期律表の４、５または６グループ由来の遷移金属であり、好ましくは最も高い酸化状態であり；
各Ｘは、非シクロペンタジエニルリガンドであり、独立して、ヒドロカルビル、オキシヒドロカルビル、ハロカルビル、ヒドロカルビル置換の有機半金属、オキシヒドロカルビル置換の有機半金属またはハロカルビル置換の有機半金属基であり、最大２０個の原子を含み；ならびに
ｑは、Ｍの価数−２に等しい。
【００７５】
本発明に関する上述したビシクロペンタジエニルメタロセンの多数の例は、米国特許第５，３２４，８００号；第５，１９８，４０１号；第５，２７８，１１９号；第５，３８７，５６８号；第５，１２０，８６７号；第５，０１７，７１４号；第４，８７１，７０５号；第４，５４２，１９９号；第４，７５２，５９７号；第５，１３２，２６２号；第５，３９１，６２９号；第５，２７８，２６４号；第５，２９６，４３４号；および第５，３０４，６１４号に記載され、これら全ては、米国特許実務の目的で参照により援用される。
【００７６】
本発明に関する１グループに記載されるタイプの好ましいビスシクロペンタジエニルメタロセンの例示であり、非制限的な例には、
μ−（ＣＨ３）２Ｓｉ（インデニル）２Ｍ（Ｃｌ）２
μ−（ＣＨ３）２Ｓｉ（インデニル）２Ｍ（ＣＨ３）２
μ−（ＣＨ３）２Ｓｉ（テトラヒドロインデニル）２Ｍ（Ｃｌ）２
μ−（ＣＨ３）２Ｓｉ（テトラヒドロインデニル）２Ｍ（ＣＨ３）２
μ−（ＣＨ３）２Ｓｉ（インデニル）２Ｍ（ＣＨ２ＣＨ３）２
μ−（Ｃ６Ｈ５）２Ｃ（インデニル）２Ｍ（ＣＨ３）２
が含まれ、Ｍは、Ｚｒ、Ｈｆ、および／またはＴｉを含んでもよい。
【００７７】
好ましくは、これらのメタロセンは、１以上のアルモキサン（好ましくは、メチルアルモキサン、または修飾したメチルアルモキサン）および／または１以上のＮ，Ｎ−ジメチルアニリニウムテトラフェニルボレート、Ｎ，Ｎ−ジメチルアニリニウムテトラキス（ペンタフルオロフェニル）ボレート、ジフェニルカルベニウムテトラ（ペルフルオロフェニル）ボレート、またはＮ，Ｎ−ジメチルアニリニウムテトラキス（ヘプタフルオロナフチル）ボレートを併用して用いられる。
【００７８】
ランダムプロピレンポリマーとして有用なポリマーを製造するために、本明細書中で有用である追加の触媒系は、国際公開第０３／０４００９５号、国際公開第０３／０４０２０１号、国際公開第０３／０４０２０２号、国際公開第０３／０４０２３３号、国際公開第０３／０４０４４２号、および国際公開第０４／０４１９２８号に記載されるものを含む。同様に、ランダムプロピレンポリマーとして有用なポリマーは、国際公開第第０３／０４００９５号、国際公開第０３／０４０２０１号、国際公開第０３／０４０２０２号、国際公開第０３／０４０２３３号、国際公開第０３／０４０４４２号、および国際公開第０４／０４１９２８号に記載されている。
【００７９】
ランダムプロピレンポリマーとして有用なポリマー、およびランダムプロピレンポリマーとして有用なポリマーを製造するために本明細書において有用である追加の触媒系は、マクロモレキュルズ（Ｍａｃｒｏｍｏｌｅｃｕｌｅｓ）、２００２、３５、５７４２−５７４３、米国特許第６，８７８，７９０号、国際公開第０２／０５５５６６号、欧州特許第１０７００８７号、および国際公開第０２／０２４６２４７号に記載されているものを含む。
【００８０】
ランダムプロピレンポリマー特性
本発明に有用な好ましいランダムプロピレンポリマーは、モルベースで約６８〜９５ｍｏｌ％、好ましくは７０ｍｏｌ％〜約９２ｍｏｌ％、より好ましくは約７２ｍｏｌ％〜約８９ｍｏｌ％、最も好ましくは約７５ｍｏｌ％〜約８７ｍｏｌ％の平均のプロピレン含有量を有する。ランダムプロピレンポリマーのバランスは、上記で特定される４〜８個の炭素原子の１以上のアルファオレフィン、好ましくはエチレン、および／または１以上のジエンモノマーであってもよい。
【００８１】
好ましくは、ランダムプロピレンポリマーは、約５〜３２ｍｏｌ％のＣ２および／またはＣ４−Ｃ２０オレフィン、より好ましくは８〜３０ｍｏｌ％、より好ましくは約１１〜約２８ｍｏｌ％を含み、約１３〜２５ｍｏｌ％はさらにより好ましい。
【００８２】
ランダムプロピレンポリマーは、５，０００，０００以下の重量平均分子量（Ｍｗ）、約３，０００，０００以下の数平均分子量、約５，０００，０００以下のｚ平均分子量、基準としてアイソタクチックなポリプロピレンを用いたポリマーの重量平均分子量（Ｍｗ）で測定した０．９９以上のｇ’指数を有していてもよく、これら全ては、例えば、３Ｄ  ＳＥＣ、本明細書中に記載されるＧＰＣ−３Ｄとも呼ばれるサイズ排除クロマトグラフィーによって測定することができる。
【００８３】
好ましい態様では、ランダムプロピレンポリマーは、約５，０００〜約５，０００，０００ｇ／ｍｏｌのＭｗ、より好ましくは約１０，０００〜約１，０００，０００のＭｗ、より好ましくは約２０，０００〜約５００，０００のＭｗ、より好ましくは約５０，０００〜約３００，０００のＭｗを有してもよく、Ｍｗは、本明細書中で記載されるように測定される。
【００８４】
好ましい態様では、ランダムプロピレンポリマーは、約５，０００〜約３，０００，０００ｇ／ｍｏｌのＭｎ、より好ましくは約１０，０００〜約１，０００，０００のＭｎ、より好ましくは約３０，０００〜約５００，０００のＭｎ、より好ましくは約５０，０００〜約２００，０００のＭｎを有してもよく、Ｍｎは、本明細書中で記載されるように測定される。
【００８５】
好ましい態様では、ランダムプロピレンポリマーは、約１０，０００〜約５，０００，０００ｇ／ｍｏｌのＭｚ、より好ましくは約５０，０００〜約１，０００，０００のＭｚ、より好ましくは約８０，０００〜約５００，０００のＭｚ、より好ましくは約１００，０００〜約３００，０００のＭｚを有してもよく、Ｍｚは、本明細書中で記載されるように測定される。
【００８６】
ランダムプロピレンポリマーの分子量分布指数（ＭＷＤ＝（Ｍｗ／Ｍｎ））は、約１．５〜４０．０、好ましくは約１．８〜５、最も好ましくは約１．８〜３であってもよい。分子量（ＭｎおよびＭｗ）および分子量分布（ＭＷＤ）を測定する手法は、米国特許第４，５４０，７５３号（カズウィッズ（Ｃａｚｅｗｉｔｈ）、ジュー（Ｊｕ）およびフェルストレート（Ｖｅｒｓｔｒａｔｅ））（米国実務の目的で本明細書中に参照により援用される）およびそこで引用されている参考文献、並びに米国実務の目的で参照により本明細書中に援用されるマクロモレキュルズ（Ｍａｃｒｏｍｏｌｅｃｕｌｅｓ）、１９８８、２１巻、３３６０頁（フェルストレートら）およびそこで引用されている参考文献に見出すことができる。
【００８７】
好ましい態様では、ランダムプロピレンポリマーは、基準としてアイソタクチックなポリプロピレンの固有粘度を用いてポリマーのＭｗで測定した場合、０．９９以上のｇ’指数を有してもよい。本明細書中での使用に関しては、ｇ’指数は：
【００８８】
【数２】
2008546890.tif 000004
【００８９】
として定義され、ηｂは、ランダムプロピレンポリマーの固有粘度であり、ηｌは、ランダムプロピレンポリマーと同じ粘度−平均分子量（Ｍｖ）の直線状ポリマーの固有粘度である。ηｌ＝ＫＭｖα、Ｋおよびαは、直線状ポリマーのために測定された値であり、ｇ’指数測定に用いられたのと同じ機器で得られなければならない。
【００９０】
好ましい態様では、ランダムプロピレンポリマーは、示差走査熱量測定（ＤＳＣ）で測定した結晶化温度（Ｔｃ）が約２００℃以下、より好ましくは１５０℃以下であってもよく、１４０℃以下がより好ましい。
【００９１】
好ましい態様では、ランダムプロピレンポリマーは、ＡＳＴＭ  Ｄ−１５０５試験法で測定される密度が室温で約０．８５〜約０．９２、より好ましくは約０．８７〜０．９０ｇ／ｍｌ、より好ましくは約０．８８〜約０．８９ｇ／ｍｌであってもよい。
【００９２】
好ましい態様では、ランダムプロピレンポリマーは、ＡＳＴＭ  Ｄ−１２３８試験法に従って測定される、重量平均分子量Ｍｗに反比例するメルトフローレート（ｍｅｌｔ  ｆｌｏｗ  ｒａｔｅ：ＭＦＲ）が０．２ｇ／１０分以上、好ましくは２〜５００ｇ／１０分、より好ましくは２０〜２００ｇ／１０分であってもよい。
【００９３】
好ましい態様では、ランダムプロピレンポリマーは、約０．５ジュール／グラム（Ｊ／ｇ）以上、約７０Ｊ／ｇ以下、好ましくは約５０Ｊ／ｇ以下、好ましくは約３５Ｊ／ｇ以下、好ましくは約２５Ｊ／ｇ以下である、ＡＳＴＭ  Ｅ７９４−８５に記載される手法に従って測定される融解熱（Ｈｆ）を有してもよい。好ましくは、ランダムプロピレンポリマーはまた、ＡＳＴＭ  Ｅ７９４−８５に記載される手法に従って、約１Ｊ／ｇ以上、好ましくは約２．５Ｊ／ｇ以上、好ましくは約５Ｊ／ｇ以上の融解熱を有する。
【００９４】
好ましい態様では、プロピレンポリマーは、０．５〜４０、好ましくは１〜３０、より好ましくは５〜２５の結晶化度％を有し、結晶化度％は、本明細書中に記載されるＤＳＣ手法に従って測定される。本明細書中での使用のために、ランダムプロピレンポリマーの結晶化度はまた、結晶化度％として表現することができる。ポリプロピレンの最高次数の熱エネルギーは、１８９Ｊ／ｇであると推定される（即ち、１００％の結晶性は１８９Ｊ／ｇに等しい）。別の態様では、本発明のランダムプロピレンポリマーは、好ましくは、４０％未満、好ましくは約０．２５％〜約２５％、より好ましくは約０．５％〜約２２％、最も好ましくは約０．５％〜約２０％の結晶化度を有する。
【００９５】
このレベルの結晶化度に加えて、ランダムプロピレンポリマーは、単一の幅広い融解転位を有する。しかしながら、ランダムプロピレンポリマーは、第１ピークに隣接する第２の融解ピークを示してもよいが、本明細書中の目的のために、このような第２の融解ピークは、単一の融解ピークとしてまとめて考慮され、これらのピークのうち最も高いものは、ランダムプロピレンポリマーの融点であると考えられる。ランダムプロピレンポリマーは、好ましくは、約２５℃〜約１０５℃、好ましくは約２５℃〜約８５℃、より好ましくは約３０℃〜約７０℃の融点を有する。あるいは、ランダムプロピレンポリマーは、約２５〜１０５℃、好ましくは２５℃〜約８５℃、好ましくは２５℃〜約７５℃、好ましくは約２５℃〜約６５℃、より好ましくは約３０℃〜約８０℃、より好ましくは約３０℃〜約６０℃の融点を有してもよい。
【００９６】
示差走査熱量測定の手法を下記に記載する。およそ２００℃〜２３０℃でプレスしたポリマーシートの約６〜１０ｍｇを打抜き型で取り出す。これを室温で少なくとも２週間アニールする。この期間の終わりに、試料を示差走査熱量測定装置（ＴＡインストルメンツ・モデル（ＴＡ  Ｉｎｓｔｒｕｍｅｎｔｓ  Ｍｏｄｅｌ）２９２０ＤＳＣ）に設置する。窒素雰囲気下で、はじめに試料を１０℃／分で１５０℃に加熱し、５分間１５０℃を維持する。次に、２０℃／分で−５０℃まで冷却し、５分間−５０℃で維持する。最後に、再び１０℃／分で１５０℃まで加熱する。第１の熱サイクル中の熱出力は、典型的には約３０℃〜約１７５℃でのピークとなり、約０℃と約２００℃との間の温度で発生する試料の融解ピーク下の面積として記録され、ジュール／ｇポリマーで表現される融解熱の測定である。融点は、試料の融解範囲内で最大の熱吸収の温度として記録される。
【００９７】
好ましいランダムプロピレンポリマーは、ＡＳＴＭ  Ｄ１６４６に従って測定される１２５℃でのムーニー（Ｍｏｏｎｅｙ）粘度ＭＬ（１＋４）が、１００未満、より好ましくは７５未満、さらにより好ましくは６０未満、最も好ましくは３０未満であってもよい。
【００９８】
有用なランダムプロピレンポリマーは、好ましくは、０．５〜２００、特に１〜１００、またはより特に１〜約５０のＭＦＲ（メルトフロー速度）を有する（ＡＳＴＭ−１２３８によって測定され、２３０℃で２．１６ｋｇであり、実験中に安定な温度を提供するために試料上で１分予熱する）。
【００９９】
本発明の態様で用いられる好ましいランダムプロピレンポリマーは、１を超えるｍ：ｒ（ｍ／ｒ）比を有する。プロピレン立体規則性指数は、本明細書中では「ｍ／ｒ」として表され、１３Ｃ核磁気共鳴（ＮＭＲ）によって測定される。プロピレン立体規則性指数ｍ／ｒは、Ｈ．Ｎ．チェン（Ｃｈｅｎｇ）、マクロモレキュルズ、１７、１９５０（１９８４）で定義されるように計算される。記号表示「ｍ」または「ｒ」は、連続したプロピレン基の対の立体化学を示し、「ｍ」はメソを意味し、「ｒ」はラセミを意味する。０〜１．０未満のｍ／ｒ比は、一般的に、シンジオタクチックなポリマーを示し、１．０のｍ／ｒ比は、アタクチックな物質を示し、１．０を超えるｍ／ｒ比は、アイソタクチックな物質を示す。アイソタクチックな物質は、理論的には、無限に近づいていく比を有してもよく、多くの副産物のアタクチックなポリマーは、５０を超える比をもたらすのに十分なアイソタクチック含有量を有する。
【０１００】
好ましい態様では、好ましいランダムプロピレンポリマーは、アイソタクチックな立体規則性プロピレン結晶化度を有する。用語「立体規則性」は、本明細書中で使用するとき、エチレンなどの任意な他のモノマーを除いて、ポリプロピレン中の非常に多くの、即ち、８０％を超えるプロピレン残基が同じ１，２挿入を有し、ペンダント状のメチル基の立体化学的配向は同じメソまたはラセミのいずれかである。
【０１０１】
本発明に有用な好ましいランダムプロピレンポリマーは、１３Ｃ−ＮＭＲによって測定される３つのプロピレンユニットのｍｍ三連子立体規則性指数が７５％以上、８０％以上、８２％以上、８５％以上または９０％以上である。ポリマーのｍｍ三連子立体規則性指数は、３つの隣接するプロピレンユニットの配列の相対的立体規則性であり、ｍおよびｒ配列の２成分の組合せとして表されるヘッド−テール結合からなる鎖である。それは、通常、本発明の半非晶質コポリマーに対して、コポリマー中の全てのプロピレン三連子に対する特定の立体規則性のユニット数の比として表される。プロピレンコポリマーの三連子立体規則性（ｍｍフラクション）は、プロピレンコポリマーの１３Ｃ−ＮＭＲスペクトルおよび下記の式：
【０１０２】
【数３】
2008546890.tif 000005
ｍｍ  Ｆｒａｃｔｉｏｎ：  ｍｍフラクション
【０１０３】
（式中、ＰＰＰ（ｍｍ）、ＰＰＰ（ｍｒ）およびＰＰＰ（ｒｒ）は、ヘッド−テール結合からなる下記の３つのプロピレンユニット鎖：
【０１０４】
【化１】
2008546890.tif 000006
【０１０５】
における第２ユニットのメチル基に由来するピーク面積を示す）
から決定することができる。
【０１０６】
プロピレンコポリマーの１３Ｃ−ＮＭＲスペクトルは、米国特許第５，５０４，１７２号および米国特許第６，６４２，３１６号（カラム６第３８行−カラム９第１８頁）に記載されるように測定される。メチル炭素領域（１９−２３パーツ・パー・ミリオン（ｐａｒｔｓ  ｐｅｒ  ｍｉｌｌｉｏｎ（ｐｐｍ））に関連するスペクトルは、第１領域（２１．２−２１．９ｐｐｍ）、第２領域（２０．３−２１．０ｐｐｍ）および第３領域（１９．５−２０．３ｐｐｍ）に分割することができる。スペクトル中の各ピークは、ジャーナルのポリマー（Ｐｏｌｙｍｅｒ）、３０巻（１９８９年）、１３５０頁の記事またはジャーナルのマクロモレキュルズ（Ｍａｃｒｏｍｏｌｅｃｕｌｅｓ）、１７（１９８４年）、１９５０の記事を参照して帰属された（ポリマー（Ｐｏｌｙｍｅｒ）記事とマクロモレキュルズ（Ｍａｃｒｏｍｏｌｅｃｕｌｅｓ）記事との間の不一致の事象では、ポリマー記事が優先する）。第１領域において、ＰＰＰ（ｍｍ）で表される３つのプロピレンユニット鎖における第２ユニットのメチル基は共鳴する。第２領域において、ＰＰＰ（ｍｒ）で表される３つのプロピレンユニット鎖における第２ユニットのメチル基は共鳴し、隣接するユニットがプロピレンユニットおよびエチレンユニットであるプロピレンユニットのメチル基（ＰＰＥ−メチル基）は共鳴する（２０．７ｐｐｍ近傍）。第３領域において、ＰＰＰ（ｒｒ）で表される３つのプロピレンユニット鎖における第２ユニットのメチル基は共鳴し、隣接するユニットがエチレンユニットであるプロピレンユニットのメチル基（ＥＰＥ−メチル基）は共鳴する（１９．８ｐｐｍ近傍）。三連子立体規則性の計算は、米国特許第５，５０４，１７２号に示される手法において概説されている。第２領域および第３領域の全ピーク面積からのピーク面積からプロピレン挿入（２，１および１，３の両方）における誤差としてのピーク面積を差し引くことで、ヘッド−テール結合からなる３つのプロピレンユニット鎖（ＰＰＰ（ｍｒ）およびＰＰＰ（ｒｒ））に基づくピーク面積を得ることができる。したがって、ＰＰＰ（ｍｍ）、ＰＰＰ（ｍｒ）およびＰＰＰ（ｒｒ）のピーク面積を評価することができ、このため、ヘッド−テール結合からなるプロピレンユニット鎖のｍｍ三連子立体規則性を決定することができる。
【０１０７】
ｍｍ三連子立体規則性がポリマーの１３Ｃ−ＮＭＲスペクトルからどのように決定されるのかに関する更なる情報については、Ｊ．Ａ．イーウェン（Ｅｗｅｎ）、「オレフィンの触媒重合（Ｃａｔａｌｙｔｉｃ  Ｐｏｌｙｍｅｒｉｚａｔｉｏｎ  ｏｆ  Ｏｌｅｆｉｎｓ）」（イーウェン法）；およびＴ．ケイイ（Ｋｅｉｉ）、Ｋ．ソガ（Ｓｏｇａ）編集；講談社エルゼビア出版；東京、１９８６年、２７１頁に記載され、詳細には、２００４年３月１８日出願の米国特許出願ＵＳ２００４／０５４０８６、８頁、段落番号［００４６］〜［００５４］に記載され、これら全ては参照により本明細書中に援用される。
【０１０８】
別の態様では、ランダムプロピレンポリマーとして本発明に有用であるポリマーは、示差走査熱量測定（ＤＳＣ）によって測定されるように、７０Ｊ／ｇ未満の融解熱、５０ｄｇ／分以下のＭＦＲを有するホモポリマーおよびランダムコポリマーを含み、立体規則性プロピレン結晶化度、好ましくはアイソタクチックな立体規則性プロピレン結晶化度を含む。別の態様では、ポリマーは、プロピレン、並びにエチレン、Ｃ４−Ｃ１２α−オレフィンおよびそれらの組み合わせから選択される少なくとも１つのコモノマーとのランダムコポリマーである。好ましくは、プロピレンのランダムコポリマーは、ポリマーの全重量に対して、１０ｗｔ％〜２５ｗｔ％の重合したエチレンユニットを含み；狭い分子間組成分布（例えば、７５ｗｔ％以上）を有し；２５℃〜１２０℃または３５℃〜８０℃の融点（Ｔｍ）を有し；７０Ｊ／ｇまたは２５Ｊ／ｇの上限および１Ｊ／ｇまたは３Ｊ／ｇの下限を有する範囲内の融解熱を有し；１．８〜４．５の分子量分布Ｍｗ／Ｍｎを有し；４０ｄｇ／分または２０ｄｇ／分未満（２３０℃、２．１６ｋｇで測定、ＡＳＴＭ  Ｄ−１２３８）を有する。
【０１０９】
本発明に用いられる好ましいランダムプロピレンポリマーは、詳細には、同時係属の１９９９年５月１３日出願の米国特許出願第６０／１３３，９６６号および１９９９年６月２９日出願の米国特許出願第６０／３４２，８５４号における「第２ポリマー成分（Ｓｅｃｏｎｄ  Ｐｏｌｙｍｅｒ  Ｃｏｍｐｏｎｅｎｔ：ＳＰＣ）」、さらに詳細には、１９９９年７月１日出願の米国特許出願第９０／３４６，４６０号における「プロピレンオレフィンコポリマー（Ｐｒｏｐｙｌｅｎｅ  Ｏｌｅｆｉｎ  Ｃｏｐｏｌｙｍｅｒ）」に記載され、これらはともに米国実務の目的で参照により本明細書中に完全に援用される。プロピレンのランダムコポリマーは、商品名ビスタマックス（Ｖｉｓｔａｍａｘｘ）（商標）（エクソンモービル（ＥｘｘｏｎＭｏｂｉｌ）、テキサス州ベイタウン）として市販されている。適した例には、
ビスタマックス（商標）６１００、ビスタマックス（商標）６２０００、およびビスタマックス（商標）３０００
が含まれる。
【０１１０】
別の態様では、ランダムプロピレンポリマーは、別々のポリマーおよび／またはコポリマーのブレンドであり得る。このようなブレンドは、２以上のポリエチレンコポリマー、２以上のポリプロピレンコポリマー、または少なくとも１つの各々のこのようなポリエチレンコポリマーおよびポリプロピレンコポリマーを含むことができる。好ましくは、各々のランダムプロピレンポリマーは上述され、好ましい態様でのランダムプロピレンポリマーの数は、３以下、より好ましくは２以下であってもよい。
【０１１１】
本発明の一態様では、ランダムプロピレンポリマーは、オレフィン含量が異なる２つのランダムプロピレンポリマーのブレンドを含む場合がある。好ましくは、１つのランダムプロピレンポリマーは、約７〜１３ｍｏｌ％のオレフィンを含んでもよく、他のランダムプロピレンポリマーは、約１４〜２２ｍｏｌ％のオレフィンを含んでもよい。一態様では、ランダムプロピレンポリマー中の好ましいオレフィンはエチレンである。
【０１１２】
ランダムプロピレンポリマーはまた、プロセッシングオイル、並びに核形成剤、抗酸化剤、充填剤、ナノ組成物などの他の一般的な添加剤と一緒にブレンドすることができ、種々の用途に用いられる目的物に加工してもよい。本発明のランダムプロピレンポリマー、他のアルファ−オレフィンポリマーおよびコポリマー、例えばポリプロピレンを含むブレンドはまた、種々の用途に用いられる目的物に加工してもよい。
【０１１３】
好ましい態様では、プロピレンポリマーは、プロピレン系弾性ポリマーを含むことができ、立体規則性プロピレン伸長における無作為に分布される不規則性を有するポリマーへと導くランダム重合プロセスによって製造される。これは、同じポリマー鎖の構成部分が別々にしかも連続的に重合されるブロックポリマーとは対照的である。
【０１１４】
用語「弾性ポリマー」は、ＤＳＣによって測定されるポリマーの熱融解が７５Ｊ／ｇ未満であることを示す。次に、一般的には、ＤＳＣによって測定される融点が、１０５℃を下回る。これは、弾性変形から回復しないプロピレンコポリマーまたはポリエチレン誘導ユニットを含むアタクチックなポリマーとは対照的である。
【０１１５】
官能性ポリマー成分
上記で開示したように、本発明の接着組成物は、ランダムプロピレンポリマー成分および官能性ポリマー成分を含む。官能性ポリマー成分は、少なくとも０．１ｗｔ％の官能基を含むＣ２−Ｃ２０オレフィンポリマーを含む。官能化される適したＣ２−Ｃ２０オレフィンポリマーは、上述したランダムプロピレンポリマー、アタクチックなポリプロピレンポリマーにグラフトしたアイソタクチックなポリプロピレン（ｉＰＰ−ｇ−ａＰＰとして本明細書中で記載される）、種々のポリアルファオレフィンを含むＣ２−Ｃ２０ポリオレフィンポリマー、本明細書中で記載されるシンジオタクチックに富んだポリプロピレンなどを含む。
【０１１６】
「官能性ポリマー成分」とは、官能化されるポリマーが、官能基、場合により、触媒、熱、開始剤、および／またはフリーラジカル源と接触させて、官能基の全部または一部を官能化されるポリマーに導入し、グラフトし、結合し、物理的に結合させ、および／または化学的に結合させることを意味する。したがって、本発明の接着組成物は、
Ｃ２−Ｃ２０オレフィンを含む１以上のポリマー（単数または複数）；
１以上の官能基（単数または複数）（グラフトモノマー（単数または複数））；および
１以上の官能化触媒（単数または複数）
の接触生成物を含んでもよい。
【０１１７】
このような官能化は、グラフティングとして本明細書中に言及されてもよい。したがって、官能基は、グラフトモノマーとして本明細書中に言及されてもよい。さらに、「官能性ポリマー成分」はまた、鎖末端で官能基を有する官能性ポリマー成分を製造するために、モノマーから直接（または官能基を有する開始剤を用いて）重合した官能性ポリマーを含むように定義される。
【０１１８】
さらに、「官能性ポリマー成分」はまた、鎖内に導入した官能基を有する官能性ポリマー成分を製造するために、モノマーから直接重合した官能性ポリマーを含むように定義される。これらは、アイゲタボンド（Ｉｇｅｔａｂｏｎｄ）の商品名でスミトモから販売されている無水マレイン酸およびエチレンのコポリマー、ロタダー（Ｌｏｔａｄｅｒ）の商品名でアルケマ（Ａｒｃｈｅｍａ）から販売されているエチレン、アルキルアクリレートおよび無水マレイン酸のターポリマー、並びにロタダー（Ｌｏｔａｄｅｒ）の商品名でアルケマ（Ａｒｃｈｅｍａ）から販売されているエチレン、アルキルアクリレートおよびグリシジルメタクリレートのターポリマーを含む。スチレンおよび無水マレイン酸のコポリマー（ＳＭＡ）はまた含まれる。
【０１１９】
本明細書中での参照を簡易にするために、任意の官能性ポリマー成分は、本明細書において形式「ＡＡ−ｇ−ＦＧ」を用いて省略してもよく、ＡＡは、官能化されるポリマーの特定のタイプを表し（例えば、ＰＰ、ｉＰＰ、ランダムプロピレンポリマー、ＰＰ耐衝撃コポリマーなど）、ＦＧは、官能基またはポリマーが官能化された化合物を意味し（例えば、ＭＡは無水マレイン酸またはグリシジルメタクリレートである）、−ｇ−は２つの部分間のグラフティング（即ち、結合）を意味する。したがって、ランダムプロピレンポリマー−ｇ−ＭＡは、無水マレイン酸がグラフトした本発明の上述したランダムプロピレンポリマーを表す。
【０１２０】
「官能基」とは、ヘテロ原子および／または不飽和を含む重量平均分子量が１０００ｇ／ｍｏｌ以下である任意の化合物を意味する。好ましい官能基（好ましくはグラフティングモノマー）は、重量平均分子量が７５０以下である任意の化合物を含み、１以上のヘテロ原子および／または不飽和部位を含む。好ましくは、官能基は、無水マレイン酸などのヘテロ原子および不飽和を含む化合物である。好ましい官能基は、有機酸およびその塩、有機アミド、有機イミド、有機アミン、有機エステル、有機無水物、有機アルコール、有機エポキシド、有機酸ハロゲン化物（例えば、酸塩化物、酸臭化物など）、有機過酸化物、有機シランなどを含む。
【０１２１】
本発明に有用な好ましい官能基の例には、カルボン酸などのカルボニル結合、カルボン酸のエステル、酸無水物、ジ−エステル、塩、アミド、およびイミドを含む化合物が含まれる。芳香族ビニル化合物、加水分解性不飽和シラン化合物、飽和ハロゲン化炭化水素、および不飽和ハロゲン化炭化水素も用いることができる。
【０１２２】
本発明に有用な特に好ましい官能基の例には、限定されないが、無水マレイン酸、無水シトラコン酸、無水２−メチルマレイン酸、無水２−クロロマレイン酸、無水２，３−ジメチルマレイン酸、無水ビシクロ［２，２，１］−５−ヘプテン−２，３−ジカルボン酸、および無水４−メチル−４−シクロヘキセン−１，２−ジカルボン酸、アクリル酸、メタクリル酸、マレイン酸、フマル酸、イタコン酸、シトラコン酸、メサコン酸、クロトン酸、無水ビシクロ（２．２．２）オクト−５−エン−２，３−ジカルボン酸、無水１，２，３，４，５，８，９，１０−オクタヒドロナフタレン−２，３−ジカルボン酸、２−オキサ−１，３−ジケトスピロ（４．４）ノン−７−エン、無水ビシクロ（２．２．１）ヘプト−５−エン−２，３−ジカルボン酸、マレオピマル酸（ｍａｌｅｏｐｉｍａｒｉｃ  ａｃｉｄ）、無水テトラヒドロフタル酸、無水ノルボルン−５−エン−２，３−ジカルボン酸、無水ナド酸、無水メチルナド酸、無水ハイミック酸、無水メチルハイミック酸、および無水ｘ−メチル−ビシクロ（２．２．１）ヘプト−５−エン−２，３−ジカルボン酸（ＸＭＮＡ）が含まれる。
【０１２３】
官能基として本発明に有用な不飽和カルボン酸のエステルの例には、アクリル酸メチル、アクリル酸エチル、アクリル酸ブチル、メタクリル酸メチル、メタクリル酸エチル、メタクリル酸ブチル、メタクリル酸グリシジル、メタクリル酸ヒドロキシメチル、メタクリル酸ヒドロキシエチルなどが含まれる。
【０１２４】
本発明において官能基として有用な加水分解性不飽和シラン化合物の例には、ラジカル重合性不飽和基およびアルコキシリル基またはシリル基をその分子内に含むことができ、これにより、該化合物は、ビニル基に結合した加水分解性シリル基および／またはアルキレン基を介してビニル基に結合した加水分解性シリル基、および／またはアクリル酸、メタクリル酸などのエステルまたはアミドに結合した加水分解性シリル基を有する化合物を有する。それらの例として、ビニルトリクロロシラン、ビニルトリス（ベータ−メトキシエトキシ）シラン、ビニルトリエトキシシラン、ビニルトリメトキシシラン、ガンマ−メタクリルオキシプロピルトリメトキシシラン・モノビニルシランおよびモノアリルシランが挙げられる。
【０１２５】
官能基として有用な不飽和ハロゲン化炭化水素の例には、塩化ビニルおよび塩化ビニリデンが含まれる。
【０１２６】
好ましい態様では、機能化されるべきポリマーは、無水マレイン酸（ＭＡ）とグラフトされ、官能性ポリマー成分（例えば、ランダムプロピレンポリマー−ｇ−ＭＡ）が生成され、ここで、無水マレイン酸は、ポリマーの骨格ポリマー鎖に共有結合される。ポリマーにグラフトした無水物官能基は、無水物として残存してもよく、酸官能基に酸化されてもよく、および／または当該技術分野において知られている方法によってさらに反応させて、アミド、アミン、ニトリル、アルコール、エステル、酸塩化物などの他の官能基を導入してもよい。
【０１２７】
官能性ポリマー成分の形成
本発明の官能性ポリマー成分は、Ｃ２−Ｃ２０オレフィンを含むポリマーと官能基（例えば、グラフティングモノマー）との組合せに由来する。本発明で使用するポリマーを官能化するために用いることができる多数の方法が当該技術分野に存在する。これらは、限定されないが、選択的酸化、フリーラジカルグラフティング、オゾン分解、エポキシ化などを含む。本発明の官能性ポリマー成分は、溶液および／またはスラリープロセス（即ち、溶媒を含む）、または溶融プロセス（即ち、溶媒を含まない）で生産することができる。官能性ポリマー成分はまた、高せん断ミキサー、流動層リアクターなどで製造してもよい。
【０１２８】
好ましくは、官能化されるべきポリマー成分または複数のポリマー成分は、グラフティングモノマーとポリマーのグラフティングを引き起こし、官能性ポリマー成分を生産するのに十分な温度および時間でフリーラジカル開始剤およびグラフティングモノマーと合わせられる。このような態様では、本発明の官能性ポリマー成分は、有機過酸化物などのラジカル開始剤触媒の存在下でポリマー成分およびラジカル重合性官能基（例えば、無水マレイン酸）を加熱することによって得られる。この組合せは、好ましくは、ラジカル開始剤触媒の分解温度で、その温度近辺で、またはその温度を超えて加熱される。
【０１２９】
有用なラジカル開始剤触媒は、ジアシル過酸化物、ペルオキシエステル、ペルオキシケタール、ジアルキル過酸化物、ヒドロ過酸化物などを含む。具体的な例には、過酸化ベンゾイル、過酸化メチルエチルケトン、ｔｅｒｔ−ブチルペルオキシベンゾエート、ｔｅｒｔ−ブチルペルオキシアセテート、ＯＯ−ｔｅｒｔ−ブチル−Ｏ−（２−エチルヘキシル）モノペルオキシカーボネート、ｎ−ブチル４，４−ジ−（ｔｅｒｔ−ブチルペルオキシ）バレエート、１，１−ビス（ｔｅｒｔ−ブチルペルオキシ）シクロヘキサン、１，１−ビス（ｔｅｒｔ−ブチルペルオキシ）−３，３，５−トリメチルシクロヘキサン、２，２−ビス（ｔｅｒｔ−ブチルペルオキシ）ブタン、過酸化ジクミル、ｔｅｒｔ−ブチルクミルペルオキシド、ａ，ａ’−ビス（ｔｅｒｔ−ブチルペルオキシ−イソプロピル）ベンゼン、ジ−ｔｅｒｔ−ブチルペルオキシド（ＤＴＢＰ）、２，５−ジメチル−２，５−ジ（ｔｅｒｔ−ブチルペルオキシ）−ヘキサン、２，５−ジメチル−２，５−ジ（ｔｅｒｔ−ブチルペルオキシ）−ヘキサン、過酸化シクロヘキサノン、ｔ−ブチルペルオキシイソプロピルカーボネート、ジ−ｔ−ブチルペルフタレート、２，５−ジメチル−２，５−ジ（ｔ−ブチルペルオキシ）ヘキサン、２，５−ジメチル−２，５−ジ（ｔ−ブチルペルオキシ）ヘキセン−３、ジ−ｔ−ブチルペルオキシド、クメンヒドロペルオキシド、ｔ−ブチルヒドロペルオキシド、ヒドロペルオキシド、ジラウリルペルオキシド、ジクミルペルオキシドなどが含まれる。好ましい態様では、官能化は、ポリマーの融点以上であるが、開始剤の分解温度以下の温度で行われる。有用な温度範囲は、３５℃〜３５０℃、好ましくは４０℃〜２５０℃、好ましくは４５℃〜２００℃を含む。
【０１３０】
本発明の官能性ポリマー成分を製造する特に好ましい方法は、成形機リアクターなどのせん断を与えるリアクター内でグラフティングモノマー（例えば、無水マレイン酸）の存在下で、過酸化物触媒などのフリーラジカル発生触媒と共に、溶媒が実質的に存在しない状態で官能化させるためにポリマー成分を融解ブレンドすることを含む。１以上の１個のスクリューおよび／または複数個のスクリューリアクターが用いられてもよく、好ましくは、同時回転の互いに噛合う成形機、対面式に回転するが噛合わない成形機、および／またはバス（Ｂｕｓｓ）によって販売されているような同時練合わせ機などの対になったスクリュー成形機リアクターが特に好ましい。
【０１３１】
官能化反応（例えば、グラフティング反応）に用いられるイベントの好ましい配列は、ポリマーを融解する工程、グラフティングモノマーを添加し分散する工程、過酸化物触媒を導入する工程、未反応のグラフティングモノマーおよび過酸化物分解から生じる副産物を排出する工程を含む。他の配列は、溶媒に予め溶解させたグラフティングモノマーおよび過酸化物触媒を供給することを含んでもよい。グラフティングモノマーは、ポリマー組成および官能基全体の約０．０１〜約１０ｗｔ％の割合で、好ましくは、全反応混合物重量に対して約１〜約５ｗｔ％でリアクターに導入されてもよい。
【０１３２】
グラフト反応は、好ましくは、急激な気化およびその結果として生じる触媒およびグラフティングモノマーの喪失を最小にしまたは避け、過酸化物の半減時間の約６〜７倍の滞留時間を有するように選択される温度で実行される。ポリマー融解の温度がリアクターの長さを通じて、最大にしてリアクターのグラフティングの反応ゾーンまで徐々に上昇させ、次に、リアクター出口に向って低下させる温度プロフィールが好ましい。リアクターの最後の区域（例えば、成形機）での温度減衰は、生産物をペレット化する目的で望まれる。供給物の整合性を最適化するために、過酸化物は、通常、鉱油中でおよそ１０％濃度で溶解し、官能化されるべきポリマーおよびグラフティングモノマーは好ましくは適切に供給される。
【０１３３】
ラジカル開始剤触媒は、好ましくは、グラフティングモノマーの重量に対して、０．００００１〜１００ｗｔ％、より好ましくは０．１〜１０ｗｔ％の割合で用いられる。加熱温度は、反応が溶媒の存在下で行われるかどうかに依存するが、通常、約５０℃〜３５０℃である。加熱温度が５０℃未満である場合、反応はゆっくりであり、したがって効率が低くなるかもしれない。３５０℃を超える場合、官能化させるべきポリマーまたはポリマーのブレンドの分解が起るかもしれない。
【０１３４】
溶媒系プロセスでは、反応は、ラジカルに安定な２〜２０個の炭素原子を有するハロゲン化炭化水素化合物、芳香族化合物、ハロゲン化芳香族化合物、アルキル置換芳香族炭化水素、環状炭化水素、および／または６〜２０個の炭素原子を有する炭化水素化合物の存在下で、０．１〜５０ｗｔ％の濃度を有する、溶液またはスラリーの形態で官能化されるポリマーを用いて行うことができる。好ましい溶媒は、ヘキサンおよびシクロヘキサンを含む。
【０１３５】
官能性ポリマー成分は、本明細書中に記載される官能化された単一のポリマー（ホモポリマー、コポリマー、ターポリマーなど）であってもよい。別の態様では、本発明の官能性ポリマー成分は、１回のプロセスで官能化される官能性ポリマーを含むブレンドであってもよい。本発明の官能性ポリマー成分はまた、ブレンドとして官能化され、および／または個別に官能化した後に合わせた、同じであるかまたは異なっている複数の官能性ポリマーおよび／または添加剤、またはそれらの組合せを含んでもよい。
【０１３６】
官能化プロセスは、本明細書中ではグラフティングプロセスとも呼ばれ、スチレン誘導体または当業者に知られている他のものなどのベータ切断反応の最小化を可能にする他の化合物の存在下で実行することができる。
【０１３７】
官能性ポリマー成分は、官能化されて、官能性ポリマー成分に結合したおよび／または導入した約０．００１ｗｔ％以上の１以上の官能基を含んでもよい。官能性ポリマー成分はまた、より高程度に官能化されてもよい。好ましくは、本発明の官能性ポリマー成分の官能化レベル（例えば、グラフティングレベル）は、全官能性ポリマー成分重量の約５０ｗｔ％未満、好ましくは約４５ｗｔ％未満、好ましくは約４０ｗｔ％未満、好ましくは約３５ｗｔ％未満、好ましくは約３０ｗｔ％未満、好ましくは約２５ｗｔ％未満、好ましくは約２０ｗｔ％未満、好ましくは約１５ｗｔ％未満、好ましくは約１０ｗｔ％未満、好ましくは約９ｗｔ％未満、好ましくは約８ｗｔ％未満、好ましくは約７ｗｔ％未満、好ましくは約６ｗｔ％未満、好ましくは約５ｗｔ％未満、好ましくは約４ｗｔ％未満、好ましくは約３ｗｔ％未満、好ましくは約２ｗｔ％未満、好ましくは約１．５ｗｔ％未満であってもよい。
【０１３８】
好ましくは、本発明の官能性ポリマー成分の官能化レベル（例えば、グラフティングレベル）は、約０．５ｗｔ％より大きく、より好ましくは約１ｗｔ％より大きくてもよい。好ましい態様では、官能性ポリプロピレンは、官能性ポリマー成分の全重量に対して、官能基の０．１〜約１０ｗｔ％、より好ましくは官能基の０．５〜約５ｗｔ％を含んでもよい。
【０１３９】
好ましくは、官能性ポリマー成分は、無水マレイン酸を含む（例えば、ランダムプロピレンポリマー−ｇ−ＭＡ）。官能性ポリマー成分における無水マレイン酸のレベルは、約５０ｗｔ％未満、好ましくは約４５ｗｔ％未満、好ましくは約４０ｗｔ％未満、好ましくは約３５ｗｔ％未満、好ましくは約３０ｗｔ％未満、好ましくは約２５ｗｔ％未満、好ましくは約２０ｗｔ％未満、好ましくは約１５ｗｔ％未満、好ましくは約１０ｗｔ％未満、好ましくは約９ｗｔ％未満、好ましくは約８ｗｔ％未満、好ましくは約７ｗｔ％未満、好ましくは約６ｗｔ％未満、好ましくは約５ｗｔ％未満、好ましくは約４ｗｔ％未満、好ましくは約３ｗｔ％未満、好ましくは約２ｗｔ％未満の無水マレイン酸であってもよい。また、好ましくは、官能性ポリマー成分における無水マレイン酸のレベルは、約０．５ｗｔ％を超え、より好ましくは約１ｗｔ％を超える無水マレイン酸であってもよい。好ましい態様では、官能性ポリプロピレンは、０．１〜約１０ｗｔ％の無水マレイン酸、より好ましくは０．２５〜約５ｗｔ％、より好ましくは０．５〜４ｗｔ％、より好ましくは０．７５〜３．５ｗｔ％、より好ましくは１．５〜２．５ｗｔ％の無水マレイン酸を含んでもよい。
【０１４０】
官能性ポリマー成分の無水マレイン酸含量は、絶対的な無水マレイン酸含量が、Ｍ．スクラボンズ（Ｓｃｌａｖｏｎｓ）ら（Ｍ．スクラボンズ、Ｐ．フランキネット（Ｆｒａｎｑｕｉｎｅｔ）、Ｖ．カーリアー（Ｃａｒｌｉｅｒ）、Ｇ．フェルファイリエ（Ｖｅｒｆａｉｌｌｉｅ）、Ｉ．ファライス（Ｆａｌｌａｉｓ）、Ｒ．リーグラス（Ｌｅｇｒａｓ）、Ｍ．ラウレント（Ｌａｕｒｅｎｔ）、およびＦ．Ｃ．チリオン（Ｔｈｙｒｉｏｎ）、ポリマー（Ｐｏｌｙｍｅｒ）、４１、１９８９（２０００年））によって記載される手法に従って決定される標準を用いた較正に基づくフーリエ変換赤外分光法によって測定することができ、官能性ポリマー成分の試料は、最初に、キシレンに完全に溶解させ、その後、アセトンまたは他の適した溶媒に再沈殿させることによって残りのモノマーから精製する。次に、この沈殿した官能性ポリマーを乾燥させる。およそ０．５ｇの再沈殿した官能性ポリマー成分は、沸点で１５０ｍｌのトルエンに溶解させる。変色指示薬としてブロモチモールブルーを用いてＴＢＡＯＨ（テトラ−ブチルアンモニウム水酸化物）による電位差滴定は、官能性ポリマー成分が滴定中に沈殿しない加熱した溶液で行う。官能性ポリマー成分は、好ましくは、周辺湿度による無水マレイン酸の加水分解から生じる全ての二塩基酸が無水物に逆に変換されたのを確かめるために、溶解前の１時間、２００℃に予熱される。
【０１４１】
官能性ポリマー成分の応力−ひずみ特性は、当該技術分野において知られているダンベル型の試料を用いて評価することができる。試料は、６インチ×６インチの面積の枠内に１５トンの力で１５分間、１８０℃〜２００℃で圧縮成形されてもよい。次に、冷却した枠は取り除かれ、試料を金型で切断してもよい。試料の応力ひずみ評価は、１００ロイヤル・ストリート（Ｒｏｙａｌ  Ｓｔｒｅｅｔ）、マサチューセッツ州カントンにあるインストロン・コーピレイション（Ｉｎｓｔｒｏｎ  Ｃｏｒｐｏｒａｔｉｏｎ）によって製造されたインストロン（Ｉｎｓｔｒｏｎ）４４６５で行った。本明細書における使用に関して、デジタルデータはインストロン・コーポレイションから市販されているシリーズＩＸ  マテリアル・テスティング・システム（Ｓｅｒｉｅｓ  ＩＸ  Ｍａｔｅｒｉａｌ  Ｔｅｓｔｉｎｇ  Ｓｙｓｔｅｍ）によって回収されるファイルに回収され、ワシントン州レドモンドにあるマイクロソフト・コーポレイション（Ｍｉｃｒｏｓｏｆｔ  Ｃｏｒｐｏｒａｔｉｏｎ）から市販されている表計算ソフトであるエクセル（Ｅｘｃｅｌ）５を用いて解析した。同レベルのアイソタクチックな結晶化度（１３Ｃ−ＮＭＲによって測定される）を有する比較組成物は、多くの場合、５００％弾性率の評価のために５００％伸長まで伸長することができず、したがって、本発明の組成物と比較することができない。曲げ弾性率（割線１％）は、ＡＳＴＭ  Ｄ７９０に従って測定することができる。
【０１４２】
好ましくは、官能性ポリマー成分は、少なくとも３０ｗｔ％（あるいは、少なくとも４０ｗｔ％、あるいは少なくとも５０ｗｔ％、あるいは少なくとも６０ｗｔ％、あるいは少なくとも７０ｗｔ％、あるいは少なくとも８０ｗｔ％、あるいは少なくとも９０ｗｔ％、あるいは１００ｗｔ％）の官能性ランダムプロピレンポリマーを含む。好ましくは、官能性ポリマー成分は、少なくとも３０ｗｔ％（あるいは、少なくとも４０ｗｔ％、あるいは少なくとも５０ｗｔ％、あるいは少なくとも６０ｗｔ％、あるいは少なくとも７０ｗｔ％、あるいは少なくとも８０ｗｔ％、あるいは少なくとも９０ｗｔ％、あるいは１００ｗｔ％）の官能性ｉＰＰ−ｇ−ａＰＰポリマーを含む。好ましくは、官能性ポリマー成分は、２つ以上の異なる（コ）ポリマーを含む。好ましくは、官能性コポリマー成分は、３つ以上の異なる（コ）ポリマーを含む。好ましくは、官能性ポリマー成分は、４つ以上の異なる（コ）ポリマーを含む。「異なる」とは、（コ）ポリマーが、異なる物理的性質（例えば、分子量、Ｍｗ／Ｍｎ、立体規則性など）を有し、または異なるコモノマーを有し、あるいは、コポリマーが同じコモノマーを有する場合には、異なる重量％で存在することを意味する。
【０１４３】
官能性ランダムプロピレンポリマー
本発明の接着組成物は、ランダムプロピレンポリマー成分および官能性ポリマー成分を含む。官能性ポリマー成分は、少なくとも０．１ｗｔ％の官能基を含むＣ２−Ｃ２０オレフィンポリマーを含む。一態様では、官能性ポリマー成分は、上述されるように官能化された上記で開示されたランダムプロピレンポリマーを含んでもよい。
【０１４４】
他に言及されない限り、官能性ランダムプロピレンポリマーの性質は、本明細書中に記載されるように、同じ方法で、官能化前と同じ性質であることが得られる。様々な手法は、本発明の官能性ランダムプロピレンポリマーを特徴付けるために用いることができ、それらのいくつかは、米国特許実務の目的で参照により援用される、Ｇ．フェル・ストラーテ（Ｖｅｒ  Ｓｔｒａｔｅ）によるザ・サイエンス・アンド・テクノロジー・オブ・エラストマーズ（Ｔｈｅ  Ｓｃｉｅｎｃｅ  ａｎｄ  Ｔｅｃｈｎｏｌｏｇｙ  ｏｆ  Ｅｌａｓｔｏｍｅｒｓ）、Ｆ．エイリッチ（Ｅｉｒｉｃｈ）編集、アカデミック・プレス（Ａｃａｄｅｍｉｃ  Ｐｒｅｓｓ）１９７８年、第３章の「構造特徴付け」に記載されている。
【０１４５】
本明細書では、本発明の組成物内の相溶性効果は、官能性ランダムプロピレンポリマーを含めること得ることができるとは期待していない発見であり、これは、ランダムプロピレンポリマーのグラフティングレベルによって影響され得る。
【０１４６】
官能性ランダムプロピレンポリマー、好ましくは、ランダムプロピレンポリマー−ｇ−ＭＡは、約１ｃｍ×１ｃｍのベースおよび約０．６ｃｍ×０．２ｃｍの中心の狭いストリップ、並びに８５０μｍ／秒の分離速度を有する「小さい」ダンベルを用いるように変更されたＡＳＴＭ  Ｄ６３８に記載の手続に従って、３００％以上の破壊伸び率を有してもよい。好ましい態様では、本発明のランダムプロピレンポリマー−ｇ−ＭＡは、３００％を超える、より好ましくは５００％を超える、さらにより好ましくは約８００％を超える破壊伸び率を有してもよい。
【０１４７】
上記の発明の利益は、官能性ランダムプロピレンポリマー、好ましくはランダムプロピレンポリマー−ｇ−ＭＡが、低い曲げ弾性率を有してもよいことである。低い曲げ弾性率は、１４００ＭＰａ未満、より好ましくは７００ＭＰａ未満、より好ましくは３５０ＭＰａ未満の１％割線弾性率である。
【０１４８】
したがって、本発明の官能性ランダムプロピレンポリマー、好ましくはランダムプロピレンポリマー−ｇ−ＭＡは、慣用的な熱可塑的加工機で操作することができる容易な加工機に向けられる。
【０１４９】
ランダムプロピレンポリマー−ｇ−ＭＡポリマーは、基準としてアイソタクチックなポリプロピレン（例えば、エクソンモビル・ケミカルカンパニー（ＥｘｘｏｎＭｏｂｉｌ  Ｃｈｅｍｉｃａｌ  Ｃｏｍｐａｎｙ）から市販されるＰＰ４６１２Ｅ２ポリプロピレン）を用いて、５，０００，０００以下の重量平均分子量（Ｍｗ）、約３，０００，０００以下の数平均分子量（Ｍｎ）、約５，０００，０００以下のｚ平均分子量（Ｍｚ）、該ポリマーの重量平均分子量（Ｍｗ）で測定される０．９９以上のｇ’指数を有してもよく、これら全ては、サイズ排除クロマトグラフィー、例えば、本明細書中ではＧＰＣ−３Ｄとも称される３Ｄ  ＳＥＣによって決定することができる。
【０１５０】
好ましい態様では、官能性ランダムプロピレンポリマー、好ましくはランダムプロピレンポリマー−ｇ−ＭＡポリマーは、約５，０００〜約５，０００，０００ｇ／ｍｏｌのＭｗ、より好ましくは約１０，０００〜約１，０００，０００のＭｗ、より好ましくは約２０，０００〜約５０，０００のＭｗ、より好ましくは約５０，０００〜約３００，０００のＭｗを有してもよく、Ｍｗは、本明細書中に記載するように測定される。
【０１５１】
好ましい態様では、官能性ランダムプロピレンポリマー、好ましくはランダムプロピレンポリマー−ｇ−ＭＡポリマーは、約５，０００〜約３，０００，０００ｇ／ｍｏｌのＭｎ、より好ましくは約１０，０００〜約１，０００，０００のＭｎ、より好ましくは約１０，０００〜約５０，０００のＭｎ、より好ましくは約１０，０００〜約２００，０００のＭｎを有してもよく、Ｍｎは、本明細書中に記載するように測定される。
【０１５２】
好ましい態様では、官能性ランダムプロピレンポリマー、好ましくはランダムプロピレンポリマー−ｇ−ＭＡポリマーは、約１０，０００〜約５，０００，０００ｇ／ｍｏｌのＭｚ、より好ましくは約５０，０００〜約１，０００，０００のＭｚ、より好ましくは約８０，０００〜約５０，０００のＭｚ、より好ましくは約１００，０００〜約３００，０００のＭｚを有してもよく、Ｍｚは、本明細書中に記載されるように測定した。
【０１５３】
官能性ランダムプロピレンポリマー、好ましくはランダムプロピレンポリマー−ｇ−ＭＡポリマーの分子量分布指数（ＭＷＤ＝（Ｍｗ／Ｍｎ））は、約１．５〜４０．０、より好ましくは約１．８〜１０、最も好ましくは約１．８〜７であってもよい。
【０１５４】
好ましくは態様では、官能性ランダムプロピレンポリマー、基準としてアイソタクチックなポリプロピレンの固有粘度を用いて該ポリマーのＭｗを測定した場合、０．９９以上のｇ’指数、より好ましくは約１（即ち、本質的に直線状）のｇ’を有してもよい。
【０１５５】
好ましい態様では、官能性ランダムプロピレンポリマー、好ましくはランダムプロピレンポリマー−ｇ−ＭＡポリマーは、示差走査熱量測定（ＤＳＣ）を用いて測定される約２００℃以下、より好ましくは１４０℃以下の結晶化温度（Ｔｃ）を有してもよい。
【０１５６】
好ましくは態様では、官能性ランダムプロピレンポリマー、好ましくはランダムプロピレンポリマー−ｇ−ＭＡポリマーは、ＡＳＴＭ  Ｄ−１５０５試験法によって測定される、室温で約０．８５〜約０．９２ｇ／ｍｌ、より好ましくは約０．８７〜０．９０ｇ／ｍｌ、より好ましくは約０．８８〜約０．８９ｇ／ｍｌの密度を有してもよい。
【０１５７】
好ましくは態様では、官能性ランダムプロピレンポリマー、好ましくはランダムプロピレンポリマー−ｇ−ＭＡポリマーは、ＡＳＴＭ  Ｄ−１２３８試験法によって測定される、重量平均分子量Ｍｗに反比例して関連する、０．２ｇ／１０分以上、好ましくは２〜５００ｇ／１０分、より好ましくは２０〜２００ｇ／１０分のメルトフローレート（ＭＦＲ）を有してもよい。
【０１５８】
好ましい態様では、官能性ランダムプロピレンポリマー、好ましくはランダムプロピレンポリマー−ｇ−ＭＡポリマーは、ＡＳＴＭ  Ｅ７９４−８５に記載される手法に従って測定される、約７５Ｊ／ｇ未満の融解熱（Ｈｆ）を有してもよい。好ましくは、約０．５Ｊ／ｇ以上であり、約７５Ｊ／ｇ未満である。好ましくは、約５０ジュール／ｇ以下、好ましくは約３０Ｊ／ｇ以下であり、約２５Ｊ／ｇ以下がより好ましい。また、ＡＳＴＭ  Ｅ７９４−８５に記載される手法に従って、好ましくは約１Ｊ／ｇ以上、好ましくは約５Ｊ／ｇ以上である。
【０１５９】
別の実施形態では、本発明の接着組成物に存在する官能性ポリマー成分は、好ましくは０．５〜７０Ｊ／ｇの融解熱を有する官能性ランダムプロピレンポリマーの少なくとも８０ｗｔ％、好ましくは９０ｗｔ％、好ましくは１００％から本質的になる（好ましくは、からなる）。
【０１６０】
非晶質なシンジオタクチックに富んだポリオレフィン
シンジオタクチックに富んだポリオレフィンポリマー（ｓｒＰＰ）は、イーウェン（Ｅｗｅｎ）法（Ｊ．Ａ．イーウェン、「オレフィンの触媒的重合（Ｃａｔａｌｙｔｉｃ  Ｐｏｌｙｍｅｒｉｚａｔｉｏｎ  ｏｆ  Ｏｌｅｆｉｎ）」Ｔ．ケイイ（Ｋｅｉｉ）、Ｋ．ソガ（Ｓｏｇａ）編集；講談社エルゼビア出版、東京、１９８６年、Ｐ．２７１を参照されたい）に従って測定される少なくとも約５０％ｒ−ダイアードを含んでもよい。好ましい態様では、ｓｒＰＰは、該ポリマーに存在するｒおよびｍダイアードの全体数に対して、少なくとも約５５％ｒ−ダイアード、好ましくは少なくとも約６０％ｒ−ダイアード、好ましくは少なくとも約６５％ｒ−ダイアード、好ましくは少なくとも約７０％ｒ−ダイアード、好ましくは少なくとも約７５％ｒ−ダイアード、よい好ましくは少なくとも約８０％ｒ−ダイアードを含んでもよい。
【０１６１】
非晶質のシンジオタクチックに富んだポリオレフィンポリマー（ａ−ｓｒＰＰ）は、シンジオタクチックに富んだポリオレフィンポリマーを含んでもよく、これらの本質的に全てが室温でヘキサン、シクロヘキサン、トルエンまたはキシレンに溶解する。
【０１６２】
非晶質なシンジオタクチックに富んだポリオレフィンポリマー（ａ−ｓｒＰＰ）は、該ポリマーに存在するダイアードの総数に対して、約５０％ｒ−ダイアード〜約８０％ｒ−ダイアード未満を含んでもよい。好ましい態様では、非晶質のｓｒＰＰは、該ポリマーに存在するｒ−ダイアードの総数に対して、約５５％ｒ−ダイアード〜約７５％ｒ−ダイアード、好ましくは約６０％ｒ−ダイアード〜約７５％ｒ−ダイアード、好ましくは約６０％ｒ−ダイアード〜約７０％ｒ−ダイアード、好ましくは約６５％ｒ−ダイアード〜約７０％ｒ−ダイアードを含んでもよい。
【０１６３】
非晶質なシンジオタクチックに富んだポリオレフィンポリマー（ａ−ｓｒＰＰ）は、該ポリマーに存在するペンタードの総数に対して、約６．２５％〜約３１．６％ｒ−ペンタードを含んでもよい。好ましい態様では、非晶質のｓｒＰＰは、該ポリマーに存在するｒ−ペンタードの総数に対して、約９．１５％ｒ−ペンタード〜約３１．６％ｒ−ペンタード、好ましくは約１３．０％ｒ−ペンタード〜約３１．６％ｒ−ペンタード、好ましくは約１３．０％ｒ−ペンタード〜約２４．０％ｒ−ペンタード、好ましくは約１７．９％ｒ−ペンタード〜約２４．０％ｒ−ペンタードを含んでもよい。
【０１６４】
好ましい態様では、非晶質なシンジオタクチックに富んだポリオレフィンポリマーは、非晶質なシンジオタクチックに富んだポリプロピレン（ａ−ｓｒＰＰｒ）である。ａ−ｓｒＰＰｒは、好ましくは、５，０００，０００以下の重量平均分子量（Ｍｗ）、約３，０００，０００以下の数平均分子量（Ｍｎ）、約１０，０００，０００以下のｚ平均分子量（Ｍｚ）、基準としてアイソタクチックなポリプロピレンを用いたポリマーの重量平均分子量（Ｍｗ）で測定した１．０以下のｇ’指数を有し、これら全ては、例えば、３Ｄ  ＳＥＣ、本明細書中に記載されるＧＰＣ−３Ｄとも呼ばれるサイズ排除クロマトグラフィーによって測定することができる。
【０１６５】
好ましい態様では、本発明のａ−ｓｒＰＰｒは、約５，０００〜約５，０００，０００ｇ／ｍｏｌのＭｗ、より好ましくは約１０，０００〜約１，０００，０００のＭｗ、より好ましくは約２０，０００〜約５００，０００のＭｗ、より好ましくは約５０，０００〜約３００，０００のＭｗを有し、Ｍｗは、本明細書中で記載するように決定される。
【０１６６】
好ましい態様では、本発明のａ−ｓｒＰＰｒは、約５，０００〜約３，０００，０００ｇ／ｍｏｌのＭｎ、より好ましくは約１０，０００〜約１，０００，０００のＭｎ、より好ましくは約３０，０００〜約５００，０００のＭｎ、より好ましくは約５０，０００〜約２００，０００のＭｎを有し、Ｍｎは、本明細書中で記載されるように測定される。
【０１６７】
好ましい態様では、本発明のａ−ｓｒＰＰｒは、約１０，０００〜約１０，０００，０００ｇ／ｍｏｌのＭｚ、より好ましくは約５０，０００〜約１，０００，０００のＭｚ、より好ましくは約８０，０００〜約５００，０００のＭｚ、より好ましくは約１００，０００〜約３００，０００のＭｚを有し、Ｍｗは、本明細書中で記載されるように測定される。
【０１６８】
好ましい態様では、本発明のａ−ｓｒＰＰｒは、基準としてアイソタクチックなポリプロピレンの固有の粘度を用いて該ポリマーのＭｗで測定した場合、約１〜約１．５のｇ’指数、より好ましくは約１．２５〜約１．４５のｇ’指数を有してもよく、ｇ’は、本明細書中で記載するように決定される。
【０１６９】
好ましい態様では、本発明のａ−ｓｒＰＰｒは、示差走査熱量測定（ＤＳＣ）で測定した結晶化温度（Ｔｃ）が約２００℃以下、より好ましくは１４０℃以下であり、より好ましくは結晶化温度は認められない。
【０１７０】
好ましい態様では、本発明のａ−ｓｒＰＰｒは、ＡＳＴＭ  Ｄ−１５０５試験法で測定されるように、室温で約０．８５〜約０．９５ｇ／ｍｌ、より好ましくは約０．８７〜０．９２ｇ／ｍｌ、より好ましくは約０．８８〜約０．９１ｇ／ｍｌの密度を有してもよい。
【０１７１】
好ましい態様では、本発明のａ−ｓｒＰＰｒは、ＡＳＴＭ  Ｄ−１２３８（１９０ｃ、２，１６ｋｇ）試験法に従って測定される、重量平均分子量Ｍｗに反比例する、０．２ｇ／１０分以上、好ましくは２〜５００ｇ／１０分、より好ましくは２０〜２００ｇ／１０分のメルトフローレート（ＭＦＲ）を有してもよい。
【０１７２】
非晶質なシンジオタクチックに富んだポリオレフィンは、ベースポリマー内にアルファオレフィンを含んでもよく、それにより、非晶質なシンジオタクチックに富んだポリオレフィンは、約５０ｗｔ％を超えるＣ３−Ｃ２０アルファオレフィン、好ましくは約５０ｗｔ％を超えるＣ３−Ｃ１２アルファオレフィン、より好ましくは約５０ｗｔ％を超えるＣ３−Ｃ１０アルファオレフィンを有してもよい。
【０１７３】
好ましくは、非晶質なシンジオタクチックに富んだポリオレフィンは、該ポリマーの全重量に対して、約６０ｗｔ％を超えるプロピレン、好ましくは約７０ｗｔ％を超えるプロピレン、好ましくは約８０ｗｔ％を超えるプロピレン、好ましくは約９０ｗｔ％を超えるプロピレン、好ましくは約９５ｗｔ％を超えるプロピレン、好ましくは約９９ｗｔ％を超えるプロピレンを含んでもよい。
【０１７４】
本発明の非晶質なシンジオタクチックに富んだポリオレフィンは、該ポリマーの全重量に対して、約０．５ｗｔ％を超えるエチレン、好ましくは約１ｗｔ％を超えるエチレン、好ましくは約２ｗｔ％を超えるエチレン、好ましくは約３ｗｔ％を超えるエチレン、好ましくは約４ｗｔ％を超えるエチレン、好ましくは約５ｗｔ％を超えるエチレンをさらに含んでもよい。
【０１７５】
例えば、ａ−ｓｒＰＰｒは、ベースポリマーとして少なくとも約５０ｗｔ％のプロピレン（Ｃ３）、並びにエチレン（Ｃ２）及びＣ４〜Ｃ４０アルファオレフィン、好ましくはＣ４〜Ｃ２０アルファオレフィン、より好ましくはＣ４〜Ｃ１２アルファオレフィンを含んでもよく、Ｃ４〜Ｃ１０アルファオレフィンがなおより好ましい。
【０１７６】
好ましいアルファオレフィンの例には、ブテン−１、ペンテン−１、ヘキセン−１、ヘプテン−１、オクテン−１、ノネン−１、デセン−１、ウンデセン−１、ドデセン−１、トリデセン−１、ペネトデセン−１、ヘキサデセン−１、ヘプタデセン−１、オクタデセン−１；及び、３−メチルブテン−１，４−メチルペンテン−１、及び４，４−ジメチルペンテン−１を含む分岐オレフィンが含まれる。
【０１７７】
ベースポリマーに加えるアルファオレフィンの量は、ａ−ｓｒＰＰに存在する場合、該ポリマーの全重量に対して、約０．００１重量％（ｗｔ％）を超えてもよい。好ましくは、アルファオレフィンの量は、約０．１ｗｔ％以上、より好ましくは約１ｗｔ％以上である。他のアルファオレフィンの量はまた、約５０ｗｔ％以下でベースポリマーに存在してもよい。好ましくは、他のアルファオレフィンの量は、約２０ｗｔ％以下、より好ましくは約１０ｗｔ％以下である。
【０１７８】
好ましい態様では、本質的に全ての本発明のａ−ｓｒＰＰ（好ましくは、ａ−ｓｒＰＰｒ）は、本質的に非晶質であり、本質的に全てのａ−ｓｒＰＰは、室温で、ヘキサン、シクロヘキサン、キシレンまたはトルエンに可溶であることを意味する。本明細書中で使用するとき、本質的に全てのｓ−ｓｒＰＰとは、存在するａ−ｓｒＰＰの全重量に対して、少なくとも約９５ｗｔ％、好ましくは少なくとも約９６ｗｔ％、好ましくは少なくとも約９７ｗｔ％、好ましくは少なくとも約９８ｗｔ％、好ましくは少なくとも約９９ｗｔ％、好ましくは少なくとも約９９．５ｗｔ％のａ−ｓｒＰＰが、室温（即ち、２５℃）で、ヘキサン、シクロヘキサン、キシレンまたはトルエンに可溶であることを意味する。
【０１７９】
好ましい態様では、本発明のａ−ｓｒＰＰ、より好ましくはａ−ｓｒＰＰｒは、ＡＳＴＭ  Ｅ７９４−８５に記載の手続に従って測定される、約１０ジュール／ｇ以下、好ましくは約９ジュール／ｇ以下、好ましくは約８ジュール／ｇ以下、好ましくは約７ジュール／ｇ以下、好ましくは約６ジュール／ｇ以下、好ましくは約５ジュール／ｇ以下、好ましくは約４ジュール／ｇ以下、好ましくは約３ジュール／ｇ以下、好ましくは約２ジュール／ｇ以下、好ましくは約１ジュール／ｇ以下の融解熱（Ｈｆ）、さらにより好ましくはＡＳＴＭ  Ｅ７９４−８５に記載される方法によっては検出することができない融解熱を有していてもよい。
【０１８０】
好ましい態様では、本発明のａ−ｓｒＰＰ、より好ましくはａ−ｓｒＰＰｒは、ＡＳＴＭ  Ｄ５６３０に記載の手続に従って測定される、存在するポリマーの全量に対して、約１ｗｔ％以下、より好ましくは約０．９ｗｔ％以下、より好ましくは約０．８ｗｔ％以下、より好ましくは約０．７ｗｔ％以下、より好ましくは約０．６ｗｔ％以下、より好ましくは約０．５ｗｔ％以下、より好ましくは約０．４ｗｔ％以下、より好ましくは約０．３ｗｔ％以下、より好ましくは約０．２ｗｔ％以下、より好ましくは約０．１ｗｔ％以下、より好ましくは約０．０５ｗｔ％以下、より好ましくは約０．０１ｗｔ％以下、より好ましくは約０．００５ｗｔ％以下の灰分を有してもよく、ＡＳＴＭ  Ｄ−５６３０によって測定される約０．０００１ｗｔ％灰分がさらにより好ましい。
【０１８１】
別の態様では、本発明の接着ブレンドは、５ｗｔ％以下のシンジオタクチックに富んだポリオレフィンポリマー（例えば、シンジオタクチックに富んだポリプロピレン）、好ましくは４ｗｔ％以下のシンジオタクチックに富んだポリオレフィンポリマー、３ｗｔ％以下のシンジオタクチックに富んだポリオレフィンポリマー、２ｗｔ％以下のシンジオタクチックに富んだポリオレフィンポリマー、１ｗｔ％以下のシンジオタクチックに富んだポリオレフィンポリマーを含む。好ましくは、本発明の接着ブレンドは、０ｗｔ％以下のシンジオタクチックに富んだポリオレフィンポリマー（例えば、シンジオタクチックに富んだポリプロピレン）を含む。
【０１８２】
非晶質なシンジオタクチックに富んだポリオレフィンポリマーの製造
非晶質なシンジオタクチックに富んだポリオレフィン、特に非晶質なシンジオタクチックに富んだポリプロピレンを製造することができる触媒には、米国特許第５，４７６，９１４号、第６，１８４，３２６号、第６，２４５，８７０号、第５，３７３，０５９号、第５，３７４，６８５号、および第５，３２６，８２４号に開示されるものを含む。ｓｒＰＰポリマー、特にｓｒＰＰｒポリマーの製造は、ナッタら（Ｎａｔｔａ  ｅｔ  ａｌ．）による米国特許第３，３０５，５３８号および第３，２５８，４５５号、イーウェンら（Ｅｗｅｎ  ｅｔ  ａｌ．）による米国特許第４，８９２，８５１号、ジョブによる米国特許第５，２７０，４１０号、エックマンら（Ｅｃｋｍａｎ  ｅｔ  ａｌ．）による米国特許第５，３４０，９１７号、イーウェンらによる米国特許第５，４７６，９１４号に記載され、これら全ての開示は、参照により本明細書中に援用される。
【０１８３】
本発明の非晶質なシンジオタクチックに富んだポリオレフィンの製造に用いられる触媒の選択、反応物質の濃度、および反応圧に加えて、反応の温度コントロールはまた重要であり得る。反応温度は、好ましくは、設定ポイントに対して約１０℃以内、より好ましくは約９℃以内、より好ましくは約８℃以内、より好ましくは約７℃以内、より好ましくは約６℃以内、より好ましくは約５℃以内、より好ましくは約４℃以内、より好ましくは約３℃以内、より好ましくは約２℃以内に調節される。
【０１８４】
メタロセン触媒系を用いて、米国特許第５，４７６，９１４号に開示される方法によって製造されるポリマーが好ましい。他の方法と比較すれば、メタロセン触媒を用いて製造されるａ−ｓｒＰＰｒは、本発明のものよりも高い灰分を有するポリマーを製造する傾向にある開示されたバナジウム触媒などの他の触媒を用いて製造したポリマーと比較して、より狭い分子量分布および／またはより均一なコモノマー分布を有する。したがって、メタロセンによって製造されるａ−ｓｒＰＰは、他のａ−ｓｒＰＰと比較して、良好な物理的および機械的特性、並びに優れた加工可能性を有することができる。ａ−ｓｒＰＰポリマーの最も好ましいタイプは、エチレンまたはブテン−１のコモノマー含量が約２〜２０ｗｔ％であるエチレンまたはブテン−１を有するメタロセン触媒によるプロピレンのコポリマーである。
【０１８５】
一般的に、ａ−ｓｒＰＰは、ジ（ｐ−トリエチルシリルフェニル）メチレン（シクロペンタジエニル）（３，８−ジ−ｔ−ブチルフルオレニル）ジルコニウムジクロリド、ジ（ｐ−トリエチルシリルフェニル）メチレン（シクロペンタジエニル）（３，８−ジ−ｔ−ブチルフルオレニル）ハフニウムジクロリド、ジ（ｐ−トリエチルシリルフェニル）メチレン（シクロペンタジエニル）（３，８−ジ−ｔ−ブチルフルオレニル）ジルコニウムジメチル、ジ（ｐ−トリエチルシリルフェニル）メチレン（シクロペンタジエニル）（３，８−ジ−ｔ−ブチルフルオレニル）ハフニウムジメチル、ジ（ｐ−トリエチルシリルフェニル）メチレン（シクロペンタジエニル）（３，３，６，６，９，９，１２，１２−オクタメチル−４，４，５，５，８，８，９，９−オクタヒドロジベンジル［ｂ，ｈ］フルオレニル）ジルコニウムジクロリド、ジ（ｐ−トリエチルシリルフェニル）メチレン（シクロペンタジエニル）（３，３，６，６，９，９，１２，１２−オクタメチル−４，４，５，５，８，８，９，９−オクタヒドロジベンジル［ｂ，ｈ］フルオレニル）ハフニウムジクロリド、ジ（ｐ−トリエチルシリルフェニル）メチレン（シクロペンタジエニル）（３，３，６，６，９，９，１２，１２−オクタメチル−４，４，５，５，８，８，９，９−オクタヒドロジベンジル［ｂ，ｈ］フルオレニル）ジルコニウムジメチル、およびジ（ｐ−トリエチルシリルフェニル）メチレン（シクロペンタジエニル）（３，３，６，６，９，９，１２，１２−オクタメチル−４，４，５，５，８，８，９，９−オクタヒドロジベンジル［ｂ，ｈ］フルオレニル）ハフニウムジメチルなどの適切な触媒を用いた連続リアクターなどの液体充填の一段階リアクター中で製造することができる。
【０１８６】
触媒は、金属錯体をカチオン性にし、メチルアルモキサン（ＭＡＯ）およびＮ，Ｎ−ジメチルアニリニウムテトラキス（ペンタフルオロフェニル）ボレートなどの電荷平衡の非協調性または弱協調性アニオンを提供する１つの反応性、σ結合の金属リガンドを取り出すアルモキサン化合物、修飾アルモキサン化合物、及びイオン化アニオン前駆化合物を含む適切な活性剤（共触媒）を用いて活性化（又は前活性化）することができる。さらに好ましい活性剤は、国際公開第２００４／０２６９２１号の段落［００１２１］〜［００１５１］に記載されているものである。特に好ましい活性剤は、国際公開第２００４０２６９２１号の段落［００１３５］の７７−７８頁に列挙されたものを含む。
【０１８７】
上述した触媒および触媒系は、溶液、バルク、気体またはスラリー重合プロセスまたはそれらの組合せ、好ましくは液相またはバルク相重合プロセスにおける使用に適している。
【０１８８】
一態様では、本発明は、３〜３０個の炭素原子、好ましくは３〜１２個の炭素原子、より好ましくは３〜８個の炭素原子を有する１以上のモノマーの重合に関与する溶液、バルク、スラリーまたは気相重合反応に向けられる。好ましいモノマーは、１以上のプロピレン、ブテン−１、ペンテン−１、４−メチル−ペンテン−１、ヘキセン−１、オクテン−１、デセン−１、３−メチル−ペンテン−１、および環状オレフィンまたはそれらの組合せを含む。他のモノマーは、ビニルモノマー、ジエンなどのジオレフィン、ポリエン、ノルボルネン、ノルボルナジエン、ビニルノルボルネン、エチリデンノルボルネンモノマーを含むことができる。好ましいプロピレンのホモポリマーまたはコポリマーが製造される。別の態様では、プロピレンのホモポリマーおよびプロピレンと１以上の上記で列挙したモノマーとのコポリマーの両方が製造される。
【０１８９】
連続したまたは並行した１以上のリアクターは、本発明に用いられてもよい。触媒成分および活性剤は、溶液またはスラリーとして、リアクターに別々に輸送し、リアクターの直前のインラインで活性化し、またはリアクターの活性化した容器またはスラリーとして予め活性化しポンプでくみ入れてもよい。好ましい操作は、インラインで活性化した２つの溶液である。複数の触媒をリアクターに導入するための方法に関する情報については、米国特許第６，３９９，７２２号および国際公開第０１３０８６２号を参照されたい。これらの参考文献は、気相リアクターを重視するかもしれないが、記載された技術は、連続撹拌のタンクリアクター、スラリーループリアクター等を含む他のタイプのリアクターに等しく適用可能である。重合は、１つのリアクター操作で実行することができ、リアクター内に、モノマー、コモノマー、触媒／活性剤、スカベンジャー、および任意の改質剤を連続的に１つのリアクターに添加し、あるいは連続的なリアクター操作で実行することができ、リアクター内に、上記の化合物が連続して連結した２以上のリアクターのそれぞれに添加される。触媒成分は、連続したうちの第１のリアクターに添加することができる。触媒成分はまた、両方のリアクターに添加されてもよく、１つの成分は第１のリアクターに添加され、別の成分は他のリアクターに添加される。
【０１９０】
一態様では、５００ｐｐｍ以下の水素が重合に添加されてもよく、あるいは４００ｐｐｍ以下、または３００ｐｐｍ以下が添加されてもよい。他の態様では、少なくとも５０ｐｐｍの水素が重合に添加されてもよく、あるいは１００ｐｐｍ以上、または１５０ｐｐｍ以上が添加されてもよい。
【０１９１】
非晶質なシンジオタクチックに富んだ官能性ポリオレフィン
本発明は、上述した非晶質なシンジオタクチックに富んだポリオレフィン、官能基、おおび官能化触媒の接触産物を含むことができ、非晶質なシンジオタクチックに富んだ官能性ポリオレフィン（Ｆ−ｓｒＰＯ）をもたらす。好ましくは、非晶質なシンジオタクチックに富んだポリオレフィンは、非晶質なシンジオタクチックに富んだポリプロピレンであり、官能基は、無水マレイン酸であり、官能化触媒は、有機過酸化物であり、無水マレイン酸で官能化された非晶質なシンジオタクチックに富んだポリオレフィンを含む接触産物をもたらすことができる。
【０１９２】
したがって、本発明は、１以上の官能性をポリオレフィンに与えるために１以上の追加の成分でさらに官能化した上述の非晶質なシンジオタクチックに富んだポリオレフィンを含むことができる。この非晶質なシンジオタクチックに富んだ官能性ポリオレフィンは、好ましくは、無水マレイン酸で官能化した非晶質なシンジオタクチックに富んだポリプロピレンである。したがって、非晶質なシンジオタクチックに富んだポリオレフィンは、不飽和化合物（例えば、炭素−炭素二重結合、炭素−炭素三重結合を含む化合物、および／またはヘテロ原子（例えば、Ｂ、Ｎ、Ｏ、Ｓｉ、Ｐ、ハロゲン（例えば、Ｆ、Ｃｌ、Ｂｒ、Ｉ）、および／またはＳ）を含む化合物）で官能化することができる。官能基は、芳香族化合物、ビニル化合物、有機酸、有機アミド、有機アミン、有機エステル、有機ジエステル、有機イミド、有機無水物、有機アルコール、有機酸ハロゲン化物、有機過酸化物、および／またはそれらの塩もしくは誘導体を含んでもよい。
【０１９３】
参照を簡単にするために、他に示されない限り、不飽和化合物（単数または複数）および／またはヘテロ原子を含む化合物（単数または複数）は、集合的に、本明細書中では「官能基または複数の官能基（ＦＧと省略する）」と呼ぶ。官能化（またはグラフト化）とは、１以上の官能基が本発明の非晶質なシンジオタクチックに富んだポリオレフィン（ａ−ｓｒＰＰ）に導入され、グラフトされ、物理的および／または化学的に結合されて、官能基を有する非晶質なシンジオタクチックに富んだポリオレフィン（「ａ−ｓｒＰＰ−ｇ−ＦＧ」と省略され、「−ｇ−ＦＧ」はグラフトした官能基を表す）を生成することを意味する。ポリオレフィンの官能化は、好ましくは、ポリマー骨格でまたはその上で起るが、同様にポリマー末端で、ポリマー骨格にぶら下っているポリマーの一部上で起ってもよい。官能化はまた、他の官能基、および種々のポリマー鎖間で起ってもよい。
【０１９４】
好ましい態様では、官能化された非晶質なシンジオタクチックに富んだポリオレフィンは、本質的に全ての本発明のａ−ｓｒＰＰ−ｇ−ＦＧが、室温で、ヘキサン、シクロヘキサン、キシレンまたはトルエンに可溶であるという点で本質的に非晶質である。このように、存在するａ−ｓｒＰＰ−ｇ−ＦＧの全重量に対して、少なくとも約９５ｗｔ％、好ましくは少なくとも約９６ｗｔ％、好ましくは少なくとも約９７ｗｔ％、好ましくは少なくとも約９８ｗｔ％、好ましくは少なくとも約９９ｗｔ％、好ましくは少なくとも約９９．５ｗｔ％のａ−ｓｒＰＰ−ｇ−ＦＧは、室温で、ヘキサン、シクロヘキサン、キシレンまたはトルエンに可溶である。
【０１９５】
例示的な態様として、官能基（即ち、官能基を含む化合物）は、本明細書中に詳述されるラジカル共重合を用いて非晶質なシンジオタクチックに富んだポリプロピレン（ａ−ｓｒＰＰｒ）にグラフトしてもよく、遊離のラジカル開始剤の使用を含んでもよい。このようなプロセスは、本明細書中ではグラフト共重合と呼ぶ。最終的には、官能化された非晶質なシンジオタクチックに富んだポリプロピレンポリマーまたは官能化したポリマーのブレンドとなる。したがって、本発明は、遊離ラジカル開始剤の存在下で、ポリオレフィン、好ましくは非晶質なシンジオタクチックに富んだポリオレフィンと官能基とを接触させた結果物を含む。
【０１９６】
官能基の好ましい例には、不飽和カルボン酸およびその塩、並びに、限定されないが、無水マレイン酸、無水シトラコン酸、無水２−メチルマレイン酸、無水２−クロロマレイン酸、無水２，３−ジメチルマレイン酸、無水ビシクロ［２，２，１］−５−ヘプテン−２，３−ジカルボン酸、および無水４−メチル−４−シクロヘキセン−１，２−ジカルボン酸、アクリル酸、メタクリル酸、マレイン酸、フマル酸、イタコン酸、シトラコン酸、メサコン酸、クロトン酸、無水ビシクロ（２．２．２）オクト−５−エン−２，３−ジカルボン酸、無水１，２，３，４，５，＆ｇ，ｌｏ−オクタヒドロナフタレン−２，３−ジカルボン酸、２−オキサ−１，３−ジケトスピロ（４．４）ノン−７−エン、無水ビシクロ（２．２．１）ヘプト−５−エン−２，３−ジカルボン酸、マレオピマル酸、無水テトラヒドロフタル酸、無水ノルボルン−５−エン−２，３−ジカルボン酸、無水ナド酸、無水メチルナド酸、無水ハイミック酸、無水メチルハイミック酸、および／または無水ｘ−メチル−ビシクロ（２．２．１）ヘプト−５−エン−２，３−ジカルボン酸（ＸＭＮＡ）を含む酸誘導体が含まれる。
【０１９７】
カルボン酸のエステルの例には、メチルアクリレート、エチルアクリレート、ブチルアクリレート、メチルメタクリレート、エチルメタクリレートおよびブチルメタクリレートを含む不飽和カルボン酸のエステルが含まれる。
【０１９８】
加水分解可能な不飽和シラン化合物は、その分子内にラジカル重合可能な不飽和基およびアルコキシシリル基またはシリル基を含んでもよく、このようにして、該化合物は、ビニル基に結合した加水分解可能なシリル基、および／またはアルキレン基を介して該ビニル基に結合した加水分解可能なシリル基、および／またはアクリル酸、メタクリル酸などのエステルもしくはアミドに結合した加水分解可能なシリル基を有する化合物を有する。その例としては、ビニルトリクロロシラン、ビニルトリス（ベータ−メトキシエトキシ）シラン、ビニルトリエトキシシラン、ビニルトリメトキシシラン、ガンマ−メタクリルオキシプロピルトリメトキシシランモノビニルシランおよびモノアリルシランが挙げられる。
【０１９９】
不飽和ハロゲン化炭化水素の例には、塩化ビニルおよび塩化ビニリデンが含まれる。
グラフト共重合に用いられるラジカル開始剤の好ましい例には、過酸化ベンゾイル、過酸化メチルエチルケトン、過酸化シクロヘキサノン、ｔ−ブチルペルオキシイソプロピルカーボネート、ジ−ｔｉ−ブチルペルフタレート、２，５−ジメチル−２，５−ジ（ｔ−ブチルペルオキシ）ヘキセン（ルペルゾール（Ｌｕｐｅｒｓｏｌ）１０１、エルフ・アトケム（ＥｌｆＡｔｏｃｈｅｍ））、２，５−ジメチル−２，５−ジ（ｔ−ブチルペルオキシ）ヘキセン−３、過酸化ジ−ｔ−ブチル、クメンヒドロペルオキシド、ｔ−ブチルヒドロペルオキシド、過酸化ジラウリルおよび過酸化ジクミルなどの有機過酸化物を含む。
【０２００】
好ましい態様では、ａ−ｓｒＰＰｒは、無水マレイン酸（ＭＡ）とグラフトされ、無水マレイン酸でグラフトされた非晶質なシンジオタクチックに富んだ官能性ポリプロピレン（ａ−ｓｒＰＰｒ−ｇ−ＭＡ）を生産し、無水マレイン酸は、ａ−ｓｒＰＰｒが含まれるポリマー鎖の任意の１つに共有結合されてもよい。ポリマーに官能的にグラフトされた無水物は、無水物として残存してもよく、酸および／またはアルデヒド官能基に酸化されてもよく、および／または当該技術分野において知られているプロセスによってさらに反応させて、アミド、アミン、エステル、酸性塩などの官能基の他の誘導体を誘導してもよい。
【０２０１】
好ましい態様では、官能基は、存在する官能性ポリオレフィンの全重量に対して、約０．００５〜９９ｗｔ％で官能性ポリマー（例えば、ａ−ｓｒＰＰ−ｇ−ＦＧ）に存在する。好ましい態様では、官能基は、存在する官能性ポリオレフィンまたはそれらのブレンドの全重量に対して、約０．０１〜９９ｗｔ％、好ましくは０．０５〜９０ｗｔ％、好ましくは０．１〜７５ｗｔ％、より好ましくは０．５〜６０ｗｔ％、より好ましくは０．５〜５０ｗｔ％、より好ましくは０．５〜４０ｗｔ％、より好ましくは０．５〜３０ｗｔ％、より好ましくは０．５〜２０ｗｔ％、より好ましくは０．５〜１５ｗｔ％、より好ましくは０．５〜１０ｗｔ％、より好ましくは０．５〜５ｗｔ％、より好ましくは０．５〜３ｗｔ％、より好ましくは０．５〜２ｗｔ％、より好ましくは０．５〜１ｗｔ％で存在する。
【０２０２】
さらにより好ましい態様では、官能性非晶質ポリオレフィンは、無水マレイン酸をグラフトした非晶質なシンジオタクチックに富んだポリプロピレンである（ａ−ｓｒＰＰｒ−ｇ−ＭＡ）。なおさらに好ましい態様では、官能基無水マレイン酸は、本明細書に記載して測定されるように、存在する非晶質なシンジオタクチックに富んだ官能性ポリプロピレンまたはそのブンレドの重量に対して、約０．００５〜１０ｗｔ％ＭＡ、より好ましくは０．０１〜１０ｗｔ％ＭＡ、より好ましくは０．５〜５ｗｔ％ＭＡ、より好ましくは１〜５ｗｔ％ＭＡ、より好ましくは１〜２ｗｔ％ＭＡ、より好ましくは１〜１．５ｗｔ％ＭＡの濃度で非晶質なシンジオタクチックに富んだポリプロピレンを含むポリマーまたはポリマーブレンドに存在する。
【０２０３】
本発明の非晶質なシンジオタクチックに富んだ官能性ポリオレフィン（ａ−ｓｒＰＰ−ＦＧ）、好ましくは無水マレイン酸で官能化した非晶質なシンジオタクチックに富んだポリプロピレン（ａ−ｓｒＰＰｒ−ｇ−ＭＡ）は、イーウェン法に従って測定されるように、少なくとも約５０％ｒ−ダイアード、および約８０％未満のｒ−ダイアードを含んでもよい。好ましい態様では、ａ−ｓｒＰＰｒ−ｇ−ＭＡは、ポリマーに存在するｒおよびｍダイアードの全体数に対して、少なくとも約５５％ｒダイアード、好ましくは少なくとも約６０％ｒダイアード、好ましくは少なくとも約６５％ｒダイアード、好ましくは少なくとも約７０％ｒダイアード、好ましくは少なくとも約７５％ｒダイアード、好ましくは少なくとも約８０％ｒダイアードを含んでもよい。
【０２０４】
非晶質なシンジオタクチックに富んだ機能性ポリオレフィンポリマー（ａ−ｓｒＰＰ−ＦＧ）、好ましくは無水マレイン酸で官能化した非晶質なシンジオタクチックに富んだポリプロピレン（ａ−ｓｒＰＰｒ−ｇ−ＭＡ）は、ポリマーに存在するｒ−ペンタードの全体数に対して、約６．２５％〜約３１．６％ｒ−ペンタードを含んでもよい。好ましい態様では、ａ−ｓｒＰＰ−ｇ−ＦＧは、ポリマーに存在するｒ−ペンタードの全体数に対して、約９．１５％ｒ−ペンタード〜約３１．６％ｒ−ペンタード、好ましくは約１３．０％ｒ−ペンタード〜約３１．６％ｒ−ペンタード、好ましくは約１３．０％ｒ−ペンタード〜約２４．０％ｒ−ペンタード、好ましくは約１７．９％ｒ−ペンタード〜約２４．０％ｒ−ペンタードを含んでもよい。
【０２０５】
好ましい態様では、非晶質なシンジオタクチックに富んだ官能性ポリオレフィンポリマーは、非晶質なシンジオタクチックに富んだ官能性ポリプロピレン（ａ−ｓｒＰＰｒ−ｇ−ＦＧ）、好ましくは無水マレイン酸で官能化した非晶質なシンジオタクチックに富んだポリプロピレン（ａ−ｓｒＰＰｒ−ｇ−ＭＡ）である。ａ−ｓｒＰＰｒ−ｇ−ＦＧ、好ましくは無水マレイン酸で官能化した非晶質なシンジオタクチックに富んだポリプロピレン（ａ−ｓｒＰＰｒ−ｇ−ＭＡ）、好ましくは、５，０００，０００以下、好ましくは約５０００〜約５，０００，０００の重量平均分子量（Ｍｗ）；約３，０００，０００以下、好ましくは約５０００〜約３，０００，０００の数平均分子量（Ｍｎ）；約１０，０００，０００以下、好ましくは約５０００〜約１０，０００，０００のｚ平均分子量（Ｍｚ）を有し、これら全ては、例えば、３Ｄ  ＳＥＣ、本明細書中に記載されるＧＰＣ−３Ｄとも呼ばれるサイズ排除クロマトグラフィーによって測定することができる。
【０２０６】
好ましい態様では、本発明のａ−ｓｒＰＰｒ−ｇ−ＦＧ、好ましくは無水マレイン酸で官能化された非晶質なシンジオタクチックに富んだポリプロピレン（ａ−ｓｒＰＰｒ−ｇ−ＭＡ）は、約５，０００〜約１，０００，０００ｇ／ｍｏｌのＭｗ、より好ましくは約１０，０００〜約５００，０００のＭｗ、より好ましくは約２０，０００〜約３００，０００のＭｗ、より好ましくは約５０，０００〜約２００，０００のＭｗを有してもよく、Ｍｗは、本明細書中で記載されるように測定される。
【０２０７】
好ましい態様では、本発明のａ−ｓｒＰＰｒ−ｇ−ＦＧ、好ましくは無水マレイン酸で官能化された非晶質なシンジオタクチックに富んだポリプロピレン（ａ−ｓｒＰＰｒ−ｇ−ＭＡ）は、約２，０００〜約５００，０００ｇ／ｍｏｌのＭｎ、より好ましくは約５，０００〜約３００，０００のＭｎ、より好ましくは約１０，０００〜約２００，０００のＭｎ、より好ましくは約２０，０００〜約１５０，０００のＭｎを有してもよく、Ｍｎは、本明細書中で記載するように測定される。
【０２０８】
好ましい態様では、本発明のａ−ｓｒＰＰｒ−ｇ−ＦＧ、好ましくは無水マレイン酸で官能化された非晶質なシンジオタクチックに富んだポリプロピレン（ａ−ｓｒＰＰｒ−ｇ−ＭＡ）は、約１０，０００〜約１０，０００，０００ｇ／ｍｏｌのＭｚ、より好ましくは約２０，０００〜約１，０００，０００のＭｚ、より好ましくは約４０，０００〜約５００，０００のＭｚ、より好ましくは約１００，０００〜約４００，０００のＭｚを有してもよく、Ｍｚは、本明細書中で記載するように測定される。
【０２０９】
好ましい態様では、本発明のａ−ｓｒＰＰｒ−ｇ−ＦＧ、好ましくは無水マレイン酸で官能化された非晶質なシンジオタクチックに富んだポリプロピレン（ａ−ｓｒＰＰｒ−ｇ−ＭＡ）は、示差走査熱量測定（ＤＳＣ）で測定した結晶化温度（Ｔｃ）が約１４０℃以下、より好ましくは１００℃以下であってもよく、より好ましくは結晶化温度は認められない。
【０２１０】
好ましい態様では、本発明のａ−ｓｒＰＰｒ−ｇ−ＦＧ、好ましくは無水マレイン酸で官能化された非晶質なシンジオタクチックに富んだポリプロピレン（ａ−ｓｒＰＰｒ−ｇ−ＭＡ）は、重量平均分子量Ｍｗに対して反比例し、ＡＳＴＭ  Ｄ−１２３８（１９０ｃ、２．１６ｋｇ）試験法を介して測定した０．２ｇ／１０分以上、好ましくは２〜５００ｇ／１０分、より好ましくは２０〜２００ｇ／１０分であるメルトフローレート（ＭＦＲ）を有してもよい。
【０２１１】
ａ−ｓｒＰＰｒ−ｇ−ＦＧの非晶質なシンジオタクチックに富んだポリオレフィン、好ましくは無水マレイン酸で官能化された非晶質なシンジオタクチックに富んだポリプロピレン（ａ−ｓｒＰＰｒ−ｇ−ＭＡ）は、ベースポリマー内にアルファオレフィンを含んでもよい。例えば、ａ−ｓｒＰＰｒ−ｇ−ＦＧは、ベースポリマーとしてプロピレン（Ｃ３）、並びにエチレン（Ｃ２）及びＣ４〜Ｃ４０アルファオレフィン、好ましくはＣ４〜Ｃ２０アルファオレフィン、より好ましくはＣ４〜Ｃ１２アルファオレフィンを含んでもよく、Ｃ２およびＣ４〜Ｃ１０アルファオレフィンがなおより好ましい。
【０２１２】
好ましいアルファオレフィンの例には、ブテン−１、ペンテン−１、ヘキセン−１、ヘプテン−１、オクテン−１、ノネン−１、デセン−１、ウンデセン−１、ドデセン−１、トリデセン−１、ペネトデセン−１、ヘキサデセン−１、ヘプタデセン−１、オクタデセン−１；及び、３−メチルブテン−１，４−メチルペンテン−１、及び４，４−ジメチルペンテン−１を含む分岐オレフィンが含まれる。
【０２１３】
ベースポリマーに加えるアルファオレフィンの量は、ａ−ｓｒＰＰｒ−ｇ−ＦＧ、好ましくは無水マレイン酸で官能化された非晶質なシンジオタクチックに富んだポリプロピレン（ａ−ｓｒＰＰｒ−ｇ−ＭＡ）に存在する場合、該ポリマーの全重量に対して、約０．００１重量％（ｗｔ％）を超えてもよい。好ましくは、アルファオレフィンの量は、約０．１ｗｔ％以上、より好ましくは約１ｗｔ％以上である。他のアルファオレフィンはまた、約５０ｗｔ％以下でベースポリマーに存在してもよい。他のアルファオレフィンの量は、約２０ｗｔ％以下、より好ましくは約１０ｗｔ％以下である。
【０２１４】
好ましくは態様では、本発明のａ−ｓｒＰＰ−ｇ−ＦＧ、より好ましくはａ−ｓｒＰＰｒ−ｇ−ＦＧ、なおより好ましくは無水マレイン酸で官能化された非晶質なシンジオタクチックに富んだポリプロピレン（ａ−ｓｒＰＰｒ−ｇ−ＭＡ）は、ＡＳＴＭ  Ｅ７９４−８５に従って測定される、約１０ジュール／ｇ以下、好ましくは約９ジュール／ｇ以下、好ましくは約８ジュール／ｇ以下、好ましくは約７ジュール／ｇ以下、好ましくは約６ジュール／ｇ以下、好ましくは約５ジュール／ｇ以下、好ましくは約４ジュール／ｇ以下、好ましくは約３ジュール／ｇ以下、好ましくは約２ジュール／ｇ以下、好ましくは約１ジュール／ｇ以下の融解熱（Ｈｆ）を有してもよく、さらにより好ましくは、融解熱は、ＡＴＭＥ  Ｅ７９４−８５に記載される手法によっては検出することができない。
【０２１５】
好ましい態様では、ａ−ｓｒＰＰ、より好ましくは本発明のａ−ｓｒＰＰ−ｇ−ＦＧに官能化する前のａ−ｓｒＰＰｒ、好ましくは無水マレイン酸で官能化された非晶質なシンジオタクチックに富んだポリプロピレン（ａ−ｓｒＰＰｒ−ｇ−ＭＡ）は、ＡＳＴＭ  Ｄ５６３０に従って測定される、存在するポリマーの全量に対して、約１ｗｔ％以下、より好ましくは約０．９ｗｔ％以下、より好ましくは約０．８ｗｔ％以下、より好ましくは約０．７ｗｔ％以下、より好ましくは約０．６ｗｔ％以下、より好ましくは約０．５ｗｔ％以下、より好ましくは約０．４ｗｔ％以下、より好ましくは約０．３ｗｔ％以下、より好ましくは約０．２ｗｔ％以下、より好ましくは約０．１ｗｔ％以下、より好ましくは約０．０５ｗｔ％以下、より好ましくは約０．０１ｗｔ％以下、より好ましくは約０．００５ｗｔ％以下の灰分を有してもよく、ＡＳＴＭ  Ｄ−５６３０によって測定される約０．０００１ｗｔ％灰分がさらにより好ましい。
【０２１６】
好ましい態様では、非晶質なシンジオタクチックに富んだ官能性ポリオレフィン、好ましくは無水マレイン酸で官能化された非晶質なシンジオタクチックに富んだポリプロピレン（ａ−ｓｒＰＰｒ−ｇ−ＭＡ）は、熱安定的であり、それは、１８０℃で４８時間熱老化（例えば、維持）された（ＡＳＴＭ  Ｄ−１５４４−６８によって測定される）ａ−ｓｒＰＰ−ｇ−ＦＧのガードナー色は、最初の組成物のガードナー色と比較した場合、ガードナーユニット７以上変化しないことを意味する。好ましくは、官能性ポリマーまたは官能性ポリマーを含む組成物のガードナーカラーは、４８時間、融点を超えて加熱した後、加熱する前（例えば、加熱老化前）の初期の官能性ポリマーと比較して、６以上、より好ましくは５以上、なおより好ましくは４以上、さらにより好ましくは３以上、なおより好ましくは２以上、なおより好ましくは１以上、ガードナーカラーユニットが変化しない。
【０２１７】
無水マレイン酸で官能化（例えば、グラフト）された非晶質なシンジオタクチックに富んだポリプロピレン（ａ−ｓｒＰＰｒ−ｇ−ＭＡ）の場合には、組成物に存在する遊離酸基は、熱安定の減少に帰着する場合があることが発見された。したがって、好ましい態様では、ａ−ｓｒＰＰｒ−ｇ−ＭＡ、またはａ−ｓｒＰＰｒ−ｇ−ＭＡを含むブレンドに存在する遊離酸基の量は、存在するａ−ｓｒＰＰｒ−ｇ−ＭＡの全重量に対して、約１０００ｐｐｍ未満、より好ましくは約５００ｐｐｍ未満、なおより好ましくは約１００ｐｐｍ未満である。
【０２１８】
さらに様々な亜リン酸塩は不安定性に貢献され得ることが発見された。したがって、やはり別の好ましい態様では、ａ−ｓｒＰＰ−ｇ−ＦＧ、より好ましくはａ−ｓｒＰＰｒ−ｇ−ＭＡは、亜リン酸塩から本質的に遊離され、それは、亜リン酸塩がａ−ｓｒＰＰ−ｇ−ＦＧ、より好ましくはａ−ｓｒＰＰｒ−ｇ−ＭＡの重量に対して、１００ｐｐｍ以下で存在することを意味する。
【０２１９】
別の態様では、シンジオタクチックに富んだ官能性ポリオレフィン（Ｆ−ｓｒＰＯ）（例えば、無水マレイン酸またはマレイン酸をグラフトしたシンジオタクチックに富んだポリプロピレン）は、組成物の重量に対して、５ｗｔ％以下、好ましくは４ｗｔ％以下、好ましくは３ｗｔ％以下、好ましくは２ｗｔ％、好ましくは１ｗｔ％以下または好ましくは０ｗｔ％で本発明の接着剤に存在する。
【０２２０】
非晶質なシンジオタクチックに富んだポリオレフィンの官能化
非晶質なシンジオタクチックに富んだ官能性ポリオレフィン（ａ−ｓｒＰＰ−ｇ−ＦＧ）、好ましくは本発明の無水マレイン酸で官能化した非晶質なシンジオタクチックに富んだポリプロピレン（ａ−ｓｒＰＰｒ−ｇ−ＭＡ）を製造するための官能基（ＦＧ）を用いた非晶質なシンジオタクチックに富んだポリオレフィン（ａ−ｓｒＰＰ）の官能化は、好ましくはラジカル開始剤の存在下で、官能化されるべきポリマーと官能基を接触させることによって得ることができる。好ましい態様では、組合せは、使用される１以上のラジカル開始剤（単数または複数）の熱分解温度で、該温度近傍で、または該温度を超えて加熱される。
【０２２１】
いくつかの態様では、使用されるべき官能基の量に特別な制限を課す必要はなく、したがって、アイソタクチックなポリプロピレンを官能化するために利用されてもよい慣例の条件が、非晶質なシンジオタクチックに富んだ官能性ポリオレフィン、好ましくは本発明の無水マレイン酸で官能化した非晶質なシンジオタクチックに富んだポリプロピレン（ａ−ｓｒＰＰｒ−ｇ−ＭＡ）を製造するために使用されてもよい。ある場合には、共重合の効率は、相対的に高いので、官能基の量は、官能性ポリマーの全重量に対して少なくてよい（例えば、約１ｗｔ％以下の官能基）。
【０２２２】
ラジカル開始剤は、好ましくは、官能基の重量に対して、０．００００１〜１０ｗｔ％の比率で用いられる。適用できる場合、加熱温度は、ポリマー、官能基、及び使用される場合にはラジカル開始剤の接触（例えば、反応）が溶媒の存在下で行われるか否かに依存する。接触温度は、好ましくは約０℃以上約５００℃未満であり、約５０℃〜３５０℃がより好ましい。加熱温度が５０℃未満である場合、反応はゆっくりであり、したがって効率が低くなる場合がある。３５０℃を超える場合、ポリマーまたは他の成分の熱分解が起る場合がある。したがって、ａ−ｓｒＰＰ、好ましくは本発明のａ−ｓｒＰＰｒは、溶媒系の官能化プロセスおよび／または溶媒を含まない融解系の官能化プロセスを利用して、官能基で官能化してもよい。
【０２２３】
溶媒系のプロセスでは、反応は、ラジカルに安定である、２〜２０個の炭素原子を有するハロゲン化炭化水素、芳香族化合物、ハロゲン化芳香族化合物、および／またはアルキル置換した芳香族炭化水素の存在下で、溶液中でまたはスラリーとして、０．１〜５０ｗｔ％の濃度を有するａ−ｓｒＰＰ、好ましくはａ−ｓｒＰＰｒを用いて実行することができる。
【０２２４】
重要なことには、非晶質ポリオレフィン、より好ましくは非晶質なシンジオタクチックに富んだポリオレフィン、さらにより好ましくは本発明の非晶質なシンジオタクチックに富んだポリプロピレンは、環状炭化水素、および／または６〜２０個の炭素原子を有する炭化水素を含む脂肪族溶媒において官能化されてもよい。好ましい脂肪族溶媒は、シクロヘキサン、ヘキサン、およびシクロヘキサンおよび／またはヘキサンを含む混合物を含む。
【０２２５】
したがって、この予期せぬ発見は、脂肪族および／またはハロゲン化溶媒の使用を避けることができ、よって、本発明は、とりわけ大量生産において、脂肪族および／またはハロゲン化溶媒の使用と関連するかもしれない環境問題および制限を減少させるために利用されてもよい。この発見はまた、官能化のための重合反応からのポリマー溶液の直接的な使用を提供し、したがって、本明細書中により詳細に記載されるように、加えられた最終および／または再溶解段階（単数または複数）を避けるために提供する。さらに、この発見はまた、芳香族溶媒と関連したものよりも低い沸点である溶媒の使用に関連した利点を可能にする。ベンゼン、トルエン、キシレン等の沸点よりも下回る沸点である官能化の溶媒の使用は、例えば、特定の芳香族溶媒と比較して、低温および／または高圧で官能性ポリマーから溶媒の除去を促進する。したがって、低温除去は、芳香族溶媒の溶媒除去に必要な操作条件と比較して、ポリマーの分解を少なくし、より効果的に溶媒を除去し、低温および／または高圧での操作に基づく溶媒除去の生産力／低コストを増加させることができる。
【０２２６】
融解系の官能化プロセスを利用する官能化プロセスでは、反応は、存在する溶媒がほとんどないかまたは溶媒がない、好ましくは溶媒が存在せずに、成形機、混合機などの装置中で行ってもよく、接触に影響する高粘度成分であってもよいものの間で十分な物理的接触を生じることができ、したがって、非晶質なシンジオタクチックに富んだポリオレフィンの官能化を生じることができる。融解系の官能化プロセスでは、官能化反応は、溶液または溶媒系の官能化プロセスの同反応と比較して、相対的に高い温度で達成することができる。
【０２２７】
ａ−ｓｒＰＰ、好ましくは本発明のａ−ｓｒＰＰｒを官能化する他の方法は、限定されないが、溶液もしくはスラリーで（即ち、溶媒および／または希釈剤とともに）、または融解もしくは混合機で（即ち、溶媒なし）、選択的酸化、オゾン分解、エポキシ化などを含んでもよい。
【０２２８】
本発明では、官能化（例えば、グラフト重合）はまた、水性培地で実行することができる。このケースでは、１以上の分散剤を用いてもよい。適した分散剤の例には、鹸化ポリ酢酸ビニル、ヒドロキシエチルセルロースおよびヒドロキシプロピルセルロースなどの修飾セルロース、ポリアクリル酸およびポリメタクリル酸などのＯＨ基を含む化合物が挙げられる。さらに、通常の水性懸濁重合に用いられる化合物はまた、広範囲に採用され得る。
【０２２９】
水性官能化は、ポリマー、官能基、水に不溶のラジカル開始剤および／または分散剤を水中に懸濁させ、次に、混合物を加熱することによって行うことができる。ここで、水と官能基総量の比は、好ましくは１：０．１〜１：２００、より好ましくは１：１〜１：１００である。加熱温度は、ラジカル開始剤の半減期が、好ましくは０．１〜１００時間、より好ましくは０．２〜１０時間であるようなものであり、該温度は、好ましくは３０℃〜２００℃、より好ましくは４０℃〜１５０℃である。加熱段階では、混合物は、懸濁状態になるように十分に撹拌することが好ましい。このようにして、グラフトしたポリオレフィンは顆粒状態で得ることができる。
【０２３０】
官能基とポリオレフィンまたは官能化されるポリオレフィンを含むブレンドとの重量比は、好ましくは、１：０１〜１：１００００であってもよく、ラジカル開始剤と官能基との重量比は、０．００００１〜０．１であってもよい。
【０２３１】
上述した通り、官能化したｓｒＰＰ中の遊離酸および亜リン酸塩の存在は、ａ−ｓｒＰＰ−ｇ−ＦＧの熱安定性、特にａ−ｓｒＰＰｒ−ｇ−ＭＡに関して影響する場合がある。遊離酸基、およびａ−ｓｒＰＰｒ−ｇ−ＭＡの熱安定性に負に影響を与える場合がある他の部分の濃度は、下記によって減少されおよび／または調節されてもよい。
【０２３２】
１．反応調節：材料は、官能化プロセス中に、本質的には完全な反応、したがって、添加された官能基（例えば、無水マレイン酸）の本質的には完全な消費を保証するのに十分な温度および時間で接触される。
【０２３３】
２．洗浄後：官能性ポリマーは、官能化反応後に、少なくとも１回、溶媒、水、希酸、希塩基、またはそれらの混合物と接触（例えば、洗浄）される。
【０２３４】
３．マスターバッチ：官能性ポリマーのマスターバッチは、遊離酸基および／または他の部分から本質的に遊離して生産および／または加工され、マスターバッチは、最終組成物に必要とされる以上の無水マレイン酸官能基の濃度を有し、マスターバッチは、最終ブレンド中に所望のレベルのａ−ｓｒＰＰ−ＦＧ、好ましくはａ−ｓｒＰＰｒ−ＭＡを生産するのに十分な量で最終ブレンドにブレンドされる（「低下させる」ともいう）。
【０２３５】
または、
４．湿度調節：官能性ポリマー中の湿度（即ち、水分）レベルは、無水物（例えば、ＭＡ）の無水物基を維持するレベルで維持される。
【０２３６】
脂肪族溶媒を利用した溶液官能化は、ａ−ｓｒＰＰ−ＦＧ、好ましくはａ−ｓｒＰＰｒ−ｇ−ＭＡの熱安定性を改良するための好ましい官能化法である。
【０２３７】
溶液中の反応に関しては、ａ−ｓｒＰＰは、適した溶媒（例えば、ベンゼン、トルエンもしくはキシレンなどの芳香族溶媒、またはヘキサンもしくはシクロヘキサンなどの脂肪族溶媒）に溶解することができる。ａ−ｓｒＰＰを含む溶液を所定温度（例えば、約６０〜１５０℃）に加熱後、遊離ラジカル開始剤および官能基（例えば、反応性アミドおよび／または無水マレイン酸）は、グラフトプロセスを開始するために添加することができる。約３０分〜約５時間以上の撹拌後、溶液をアセトンなどの第二溶媒に沈殿させ、未反応の修飾因子から官能性ポリマーを分離する。次に、ろ過した生成物は、真空下（例えば、１２０℃）で乾燥させ、最終の官能化非晶質ポリオレフィン生成物を得ることができる。
【０２３８】
したがって、一態様では、官能化プロセスは、
１）オレフィンモノマー（例えば、プロピレン）、触媒、活性剤などをヘキサンまたは脂肪族溶媒の混合物中のリアクターに用意すること；
２）触媒溶液重合；
３）モノマー回収；
４）ポリマーを生産するための溶媒除去および生成物の乾燥；
５）溶液官能化のための非脂肪族溶媒（例えば、ベンゼン、トルエン、または非炭化水素溶媒）中のポリマーの再溶解；
６）溶媒系の官能化；および
７）溶媒系の官能化で用いた溶媒の除去
の工程を含んでもよい。
【０２３９】
好ましい態様では、官能化プロセスは、
１）オレフィンモノマー（例えば、プロピレン）、触媒、活性剤などをヘキサンまたは脂肪族溶媒の混合物中のリアクターに用意すること；
２）触媒溶液重合；
３）モノマー回収；
４）溶媒系の官能化；および
５）官能性ポリオレフィンの分離：（例えば、溶媒の添加、温度調節、および／または溶媒系の官能化で用いた溶媒の除去による沈殿を媒介し、このような好ましいプロセスは、連続的に撹拌したタンクリアクターまたは逐次的なリアクタータンクによって実現することができる）
の工程を含んでもよい。
【０２４０】
したがって、本発明の非晶質なシンジオタクチックに富んだ官能性ポリオレフィンを製造する方法は、
１）脂肪族溶媒中にオレフィンモノマー、メタロセン触媒、および活性剤をリアクターに用意すること；
２）非晶質なシンジオタクチックに富んだポリオレフィンを製造するためにリアクター中でのオレフィンモノマーの触媒溶液重合；
３）未反応のオレフィンモノマーを除去するためのモノマー回収；
４）溶媒系の官能化：溶液重合工程に利用される脂肪族溶媒中の遊離ラジカル開始剤の存在下で、非晶質なシンジオタクチックに富んだ官能性ポリオレフィンを製造するのに十分な温度および時間で、非晶質なシンジオタクチックに富んだポリオレフィンと官能基とを接触させることを含む；および、場合により
５）アセトンなどの溶媒の添加による非晶質なシンジオタクチックに富んだ官能性ポリオレフィンの沈殿、および／または脂肪族溶媒の除去
の工程を含んでもよい。
【０２４１】
官能化化学の最良の調節のために溶液中でプロピレン系ホモポリマーおよびコポリマーを官能化させることが望ましい。官能性ポリマーが、溶液で標的用途−例えば、ＴＰＯバンパー−に送達され得るいくつかの用途ではさらに望ましい。
【０２４２】
融解での官能化は、溶媒が必要でないこと、反応が混合装置（例えば、成形機またはブラベンダー）中で起ること、温度が溶媒形プロセスで用いられるよりも高くてもよいことを除けば、溶液での官能化と同じプロセスを伴う。したがって、本発明の非晶質なシンジオタクチックに富んだ官能性ポリオレフィンを製造する方法は、
Ａ．非晶質なシンジオタクチックに富んだポリオレフィン、官能基、および遊離ラジカル開始剤を含む溶融物を混合装置に用意すること；および
Ｂ．非晶質なシンジオタクチックに富んだ官能性ポリオレフィンを製造するのに十分な温度および時間で該混合装置内で溶解物を接触させること
の工程を含んでもよい。
【０２４３】
好ましい態様では、この方法は、
Ａ．非晶質なシンジオタクチックに富んだポリプロピレン、無水マレイン酸、および遊離ラジカル開始剤として有機過酸化物を混合装置に用意すること；および
Ｂ．本発明のａ−ｓｒＰＰ−ｇ−ＭＡを製造するのに十分な温度および時間で該混合装置内で溶解物を接触させること
の工程を含んでもよい。
【０２４４】
好ましい態様では、ナノクレイがポリマーに添加されてもよい場合では、非晶質なシンジオタクチックに富んだ官能性ポリオレフィンを製造する方法は、
Ａ．非晶質なシンジオタクチックに富んだポリオレフィン、官能基、および遊離ラジカル開始剤を含む溶解物を混合装置に用意すること；
Ｂ．該非晶質なシンジオタクチックに富んだ官能性ポリオレフィンを製造するために十分な温度および時間で該混合装置内で該溶解物を接触させること；ここで、該非晶質なシンジオタクチックに富んだポリオレフィンは、
約５０ｗｔ％を超えるＣ３−Ｃ４０アルファオレフィン；
ポリオレフィンに存在するｒおよびｍダイアードの総数に対して、約５０％〜約８０％ｒダイヤード；および
ＡＳＴＭＥ  Ｅ７９４−８５に記載される手法に従った１０ジュール／ｇ以下の熱融解
を含む、
の工程を含んでもよい。
【０２４５】
好ましくは、この方法は、非晶質なシンジオタクチックに富んだポリオレフィンがさらに１ｗｔ％以下の灰分を含み、および／または非晶質なシンジオタクチックに富んだ官能性ポリオレフィンが、無水マレイン酸で官能化した非晶質なシンジオタクチックに富んだポリプロピレンであり、および／または前記工程Ｂの接触後に有機粘土の追加をさらに含む。
【０２４６】
官能化ｉＰＰ−ｇ−ａＰＰポリマー成分
一態様では、官能性ポリマー成分は、ポリマーを含んでもよく、ここで、アイソタクチックなポリプロピレンは、上記したようにａ−ｓｒＰＰを官能化するための方法を用いて、官能化したアタクチックなポリプロピレン（ｉＰＰ−ｇ−ａＰＰ）にグラフトされる。
【０２４７】
本発明に有用である「ｉＰＰ−ｇ−ａＰＰ’ｓ」又は「ｉＰＰ−ｇ−ａＰＰポリマー」と本明細書中で呼ばれるポリマーは、２００３年１０月１５日出願の米国特許出願第１０／６８６，９５１号、２００３年１０月１５日出願の米国特許出願第１０／６８７，５０８号に記載されたものであり、これら出願は、参照により本明細書中に援用される。特に、米国特許出願第１０／６８６，９５１号の第２３−９１頁、および米国特許出願第１０／６８７，５０８号の第２２−１６８頁は、本明細書において有用なｉＰＰ−ｇ−ａＰＰを製造する方法についての具体的な指示を提示する。一般的に、好ましいｉＰＰ−ｇ−ａＰＰ’ｓは、２以上の触媒（典型的には、メタロセン触媒）を利用して製造されるポリプロピレンを含み、ここで、１つの触媒は、基本的なアタクチックなポリプロピレン（ａＰＰ）を生産することができるものとして選択され、他のメタロセン触媒は、利用される重合条件下でアイソタクチックなポリプロピレン（ｉＰＰ）を生産することができるものとして選択される。好ましくは、利用される重合条件下で、ａＰＰおよびｉＰＰポリマー鎖の導入は、ｉＰＰ−ｇ−ａＰＰポリマーに存在する非晶質なポリプロピレンの量が、本明細書中では（ａＰＰ−ｇ−ｉＰＰ）として表される、アイソタクチックなポリプロピレンにグラフトされるように、および／またはｉＰＰ−ｇ−ａＰＰポリマーに存在するアイソタクチックなポリプロピレンの量が、本明細書中では、（ｉＰＰ−ｇ−ａＰＰ）として表される、非晶質なポリプロピレンにグラフトされるようにリアクター内ブレンドで発生することができる。
【０２４８】
官能化ｉＰＰ−ｇ−ａＰＰポリマー成分、好ましくは（ｉＰＰ−ｇ−ａＰＰ）−ｇ−ＭＡは、５０〜１０００％、好ましくは８０〜２００％の崩壊伸び率を有してもよく、これは、ＡＳＴＭ  Ｄ６３８に従うが、上述したように、約１ｃｍ×１ｃｍのベース、約０．６ｃｍ×０．２ｃｍの中心の狭いストリップを有する「小さな」ダンベル、８５０μｍ／秒の分離速度を用いるために変更される。好ましい態様では、官能化ｉＰＰ−ｇ−ａＰＰポリマー成分、好ましくは本発明の（ｉＰＰ−ｇ−ａＰＰ）−ｇ−ＭＡは、１００〜５００％の崩壊伸び率を有する。
【０２４９】
官能化ｉＰＰ−ｇ−ａＰＰポリマー成分、好ましくは（ｉＰＰ−ｇ−ａＰＰ）−ｇ−ＭＡは、０．５ＭＰａ以上、あるいは０．７５ＭＰａ以上、あるいは１．０ＭＰａ以上、あるいは１．５ＭＰａ以上、あるいは２．０ＭＰａ以上、あるいは２．５ＭＰａ以上、あるいは３．０ＭＰａ以上、あるいは３．５ＭＰａ以上の崩壊引張強度（ＡＳＴＭ  Ｄ６３８によって測定されるが、上述したように、約１ｃｍ×１ｃｍのベース、約０．６ｃｍ×０．２ｃｍの中心の狭いストリップを有する「小さな」ダンベル、８５０μｍ／秒の分離速度を用いるために変更される）を有してもよい。
【０２５０】
官能化ｉＰＰ−ｇ−ａＰＰポリマー成分、好ましくは（ｉＰＰ−ｇ−ａＰＰ）−ｇ−ＭＡは、６０，０００以下の重量平均分子量（Ｍｗ）、約２０，０００以下の数平均分子量（Ｍｎ）、約１１０，０００以下のｚ平均分子量（Ｍｚ）、基準としてアイソタクチックなポリプロピレン（例えば、エクソンモービル・ケミカル・カンパニーから市販されるＰＰ４６１２Ｅ２ポリプロピレン）を用いて、前記ポリマーの重量平均分子量（Ｍｗ）で測定される０．９９以下、好ましくは０．９３以下のｇ’指数を有してもよく、これら全ては、例えば、３Ｄ  ＳＥＣ、本明細書中に記載されるＧＰＣ−３Ｄとも呼ばれるサイズ排除クロマトグラフィーによって測定することができる。
【０２５１】
好ましい態様では、官能化ｉＰＰ−ｇ−ａＰＰポリマー成分、好ましくは（ｉＰＰ−ｇ−ａＰＰ）−ｇ−ＭＡは、約２０，０００〜約５０，０００ｇ／ｍｏｌのＭｗ、より好ましくは約３０，０００〜約４５，０００のＭｗを有してもよく、Ｍｗは本明細書中で上述したように測定される。
【０２５２】
好ましい態様では、官能化ｉＰＰ−ｇ−ａＰＰポリマー成分、好ましくは（ｉＰＰ−ｇ−ａＰＰ）−ｇ−ＭＡは、約７，０００〜約２０，０００のＭｎ、より好ましくは約１０，０００〜約１５，０００のＭｎを有してもよく、Ｍｎは本明細書中で上述したように測定される。
【０２５３】
好ましい態様では、官能化ｉＰＰ−ｇ−ａＰＰポリマー成分、好ましくは（ｉＰＰ−ｇ−ａＰＰ）−ｇ−ＭＡは、約４０，０００〜約１００，０００ｇ／ｍｏｌのＭｚ、より好ましくは約６０，０００〜約９０，０００のＭｚを有してもよく、Ｍｚは本明細書中で上述したように測定される。
【０２５４】
官能化ｉＰＰ−ｇ−ａＰＰポリマー成分、好ましくは（ｉＰＰ−ｇ−ａＰＰ）−ｇ−ＭＡの分子量分布指数（ＭＷＤ＝（Ｍｗ／Ｍｎ））は、約１．５〜４０．０、より好ましくは約１．８〜１０、最も好ましくは約１．８〜７であってもよい。
【０２５５】
好ましい態様では、官能化ｉＰＰ−ｇ−ａＰＰポリマー成分、好ましくは（ｉＰＰ−ｇ−ａＰＰ）−ｇ−ＭＡは、基準としてアイソタクチックなポリプロピレンの固有粘度を用いて前記ポリマーのＭｗで測定される場合、０．９３以下、好ましくは０．６５以下、好ましくは０．４５〜０．６５のｇ’指数値を有してもよい。
【０２５６】
好ましい態様では、官能化ｉＰＰ−ｇ−ａＰＰポリマー成分、好ましくは（ｉＰＰ−ｇ−ａＰＰ）−ｇ−ＭＡは、示差走査熱量測定（ＤＳＣ）を用いて測定される結晶化温度（Ｔｃ）が約２００℃以下、より好ましくは１５０℃以下であってもよい。
【０２５７】
好ましい態様では、官能化ｉＰＰ−ｇ−ａＰＰポリマー成分、好ましくは（ｉＰＰ−ｇ−ａＰＰ）−ｇ−ＭＡは、ＡＳＴＭ  Ｅ７９４−８５に記載される手法に従って測定される熱融解（Ｈｆ）が、約７５Ｊ／ｇ未満であってもよい。好ましくは約０．５Ｊ／ｇ以上約７５Ｊ／ｇ以下である。好ましくは、約５０ジュール／ｇ以下、好ましくは約３０Ｊ／ｇ以下であり、約２５Ｊ／ｇ以下がより好ましい。また、好ましくは、ＡＳＴＭ  Ｅ７９４−８５に記載される手法によれば、約１Ｊ／ｇ以上、好ましくは約５Ｊ／ｇ以上である。
【０２５８】
官能化Ｃ２−Ｃ２０ポリマー
一態様では、接着組成物は、官能性ポリマー成分を含んでもよく、ここで、官能性ポリマー成分は、本明細書中で記載されるように官能化された様々なＣ２−Ｃ２０ポリオレフィンポリマー（「ポリマー（複数）」）を含む。適したＣ２−Ｃ２０官能性ポリマー成分は、単一の別々のポリマー、または別々のポリマーのブレンドを含むことができる。このようなブレンドは、ポリプロピレン−ポリエチレンコポリマー、２以上のポリプロピレンコポリマーなどの２以上のポリオレフィンを含んでもよく、ポリマーブレンドの各成分は、Ｃ２−Ｃ２０官能性ポリマー成分として個別に見なされる。
【０２５９】
好ましい態様では、Ｃ２−Ｃ２０官能性ポリマー成分は、メタロセンポリエチレン（ｍＰＥ）および／または官能化されたメタロセンポリプロピレン（ｍＰＰ）を含んでもよい。ｍＰＥおよびｍＰＰホモポリマーまたはコポリマーは、典型的には、溶液、スラリー、高圧または気相中でアルモキサンの活性剤および／または非協調的アニオンを併用してモノ−またはビス−シクロペンタジエニル遷移金属触媒を用いて製造される。触媒および活性剤は、支持するかまたは支持されてなくてもよく、シクロペンタジエニル環は、置換されているかまたは置換されていなくてもよい。このような触媒／活性剤の組合せを用いて製造されたいくつかの商品は、商品名エクシード（ＥＸＣＥＥＤ）（商標）、アチーブ（ＡＣＨＩＥＶＥ）（商標）およびエグザクト（ＥＸＡＣＴ）（商標）としてテキサス州ベイタウンのエクソンモービル・ケミカル・カンパニーから市販されている。このようなｍＰＥホモポリマーおよびコポリマーを製造するための方法および触媒／活性剤に関する詳細な情報については、国際公開第９４／２６８１６号；第９４／０３５０６号；欧州特許出願第２７７，００３号；欧州特許出願第２７７，００４号；米国特許第５，１５３，１５７号；米国特許第５，１９８，４０１号；米国特許第５，２４０，８９４号；米国特許第５，０１７，７１４号；カナダ出願公開第１，２６８，７５３号；米国特許第５，３２４，８００号；欧州特許出願第１２９，３６８号；米国特許第５，２６４，４０５号；欧州特許出願第５２０，７３２号；国際公開第９２００３３３号；米国特許第５，０９６，８６７号；米国特許第５，５０７，４７５号；欧州特許出願第４２６６３７号；欧州特許出願第５７３４０３号；欧州特許出願第５２０７３２号；欧州特許出願第４９５３７５号；欧州特許出願第５００９４４号；欧州特許出願第５７０９８２号；国際公開第９１／０９８８２号；国際公開第９４／０３５０６号および米国特許第５，０５５，４３８号を参照されたい。
【０２６０】
別の態様では、Ｃ２−Ｃ２０官能性ポリマー成分は、ホモポリプロピレン、最大５０ｗｔ％のエチレンもしくはＣ４〜Ｃ２０アルファオレフィンで共重合したプロピレン、アイソタクチックなポリプロピレン、非常にアイソタクチックなポリプロピレン（例えば、約５０％を超えるｍ−ペンタードを有する）、シンジオタクチックなポリプロピレンプロピレン、プロピレンおよびエチレンおよび／またはブテンおよび／またはヘキセンのコポリマー、ポリブテン、エチレン酢酸ビニル、低密度ポリエチレン（０．９１５以上０．９３５ｇ／ｃｍ３未満の密度）、直線状低密度ポリエチレン、超低密度ポリエチレン（０．８６以上０．９０ｇ／ｃｍ３未満の密度）、非常に低い密度ポリエチレン（０．９０以上０．９１５ｇ／ｃｍ３未満の密度）、中密度ポリエチレン（０．９３５以上０．９４５ｇ／ｃｍ３未満の密度）、高密度ポリエチレン（０．９４５以上０．９８ｇ／ｃｍ３の密度）、エチレン酢酸ビニル、エチレンアクリル酸メチル、アクリル酸のコポリマー、アクリル酸エチレンおよびメタクリル酸メチルのターポリマー、亜鉛、マグネシウムもしくはナトリウムイオノマー、ポリメチルメタクリレートもしくは高圧フリーラジカルプロセスによって重合可能な任意の他のポリマー、ポリビニルクロリド、ポリブテン−１、アイソタクチックなポリブテン、ＡＢＳレジン、エチレン−プロピレンゴム（ＥＰＲ）などのエラストマー、加硫化ＥＰＲ、ＥＰＤＭ、ＳＢＳなどのブロックコポリマーエラストマー、ナイロン（ポリアミド）、ポリカーボネート、ＰＥＴ（ポリエステルレジン）、架橋化ポリエチレン、エチレンおよびビニルアルコールのコポリマー（ＥＶＯＨ）、ポリスチレンなどの芳香族モノマーのポリマー、ポリ−１エステル、グラフトコポリマー、通常、ポリアクリロニトリルホモポリマーもしくはコポリマー、熱可塑性ポリマー、ポリアセタール、ポリビニリジンフロリドおよび他のフッ素化エラストマー、ポリエチレングリコールおよびイソブチレンとパラメチルスチレンのコポリマー、ポリブタジエン、ポリイソプレン、スチレンおよびイソプレンのブタジエンのブロックコポリマーコポリマー、スチレンおよびブタジエンの水素化ブロックコポリマー（ＳＥＢＳ）を含んでもよく、ここで、いずれかの上記Ｃ２−Ｃ２０ポリマーは、上述されるように、官能基で官能化されている。
【０２６１】
好ましい態様では、Ｃ２−Ｃ２０官能性ポリマー成分は、プロピレン、１以上のコモノマー（例えば、エチレン、４〜８個の炭素原子を有するアルファ−オレフィン、スチレン）および場合により１以上のアルファ、ωジエンを含んでもよい。ジエンの量は、好ましくは約１０ｗｔ％未満、より好ましくは約５ｗｔ％未満である。好ましいジエンは、エチレンプロピレンゴム、好ましくはエチリデンノルボルネン、ビニルノルボルネン、ジシクロペンタジエン、および１，４−ヘキサジエンの加硫処理に用いられるものを含む。
【０２６２】
一態様では、Ｃ２−Ｃ２０官能性ポリマー成分は、２以上のポリプロピレンコポリマーを含むことができ、各々は、好ましくはα−オレフィン含量において相違し、１つは７〜１３ｍｏｌ％のα−オレフィンであり、他は１４〜２２ｍｏｌ％である。好ましいα−オレフィンは、エチレンである。さらに別の態様では、Ｃ２−Ｃ２０官能性ポリマー成分は、１３〜２３ｍｏｌ％のエチレンを含む。２つのポリマーの成分の使用は、最終的なブレンドの引張伸び特性において有益な改善をもたらす。
【０２６３】
一態様では、接着組成物での使用に適したＣ２−Ｃ２０官能性ポリマー成分はまた、非晶質なシンジオタクチックに富んだＣ３−Ｃ４０ホモポリマーもしくはコポリマー、および／または少なくとも部分的に結晶性シンジオタクチックに富んだＣ３−Ｃ４０ホモポリマーもしくはコポリマーを含んでもよい。少なくとも部分的に結晶なポロオレフィンは、室温でキシレンまたはトルエン中に少なくとも１０ｗｔ％の溶解性を有するポリオレフィンのホモポリマーまたはコポリマーとして定義される。好ましくは、Ｃ２−Ｃ２０官能性ポリマー成分は、室温（２５℃）でキシレン中、１５ｗｔ％、好ましくは２０ｗｔ％、好ましくは２５ｗｔ％、好ましくは３０ｗｔ％、好ましくは３５ｗｔ％、好ましくは４０ｗｔ％、好ましくは４５ｗｔ％、好ましくは５０ｗｔ％、好ましくは５５ｗｔ％、好ましくは６０ｗｔ％、好ましくは６５ｗｔ％、好ましくは７０ｗｔ％、好ましくは７５ｗｔ％、好ましくは８０ｗｔ％、好ましくは８５ｗｔ％、好ましくは９０ｗｔ％、好ましくは９５ｗｔ％の溶解性を有するシンジオタクチックに富んだポリオレフィンを含む。さらにより好ましくは、Ｃ２−Ｃ２０官能性ポリマー成分は、官能基で官能化した少なくとも部分的に結晶なシンジオタクチックに富んだポリプロピレン（ｓｒＰＰ）を含む。
【０２６４】
少なくとも部分的に結晶なシンジオタクチックに富んだポリプロピレン（ｓｒＰＰ）は、本明細書中では、少なくとも約８０％［ｒ］ダイアードを含むものとして定義されてもよい。好ましくは、少なくとも約８５％［ｒ］ダイアードであり、少なくとも約９０％［ｒ］ダイアードが好ましく、少なくとも約９５％［ｒ］ダイアードがより好ましく、少なくとも約９９％［ｒ］ダイアードがなおさらにより好ましい。参照により本明細書中に援用される、２００４年１０月２８日出願の事件整理番号２００４Ｂ１３２である米国特許出願を参照されたい。
【０２６５】
非官能性可塑剤
本発明の組成物は、少なくとも１つの非官能性可塑剤（「ＮＦＰ」）を含む。非官能性可塑剤として有用である本明細書中に記載される材料の分類は、所望の性質を得るために、単独で利用することもでき、または本明細書中に記載される他のＮＦＰと混合することもできる。本発明に有用ないずれかのＮＦＰはまた、本明細書中に記載されるパラメータの任意の数値または任意の組合せによって記載されてもよい。
【０２６６】
他に記されていなければ、
パーセントは、使用中の材料または成分の総量に対して、重量パーセント（ｗｔ％）を表す。
【０２６７】
動粘度（ｋｉｎｅｍａｔｉｃ  ｖｉｓｃｏｓｉｔｙ：ＫＶ）は、単に粘度とも称され、センチストーク（ｃｅｎｔｉｓｔｏｋｅｓ：ｃＳｔ）として表され、ＡＳＴＭ  Ｄ４４５に従って特定される温度で測定される。
ガラス転移温度（Ｔｇ）は、ＡＳＴＭ  Ｅ１３５６に従って測定される。
【０２６８】
蒸留範囲は、ＡＳＴＭ  Ｄ８６に従って測定される。
初留点および終点は、各々、ＡＳＴＭ  Ｄ８６に従って測定される。
【０２６９】
流動点は、ＡＳＴＭ  Ｄ９７に従って測定される。
比重は、１５．６℃で、ＡＳＴＭ  Ｄ４０５２に従って測定される。
【０２７０】
重量平均分子量（Ｍｗ）、数平均分子量（Ｍｎ）、ｚ平均分子量（Ｍｚ）は、各々、ゲル浸透クロマトグラフィー（ＧＰＣ）を利用して測定される。
分子量分布（ＭＷＤ）は、重量平均分子量を数平均分子量で割ったもの（Ｍｗ／Ｍｎ）として定義される。
【０２７１】
引火点は、ＡＳＴＭ  Ｄ５６に従って測定される。
誘電率は、１ｋＨｚ、２０℃で測定される。
【０２７２】
密度は、１５．６℃で、ＡＳＴＭ  Ｄ４０５２に従って測定される。
粘度指数は、ＡＳＴＭ  Ｄ−２２７０に従って測定される。
【０２７３】
試験方法について記載されていないいずれか他の性質については、国際公開第２００４／０１４９９８号を参照されたい。
【０２７４】
物理的特性およびプロセス条件に関する上限および下限は、特定の成分、化合物、組成物および／またはプロセスに関して、本明細書中でいずれかの組合せで列挙されるそれらの制限のいずれかの組合せを含んでもよい。
【０２７５】
非官能性可塑剤は、約０．１ｗｔ％以上約９９ｗｔ％未満で本発明の接着組成物に存在してもよい。好ましくは、非官能性可塑剤は、添加物または添加物の組合せおよび最終的な接着組成物の所望の特性に依存して、約１ｗｔ％以上、好ましくは２ｗｔ％、好ましくは３ｗｔ％、好ましくは４ｗｔ％、好ましくは５ｗｔ％、好ましくは１０ｗｔ％、好ましくは２０ｗｔ％、好ましくは３０ｗｔ％、好ましくは４０ｗｔ％、好ましくは５０ｗｔ％、好ましくは６０ｗｔ％、好ましくは７０ｗｔ％、好ましくは８０ｗｔ％で本発明の接着組成物中に存在する。
【０２７６】
好ましくは、ＮＦＰは、０℃を超える区別しない融点および２５℃で３０，０００ｃＳｔ以下の動粘度を有する液体である。
【０２７７】
一態様では、本発明のＮＦＰは、炭素および水素を含む化合物であり、水酸化物、アリールおよび置換アリール、ハロゲン、アルコキシ、カルボキシレート、エステル、炭素不飽和、アクリレート、酸素、窒素、およびカルボキシルから選択される官能基を相当程度には含まない。さらに別の態様では、芳香族部分（分子が、ベンゼン、ナフタレン、フェナントレン、アントラセンなどの環構造的特徴を有する任意の化合物を含む）は、実質的には、ＮＦＰに存在しない。「相当程度」とは、これらの基およびこれらの基を含む化合物がＮＦＰに意図的に添加されないことを意味し、仮に存在するとしても、一態様では、ＮＦＰの重量に対して、ＮＦＰの５ｗｔ％未満で存在し、より好ましくは４ｗｔ％未満、より好ましくは３ｗｔ％未満、より好ましくは２ｗｔ％未満、より好ましくは１ｗｔ％未満、より好ましくは０．７ｗｔ％未満、より好ましくは０．５ｗｔ％未満、より好ましくは０．３ｗｔ％未満、より好ましくは０．１ｗｔ％未満、より好ましくは０．０５ｗｔ％未満、より好ましくは０．０１ｗｔ％未満、より好ましくは０．００１ｗｔ％未満である。「実質的に存在しない」とは、これらの化合物が、組成物に意図的に添加されないことを意味し、仮に存在するとしても、０．５ｗｔ％未満で存在する。
【０２７８】
別の態様では、本発明のＮＦＰは、相当程度までにはオレフィン不飽和を含まない炭化水素である。「相当程度のオレフィン不飽和」とは、オレフィン結合に関与する炭素が、１０％未満、好ましくは９％未満、より好ましくは８％未満、より好ましくは７％未満、より好ましくは６％未満、より好ましくは５％未満、より好ましくは４％未満、より好ましくは３％未満、より好ましくは２％未満、より好ましくは１％未満、より好ましくは０．７％未満、より好ましくは０．５％未満、より好ましくは０．３％未満、より好ましくは０．１％未満、より好ましくは０．０５％未満、より好ましくは０．０１％未満、より好ましくは０．００１％未満の炭素の全体数を占めることを意味する。いくつかの態様では、オレフィン結合に関与するＮＦＰの炭素のパーセントは、ＮＦＰ中の炭素原子の全体数の０．００１〜１０％、好ましくは０．０１〜７％、好ましくは０．１〜５％、より好ましくは１％未満である。
【０２７９】
別の態様では、ＮＦＰは、Ｃ６〜Ｃ２００パラフィン（好ましくはＣ８〜Ｃ１００パラフィン）を含み、ＮＦＰは、ａ）０．８５以下の比重、ｂ）−２０℃以下の流動点を有する。別の態様では、ＮＦＰは、Ｃ６〜Ｃ２００パラフィンから本質的になり（好ましくはＮＦＰはＣ８〜Ｃ１００パラフィンから本質的になる）、ＮＦＰは、ａ）０．８５以下の比重、ｂ）−２０℃以下の流動点を有する。
【０２８０】
本発明のある態様では、ａ）０．８５以下の比重、ｂ）−２０℃以下の流動点を有するＮＦＰは、下記の特性：
１．上限温度および下限温度の差が４０℃以下、好ましくは３０℃以下、好ましくは２０℃以下、好ましくは１０℃以下、好ましくは６〜４０℃である、ＡＳＴＭ  Ｄ８６によって測定される蒸留範囲；および／または
２．ＡＳＴＭ  Ｄ８６によって測定される、１１５℃〜５００℃、好ましくは２００℃〜４５０℃、好ましくは２５０℃〜４００℃の最終沸点；および／または
３．２，０００〜１００ｇ／ｍｏｌ、好ましくは１，５００〜１５０ｇ／ｍｏｌ、より好ましくは１，０００〜２００ｇ／ｍｏｌの数平均分子量（Ｍｎ）；および／または
４．２０℃で、３．０未満、好ましくは２．８未満、好ましくは２．５未満、好ましくは２．３未満、好ましくは２．１未満の誘電率；および／または
５．２５℃で０．５〜２０ｃＳｔの粘度（ＡＳＴＭ４４５、２５℃）；および／または
６．ＡＳＴＭ  Ｅ１３５６によって測定される、０℃未満、好ましくは−１０℃未満、より好ましくは−２０℃未満、より好ましくは−３０℃未満、より好ましくは−５０℃未満のガラス転移温度（Ｔｇ）、または最も好ましくはＡＳＴＭ  Ｅ１３５６によって測定することができないＴｇ
の１以上を有する。
【０２８１】
他の態様では、ａ）０．８５以下の比重、ｂ）−２０℃以下の流動点を有するＮＦＰは、少なくとも５０ｗｔ％、好ましくは少なくとも６０ｗｔ％、好ましくは少なくとも７０ｗｔ％、好ましくは少なくとも８０ｗｔ％、好ましくは少なくとも９０ｗｔ％、好ましくは少なくとも９５ｗｔ％、好ましくは１００ｗｔ％のＣ６〜Ｃ１５０イソパラフィン、好ましくはＣ６〜Ｃ２５イソパラフィン、より好ましくはＣ８〜Ｃ２０イソパラフィンを含む。好ましくは、これらのイソパラフィンの密度（ＡＳＴＭ４０５２、１５．６／１５．６℃）は、０．７０〜０．８３ｇ／ｃｍ３の範囲である：流動点は、−４０℃以下、好ましくは−５０℃以下であり、粘度（ＡＳＴＭ４４５、２５℃）は、２５℃で０．５〜２０ｃＳｔである；数平均分子量は、１００〜３００ｇ／ｍｏｌである。適したイソパラフィンは、例えば、米国特許第６，１９７，２８５号、第３，８１８，１０５号および第３，４３９，０８８号に記載され、商品名アイソパー（ＩＳＯＰＡＫ）（商標）（エクソンモービル・ケミカル）で市販され、そのいくつかについては下記の表に概説する。
【０２８２】
【表２】
2008546890.tif 000007
【０２８３】
他の適したイソパラフィンはまた、商品名シェルゾール（ＳＨＥＬＬＳＯＬ）（商標）（ロイヤル・ダッチ／シェル（Ｒｏｙａｌ  Ｄｕｔｃｈ／Ｓｈｅｌｌ））、ソルトロール（ＳＯＬＴＲＯＬ）（商標）（シェブロン・フィリップス（Ｃｈｅｖｒｏｎ  Ｐｈｉｌｌｉｐｓ））およびサソール（ＳＡＳＯＬ）（商標）（サゾール・リミテッド（Ｓａｓｏｌ  Ｌｉｍｉｔｅｄ））から市販されている。
【０２８４】
別の態様では、イソパラフィンは、分子中に、６〜５０個の炭素原子、別の態様では１０〜２４個の炭素原子を有する分岐および直鎖のパラフィンの混合物である。イソパラフィンの組成は、一態様では０．５：１〜９：１、別の態様では１：１〜４：１の範囲の分岐パラフィンとｎ−パラフィン（分岐パラフィン：ｎ−パラフィン）比を有する。この態様での混合物のイソパラフィンは、５０ｗｔ％を超える（イソパラフィン組成の全重量に対して）モノメチル種、例えば、２−メチル、３−メチル、４−メチル、５−メチル等を含み、混合物中のイソパラフィンの全重量に対して、例えば、エチル、プロピル、ブチルなどの１を超える炭素数の置換基を有する分岐の最小形成を含む。一態様では、混合物のイソパラフィンは、混合物中のイソパラフィンの全重量に対して、７０ｗｔ％を超えるモノメチル種を含む。イソパラフィン混合物は、一態様では１００℃〜３５０℃の範囲内で、別の態様では１１０℃〜３２０℃の範囲内で沸点に達する。異なるグレードを調製する場合、パラフィン混合物は、一般的に、狭い沸点範囲、例えば、３５℃の沸点範囲の刻みで分画される。これらの分岐パラフィン／ｎ−パラフィンブレンドは、例えば、米国特許第５，９０６，７２７号に記載される。
【０２８５】
別の態様では、本発明のＮＦＰは、Ｃ２５〜Ｃ１５００パラフィン、別の態様ではＣ３０〜Ｃ５００パラフィンを含み、２００℃以上の引火点、−１０℃以下の流動点、１２０以上の粘度指数を有する。あるいは、ＮＦＰは、Ｃ２５〜Ｃ１５００パラフィン、好ましくはＣ３０〜Ｃ５００パラフィンを含み、２００℃以上の引火点、−２０℃以下の流動点を有する。あるいは、ＮＦＰは、Ｃ２５〜Ｃ１５００パラフィン、好ましくはＣ３０〜Ｃ５００パラフィンを含み、２００℃の引火点、１００℃での３５ｃＳｔ以上の動粘度を有する。別の態様では、ＮＦＰは、Ｃ３５〜Ｃ３００パラフィンから本質的になり、好ましくはＮＦＰは、Ｃ４０〜Ｃ２５０パラフィンから本質的になり、２００℃以上の引火点、−１０℃以下の流動点、１２０以上の粘度指数を有する。あるいは、ＮＦＰは、Ｃ３５〜Ｃ３００パラフィン、好ましくはＣ４０〜Ｃ２５０パラフィンから本質的になり、２００℃以上の引火点、−２０℃以下の流動点を有する。あるいは、ＮＦＰは、Ｃ３５〜Ｃ３００パラフィン、好ましくはＣ４０〜Ｃ２５０パラフィンから本質的になり、２００℃以上の引火点、１００℃での３５ｃＳｔ以上の動粘度を有する。あるいは、ＮＦＰは、２００℃以上の引火点、−２０℃以下の流動点流動点を有する。あるいは、ＮＦＰは、２００℃以上の引火点、１００℃での３５ｃＳｔ以上の動粘度を有する。
【０２８６】
別の態様では、ＮＦＰは、Ｃ５〜Ｃ２０オレフィンのポリアルファオレフィン（ＰＡＯ）オリゴマー、別の態様ではＣ６〜Ｃ１８オレフィンのオリゴマー、さらに別の態様ではＣ６〜Ｃ１４オレフィンのオリゴマーを含む。好ましい態様では、ＮＦＰは、Ｃ８〜Ｃ１２の１−オレフィンを含む。さらに好ましい態様では、ＮＦＰは、直鎖Ｃ８〜Ｃ１２の１−オレフィンを含み、最も好ましくは直鎖Ｃ１０の１−オレインのオリゴマーである。好ましい態様では、ＮＦＰは、Ｃ８、Ｃ１０およびＣ１２の１−オレフィン、好ましくは１−オクテン、１−デセンおよび１−ドデセンのオリゴマーを含む。
【０２８７】
別の態様では、ＮＦＰは、５〜１８個の炭素原子、より好ましくは６〜１２個の炭素原子、より好ましくは１０個の炭素原子を有する直鎖オレフィンのポリアルファオレフィン（ＰＡＯ）オリゴマーを含み、個々のＰＡＯまたはＰＡＯ（複数）の組合せは１００℃で３ｃＳｔ以上、好ましくは６ｃＳｔ以上、好ましくは８ｃＳｔ以上、好ましくは１０ｃＳｔ以上（ＡＳＴＭ  Ｄ４４５によって測定される）の動粘度（ＫＶ）を有し；好ましくは、１００以上、好ましくは１１０以上、より好ましくは１２０以上、より好ましくは１３０以上、より好ましくは１４０以上、好ましくは１５０以上の粘度指数（ＶＩ）（ＡＳＴＭ  Ｄ２２７０によって測定される）を有し；好ましくは、−１０℃以下、より好ましくは−２０℃以下、より好ましくは−３０℃以下の流動点（ＡＳＴＭ  Ｄ９７によって測定される）を有する。
【０２８８】
別の態様では、ＮＦＰは、Ｃ２０〜Ｃ１５００（好ましくはＣ３５〜Ｃ４００、より好ましくはＣ４０〜Ｃ２５０）ポリアルファオレフィンオリゴマーを含む。ＰＡＯオリゴマーは、好ましくは、一態様ではＣ５〜Ｃ１４α−オレフィン、別の態様では、Ｃ６〜Ｃ１４α−オレフィン、別の態様ではＣ８〜Ｃ１２α−オレフィン、別の態様ではＣ１０α−オレフィンの二量体、三量体、四量体、五量体などである。適したオレフィンは、１−ペンテン、１−ヘキセン、１−ヘプテン、１−オクテン、１−ノネン、１−デセン、１−ウンデセン、１−ドデセン、およびそれらのブレンドを含む。一態様では、オレフィンは、１−デセンであり、ＮＦＰは、１−デセンの二量体、三量体、四量体および五量体（およびそれを超える）の混合物である。別の態様では、ＰＡＯは、１−オクテン、１−デセン、および１−ドデセンのオリゴマーまたはポリマーで構成される。好ましいＰＡＯ（複数）は、より詳細には、例えば、米国特許第５，１７１，９０８号および米国特許第５，７８３，５３１号、並びに「合成潤滑剤および高官能化流体（ＳＹＮＴＨＥＴＩＣ  ＬＵＢＲＩＣＡＮＴＳ  ＡＮＤ  ＨＩＧＨ−ＰＥＲＦＯＲＭＡＮＣＥ  ＦＵＮＣＴＩＯＮＡＬ  ＦＬＵＩＤＳ）」１−５２頁（レスリー・Ｒ．（Ｌｅｓｌｉｅ  Ｒ．）＆ロナルド・Ｌ．シューブキン（Ｒｏｎａｌｄ  Ｌ．Ｓｈｕｂｋｉｎ）編集、マーセル・デッカー・インコーポレイティッド（Ｍａｒｃｅｌ  Ｄｅｋｋｅｒ  Ｉｎｃ．））に記載されている。本発明に有用なＰＡＯオリゴマーまたはポリマーは、アイソ立体規則性またはシンジオ立体規則性を含む任意の程度の立体規則性によって特徴付けることができ、アタクチックであってもよい。別の態様では、ポリアルファオレフィンは、１３カーボンＮＭＲによって測定される５０％を超えるメソダイアード、好ましくは６０％を超えるメソダイアードを有する。別の態様では、ポリアルファオレフィンは、１３カーボンＮＭＲによって測定される５０％を超えるラセミダイアード、好ましくは６０％を超えるラセミダイアードを有する。
【０２８９】
本発明に有用なＰＡＯ（複数）は、典型的には、一態様では３００〜２１，０００ｇ／ｍｏｌ、別の態様では４００〜２０，０００ｇ／ｍｏｌ、別の態様では５００〜１０，０００ｇ／ｍｏｌ、別の態様では５００〜５，０００ｇ／ｍｏｌ、別の態様では６００〜３，０００ｇ／ｍｏｌ、さらに別の態様では５００〜１，５００ｇ／ｍｏｌの数平均分子量を有する。好ましくは、ＰＡＯ（複数）は、１００℃で、一態様では３〜３０００ｃＳｔ、別の態様では４〜３０００ｃＳｔ、別の態様では６〜３００ｃＳｔ、別の態様では８〜１００ｃＳｔ、別の態様では１０ｃＳｔ以上の範囲で動粘度を有し；一態様では−１０℃未満、別の態様では−２０℃未満、別の態様では−２５℃未満、別の態様では−３０℃未満、別の態様では−３５℃未満、さらに別の態様では−４０℃未満の流動点を有する。望ましいＰＡＯ（複数）は、スペクトラシン（ＳｐｅｃｔｒａＳｙｎ）（商標）およびスペクトラシン・ウルトラ（ＳｐｅｃｔｒａＳｙｎ  Ｕｌｔｒａ）（商標）（エクソンモービル・ケミカル、従来、ＳＨＦおよびスーパーシン（ＳｕｐｅｒＳｙｎ）（商標）の商品名で販売されていた）として市販され、そのいくつかは、下記の表に概要される。
【０２９０】
【表３】
2008546890.tif 000008
【０２９１】
他の有用なＰＡＯ（複数）は、シェブロンフィリップス・ケミカルカンパニー（テキサス州パサディナ）から市販されている商品名シンフルード（Ｓｙｎｆｌｕｉｄ）（商標）、ＢＰ・アモコ・ケミカルズ（ＢＰ  Ａｍｏｃｏ  Ｃｈｅｍｉｃａｌｓ）（英国ロンドン）から市販されているジュラシン（Ｄｕｒａｓｙｎ）（商標）、フォータム・コーポレーション（Ｆｏｒｔｕｍ  Ｃｏｒｐｒａｔｉｏｎ（フィンランド共和国ケイラニエミ）から市販されているネクスベース（Ｎｅｘｂａｓｅ）（商標）、クロムプトン・コーポレーション（Ｃｒｏｍｐｔｏｎ  Ｃｏｒｐｏｒａｔｉｏｎ）（コネチカット州ミドルベリー）から市販されているシントン（Ｓｙｎｔｏｎ）（商標）で販売されているものを含む。
【０２９２】
他の態様では、ＰＡＯ（複数）は、１００℃で、３ｃＳｔ以上、好ましくは６ｃＳｔ以上、好ましくは８ｃＳｔ以上、好ましくは１０ｃＳｔ以上、好ましくは２０ｃＳｔ以上、好ましくは３００ｃＳｔ以下、好ましくは１００ｃＳｔ以下の動粘度を有する。別の態様では、ＰＡＯ（複数）は、１００℃で、３〜１０００ｃＳｔ、好ましくは６〜３００ｃＳｔ、好ましくは８〜１００ｃＳｔ、好ましくは８〜４０ｃＳｔの動粘度を有する。
【０２９３】
他の態様では、ＰＡＯ（複数）は、１００以上、好ましくは１１０以上、好ましくは１２０以上、好ましくは１３０以上、好ましくは１４０以上、好ましくは１５０以上、好ましくは１７０以上、好ましくは２００以上、好ましくは２５０以上の粘度指数を有する。
【０２９４】
他の態様では、ＰＡＯ（複数）は、−１０℃以下、好ましくは−２０℃以下、好ましくは−２５℃以下、好ましくは−３０℃以下、好ましくは−３５℃以下、好ましくは−４０℃以下、好ましくは−５０℃以下の流動点を有する。
【０２９５】
他の態様では、ＰＡＯ（複数）は、２００℃以上、好ましくは２１０℃以上、好ましくは２２０℃以上、好ましくは２３０℃以上、好ましくは２４０℃〜２９０℃の引火点を有する。
【０２９６】
本明細書中における使用に特に好ましいＰＡＯ（複数）は、ａ）２００℃以上（好ましくは２１０℃以上、好ましくは２２０℃以上、好ましくは２３０℃以上）の引火点；ｂ）−２０℃未満（好ましくは−２５℃未満、好ましくは−３０℃未満、好ましくは−３５℃未満、好ましくは−４０℃未満）の流動点、または１００℃で、３５ｃＳｔ以上（好ましくは４０ｃＳｔ以上、好ましくは５０ｃＳｔ以上、好ましくは６０ｃＳｔ以上）の動粘度を有するものである。
【０２９７】
別の好ましい態様では、ＮＦＰ（好ましくはＰＡＯ）は、１００℃で、３５ｃＳｔ以上、好ましくは４０ｃＳｔ以上、好ましくは５０ｃＳｔ以上、好ましくは６０ｃＳｔ以上の動粘度、２００℃以上、好ましくは２２０℃以上、好ましくは２３０℃以上、好ましくは２５０℃以上の引火点を有する。
【０２９８】
別の好ましい態様では、ＮＦＰ（好ましくはＰＡＯ）は、−２０℃以下、好ましくは−２５℃以下、好ましくは−３０℃以下、好ましくは−４０℃以下の流動点、２００℃以上、好ましくは２２０℃以上、好ましくは２３０℃以上、好ましくは２５０℃以上の引火点を有する。
【０２９９】
別の態様では、ＮＦＰは、約０．５：１〜９：１、好ましくは約１：１〜４：１の範囲の分岐パラフィン：ノーマルパラフィンを含む高純度炭化水素流動体である。混合物の分岐パラフィンは、５０ｗｔ％を超える（分岐パラフィンの全重量に対して）モノメチル種、例えば、２−メチル、３−メチル、４−メチル、５−メチル等を含み、例えば、エチル、プロピル、ブチルなどの１を超える炭素数の置換基を有する分岐の最小形成を含み；好ましくは７０ｗｔ％を超えるパラフィン混合物は、モノメチル種である。パラフィン混合物は、２８０〜７０００ｇ／ｍｏｌ、好ましくは４２０〜５６００ｇ／ｍｏｌ、好ましくは５６０〜２８００ｇ／ｍｏｌ、好ましくは３５０〜２１００ｇ／ｍｏｌ、好ましくは４２０〜１４００ｇ／ｍｏｌ、より好ましくは２８０〜９８０ｇ／ｍｏｌの範囲の数平均分子量を有し、１００℃で、３〜５００ｃＳｔ、好ましくは６〜２００ｃＳｔ、好ましくは８〜１００ｃＳｔ、より好ましくは６〜２５ｃＳｔ、より好ましくは３〜２５ｃＳｔ、より好ましくは３〜１５ｃＳｔの範囲の動粘度を有し、１００〜３５０℃の範囲、好ましくは１１０〜３２０℃の範囲、好ましくは１５０〜３００℃の範囲で沸騰する。好ましい態様では、パラフィン混合物は、フィッシャー・トロプシュ（Ｆｉｓｈｃｅｒ−Ｔｒｏｐｓｃｈ）プロセスから誘導される。これらの分岐パラフィン／ｎ−パラフィンブレンドは、例えば、米国特許第５，９０６，７２７号に記載されている。
【０３００】
別の態様では、ＮＦＰは、下記：
１．３００〜１０，０００ｇ／ｍｏｌ、好ましくは４００〜５，０００ｇ／ｍｏｌ、好ましくは５００〜２，５００ｇ／ｍｏｌ、好ましくは３００〜１，２００ｇ／ｍｏｌの数平均分子量；
２．１０％未満、好ましくは８％未満、好ましくは５％未満、好ましくは３％未満、好ましくは２％未満、好ましくは１％未満、好ましくは０．５％未満、好ましくは０．１％未満の４個以上の炭素を有する側鎖；
３．少なくとも１５％、好ましくは２０％以上、好ましくは２５％以上、好ましくは３０％以上、好ましくは３５％以上、好ましくは４０％以上、好ましくは４５％以上、好ましくは５０％以上の１または２個の炭素を有する側鎖；
４．（混合物中のパラフィンの全重量に対して）２．５ｗｔ％未満、好ましくは２ｗｔ％未満、好ましくは１ｗｔ％未満、好ましくは０．５ｗｔ％未満、好ましくは０．１ｗｔ％未満、好ましくは０．１ｗｔ％未満、好ましくは０．００１ｗｔ％未満の環状パラフィン；
５．１００℃で、３ｃＳｔ以上、好ましくは６ｃＳｔ以上、好ましくは８ｃＳｔ以上、好ましくは３〜２５ｃＳｔの動粘度；
６．１１０以上、好ましくは１２０以上、好ましくは１３０以上、好ましくは１４０以上、好ましくは１５０以上、好ましくは１８０以上、好ましくは２００以上、好ましくは２５０以上、好ましくは３００以上の粘度指数（ＶＩ）；
７．−１０℃以下、好ましくは−２０℃以下の流動点；および
８．２００℃以上、好ましくは２１０℃以上、好ましくは２２０℃以上の引火点
を有するパラフィン系炭化水素を含む。
【０３０１】
別の態様では、ＮＦＰは、水素異性化ワックス原料（例えば、ガスオイル、スラックワックス、燃料水素化分解炉塔底油などのワックス原料）、水素異性化フィッシャー・トロプシュ炭化水素およびワックスを含むワックス異性化潤滑油基油原料；気体−液体（ＧＴＬ）基油原料および基油、ならびに他のワックス原料誘導の水素異性化基油原料および基油、またはそれらの混合物を含む。フィッシャー・トロプシュ合成の高沸点残留物であるフィッシャー・トロプシュワックスは、硫黄含有率が非常に低い高度パラフィン炭化水素であり、多くの場合、潤滑粘性の炭化水素流体を製造するプロセスでは好ましい原料である。
【０３０２】
このような基油原料の製造のために用いられる水素処理は、特殊潤滑油水素化分解触媒または結晶質水素化分解／水素異性化触媒の１つ、好ましくはゼオライト触媒などの非晶質水素化分解／水素異性化触媒を用いてもよい。例えば、有用な１つの触媒は、米国特許第５，０７５，２６９号に記載されるＺＳＭ−４８である。水素化分解／水素異性化留出物および水素化分解／水素異性化ワックスを製造するプロセスは、例えば、米国特許第２，８１７，６９３号；同第４，９７５，１７７号；同第４，９２１，５９４号および同第４，８９７，１７８号、ならびに英国特許第１，４２９，４９４号；同第１，３５０，２５７号；同第１，４４０，２３０号および同第１，３９０，３５９号に記載されている。特に好ましいプロセスは、欧州特許出願公開第４６４，５４６号および同第４６４，５４７号に記載されている。フィッシャー・トロプシュワックス原料を用いるプロセスは、米国特許第４，５９４，１７２号および同第４，９４３，６７２号に記載されている。
【０３０３】
本発明において有利に用いることができる気体−液体（ＧＴＬ）基油原料および基油、フィッシャー・トロプシュ炭化水素誘導の基油原料および基油、他のワックス原料誘導の基油原料および基油（またはワックス異性化物）は、１００℃で、約３ｃＳｔ〜約５００ｃＳｔ、好ましくは約６ｃＳｔ〜約２００ｃＳｔ、好ましくは約８ｃＳｔ〜約１００ｃＳｔ、より好ましくは約３ｃＳｔ〜約２５ｃＳｔの動粘度を有する。これらの気体−液体（ＧＴＬ）基油原料および基油、フィッシャー・トロプシュ炭化水素誘導の基油原料および基油、および他のワックス原料誘導の基油原料および基油（またはワックス異性化物）は、低流動点（好ましくは−１０℃未満、好ましくは約１５℃以下、好ましくは約−２５℃以下、好ましくは−３０℃〜約−４０℃以下）を有し、高粘度指数（好ましくは１１０以上、好ましくは１２０以上、好ましくは１３０以上、好ましくは１５０以上）を有し、高純度（高飽和レベル（好ましくは９０ｗｔ％以上、好ましくは９５ｗｔ％以上、好ましくは９９ｗｔ％以上）、低〜ゼロの硫黄含量（好ましくは０．０３重量％以下）、低〜ゼロ窒素含量（好ましくは０．０５ｗｔ％以下）、低〜ゼロの芳香族含量（好ましくは０．０５ｗｔ％以下）、低臭素価（好ましくは１以下）、低ヨウ素価（好ましくは１以下）、高アニリン点（好ましくは１２０℃以上））のものである。気体−液体（ＧＴＬ）基油原料および基油、フィッシャー・トロプシュ炭化水素誘導の基油原料および基油、およびワックス異性化物誘導の水素異性化基油原料および基油の有用な組成は、例えば、米国特許第６，０８０，３０１号；第６，０９０，９８９号および第６，１６５，９４９号に挙げられており、これらは全体として参照により本明細書中に援用される。
【０３０４】
好ましい態様では、本発明のＮＦＰは、１００℃で、３〜５００ｃＳｔ、好ましくは６〜２００ｃＳｔ、好ましくは８〜１００ｃＳｔ、より好ましくは３〜２５ｃＳｔの動粘度；および／または３００〜１０，０００ｇ／ｍｏｌ、好ましくは４００〜５，０００ｇ／ｍｏｌ、好ましくは５００〜２，５００ｇ／ｍｏｌ、より好ましくは３００〜１，２００ｇ／ｍｏｌの数平均分子量（Ｍｎ）を有するＧＴＬ誘導の基油原料または基油を含む。
【０３０５】
別の態様では、ＮＦＰは、大幅に水素処理されている鉱油の特別の類であるＩＩＩ類炭化水素油（潤滑油基油原料とも呼ばれる）を含む。好ましくは、ＮＦＰは、９０％以上、好ましくは９２％以上、好ましくは９４％以上、好ましくは９５％以上の飽和レベル、０．０３％未満、好ましくは０．００１〜０．０１％の硫黄含量、１２０以上、好ましくは１３０以上のＶＩを有する。好ましくは、ＩＩＩ類炭化水素油は、１００℃で、３〜１００℃、好ましくは４〜１００ｃＳｔ、好ましくは６〜５０ｃＳｔ、好ましくは８〜２０の動粘度、３００〜５，０００ｇ／ｍｏｌ、好ましくは４００〜２，０００ｇ／ｍｏｌ、より好ましくは５００〜１，０００ｇ／ｍｏｌ、好ましくは４００〜２，０００ｇ／ｍｏｌ、より好ましくは５００〜１，０００ｇ／ｍｏｌを有する。好ましくは、ＩＩＩ類炭化水素油は、−１０℃以下の流動点、２００℃以上の引火点を有する。
【０３０６】
いくつかの態様では、ＮＦＰは、低分子量のＣ４オレフィン（ｎ−ブテン、２−ブテン、イソブチレン、ブタジエン、およびそれらの混合物）を含む。オリゴマーがイソブチレンおよび／または１−ブテンおよび／または２−ブテンを含む場合、このような材料は「ポリブテン」を意味する。それは、例えば、連結を導入するために、または加工助剤として、ポリオレフィンに対する添加剤として通常用いられる。Ｃ４オレフィン異性体の比率は、製造業者およびグレードによって変えることができ、この材料は、合成後に水素化されてもよく、または水素化されなくてもよい。いくつかの場合では、ポリブテン液体は、Ｃ４ラフィネートストリームのポリマーである。他の場合では、それは、ポリイソブチレンまたはポリ（ｎ−ブテン）オリゴマーから本質的になる。典型的には、ポリブテン液体は、１５，０００ｇ／ｍｏｌ、通常は、５，０００ｇ／ｍｏｌ未満またはさらに１，０００ｇ／ｍｏｌ未満の数平均分子量を有する。それらは、例えば、「合成潤滑剤および高官能化流体」３５７−３９２頁（レスリー・Ｒ．＆ロナルド・Ｌ．シューブキン編集、マーセル・デッカー、１９９９年）に記載されている。ポリブテンの市販元は、ＢＰ（インドポール（Ｉｎｄｏｐｏｌ）グレード）およびインフィネウム（Ｉｎｆｉｎｅｕｍ）（Ｃシリーズグレード）を含む。Ｃ４オレフィンが専らイソブチレンである場合、その材料は「ポリイソブチレン」またはＰＩＢと呼ばれる。ＰＩＢの市販元は、テキサス・ペトロケミカル（Ｔｅｘａｓ  Ｐｅｔｒｏｃｈｅｍｉｃａｌ）社（ＴＰＣ強化ＰＩＢグレード）を含む。Ｃ４オレフィンが専ら１−ブテンである場合、その材料は「ポリ−ｎ−ブテン」またはＰＮＢと呼ばれる。Ｃ４オレフィン（類）でできているいくつかの液体の特性は、下記の表に示される。２００℃以上の引火点を有するグレードは−１０℃を超える流動点および／または１２０未満のＶＩを有することに留意されたい。好ましくは、ＮＦＰは、ポリブテン液ではない。
【０３０７】
【表４】
2008546890.tif 000009
【０３０８】
別の態様では、ＮＦＰが存在するとき、Ｃ４オレフィン（類）（全ての異性体、例えば、ｎ−ブテン、２−ブテン、イソブチレン、ブタジエン、およびそれらの混合物を含む）のオリゴマーまたはポリマーは、組成物中に存在してもよい。好ましい態様では、組成物は、組成物の重量に対して、５０ｗｔ％未満（好ましくは４０ｗｔ％未満、好ましくは３０ｗｔ％未満、好ましくは２０ｗｔ％未満、より好ましくは１０ｗｔ％未満、より好ましくは５ｗｔ％未満、より好ましくは１ｗｔ％未満、好ましくは０ｗｔ％）のＣ４オレフィン（類）のポリマーまたはオリゴマー、例えば、ＰＩＢ、ポリブテン、またはＰＮＢを含む。
【０３０９】
好ましい態様では、ＮＦＰは、ＮＦＰの重量に対して、９０重量％未満のＣ４オレフィン（類）、好ましくはイソブチレンを含む。好ましくは、ＮＦＰは、ＮＦＰの重量に対して、８０ｗｔ％未満、好ましくは７０ｗｔ％未満、好ましくは６０ｗｔ％未満、好ましくは５０ｗｔ％未満、好ましくは４０ｗｔ％未満、好ましくは３０ｗｔ％未満、好ましくは２０ｗｔ％未満、好ましくは１０ｗｔ％未満、好ましくは５ｗｔ％、好ましくは２ｗｔ％未満、好ましくは１ｗｔ％未満、好ましくは０ｗｔ％のＣ４オレフィン（類）、好ましくはイソブチレンを含む。
【０３１０】
別の態様では、本明細書中に記載されるいずれかのＮＦＰは、一態様では−１０℃未満、別の態様では−２０℃未満、さらに別の態様では−２５℃未満、さらに別の態様では−３０℃未満、さらに別の態様では−３５℃未満、さらに別の態様では−４０℃未満、さらに別の態様では−４５℃未満、さらに別の態様では−５０℃未満、さらに別の態様では−６０℃未満、およびさらに別の態様では−１２０℃を超える流動点（ＡＳＴＭ  Ｄ９７）を有し、所望の範囲は、本明細書中に記載される任意の下限の流動点を有する任意の上限の流動点を含んでもよい。
【０３１１】
別の態様では、本明細書中に記載される任意のＮＦＰは、１００以上、好ましくは１０５以上、より好ましくは１１０以上、より好ましくは１１５以上、より好ましくは１２０以上、より好ましくは１２５以上、より好ましくは１３０以上、より好ましくは１５０以上の粘度指数（ＶＩ、ＡＳＴＭ  Ｄ２２７０）を有する。別の態様では、ＮＦＰは、１００〜３００、好ましくは１２０〜１８０のＶＩを有する。
【０３１２】
別の態様では、本明細書中に記載される任意のＮＦＰは、１００℃で、３〜３０００ｃＳｔ、別の態様では６〜３００ｃＳｔ、別の態様では６〜２００ｃＳｔ、さらに別の態様では８〜１００ｃＳｔ、さらに別の態様では４〜５０ｃＳｔ、さらに別の態様では５０ｃＳｔ未満、さらに別の態様では２５ｃＳｔ未満の動粘度（ＫＶ１００、ＡＳＴＭ  Ｄ４５５）を有し、所望の範囲は、本明細書中に記載される任意の下限の粘度を有する任意の上限の粘度を含んでもよい。他の態様では、ＮＦＰは、１００℃で２ｃＳｔ未満の動粘度を有する。
【０３１３】
別の態様では、本明細書中に記載される任意のＮＦＰは、２００℃以上、好ましくは２１０℃以上、好ましくは２２０℃以上、好ましくは２３０℃以上、好ましくは２４０℃以上、好ましくは２４５℃以上、好ましくは２５０℃以上、好ましくは２６０℃以上、好ましくは２７０℃以上、好ましくは２８０℃以上の引火点（ＡＳＴＭ  Ｄ９２）を有する。別の態様では、ＮＦＰは、２００℃〜３００℃、好ましくは２２０℃〜２８０℃の引火点を有する。他の態様では、ＮＦＰは、１００℃〜２００℃の引火点を有する。
【０３１４】
別の態様では、本明細書中に記載される任意のＮＦＰは、一態様では３．０未満、別の態様では２．８未満、別の態様では２．５未満、さらに別の態様では２．３未満、さらに別の態様では２．１未満の２０℃で測定される誘電率を有する。ポリエチレンそれ自体は、化学および物理学のＣＲＣハンドブック（ｔｈｅ  ＣＲＣ  ＨＡＮＤＢＯＯＫ  ＯＦ  ＣＨＥＭＩＳＴＲＹ  ＡＮＤ  ＰＨＹＳＩＣＳ）（デービッド・Ｒ．ライド（Ｄａｖｉｄ  Ｒ．Ｌｉｄｅ）編集、第８２版、ＣＲＣプレス（ＣＲＣ  Ｐｒｅｓｓ）、２００１年）に従って、少なくとも２．３の誘電率（１ｋＨｚ、２３℃）を有する。
【０３１５】
別の態様では、本明細書中に記載される任意のＮＦＰは、一態様では０．８６未満、別の態様では０．８５未満、別の態様では０．８４未満、別の態様では０．８３未満、別の態様では０．８０〜０．８６、別の態様では０．８１〜０．８５、別の態様では０．８２〜０．８４の比重（ＡＳＴＭ  Ｄ４０５２、１５．６／１５．６℃）を有し、所望の範囲は、本明細書中に記載される任意の下限の比重を有する任意の上限の比重を含んでもよい。
【０３１６】
他の態様では、本明細書中に記載される任意のＮＦＰは、一態様では３００℃〜６００℃、別の態様では３５０℃〜５００℃、さらに別の態様では４００℃を超える初留点（ＡＳＴＭ  １１６０）を有する。
【０３１７】
他の態様では、本明細書中に記載される任意のＮＦＰは、「無色透明」、「プライムホワイト」、「標準的な白色」、または「明るく透明」、好ましくは、ＡＳＴＭ  Ｄ１２０９で測定されるような、好ましくは１００未満、好ましくは８０未満、好ましくは６０未満、好ましくは４０未満、好ましくは２０未満のＡＰＨＡカラーとして典型的には確認されるような低度の色を有してもよい。
【０３１８】
本明細書中に記載される任意のＮＦＰは、好ましくは、一態様では、２１，０００ｇ／ｍｏｌ以下、好ましくは２０，０００ｇ／ｍｏｌ以下、好ましくは１９，０００ｇ／ｍｏｌ以下、好ましくは１８，０００ｇ／ｍｏｌ以下、好ましくは１６，０００ｇ／ｍｏｌ以下、好ましくは１５，０００ｇ／ｍｏｌ以下、好ましくは１３，０００ｇ／ｍｏｌ以下、さらに別の態様では１０，０００ｇ／ｍｏｌ以下、さらに別の態様では５，０００ｇ／ｍｏｌ以下、さらに別の態様では３，０００ｇ／ｍｏｌ以下、さらに別の態様では２，０００ｇ／ｍｏｌ以下、さらに別の態様では１，５００ｇ／ｍｏｌ以下、さらに別の態様では１，０００ｇ／ｍｏｌ以下、さらに別の態様では９００ｇ／ｍｏｌ以下、さらに別の態様では８００ｇ／ｍｏｌ以下、さらに別の態様では７００ｇ／ｍｏｌ以下、さらに別の態様では６００ｇ／ｍｏｌ以下、さらに別の態様では５００ｇ／ｍｏｌ以下の数平均分子量（Ｍｎ）を有する。好ましい最小のＭｎは、少なくとも２００ｇ／ｍｏｌ、好ましくは少なくとも３００ｇ／ｍｏｌである。さらに、所望の分子量の範囲は、本明細書中に記載される任意の下限の分子量を有する任意の上限の分子量の任意の組合せを含んでもよい。Ｍｎは、下記の試験法のセクションの流体特性で特定される方法に従って測定される。
【０３１９】
任意のＮＦＰはまた、本明細書中に記載される任意の数値、または任意の組合せのパラメータによって記載されてもよい。
【０３２０】
好ましい態様では、本明細書中に記載される任意のＮＦＰは、２００℃以上（好ましくは２１０℃以上）の引火点、−２０℃以下（好ましくは−２５℃以下、より好ましくは−３０℃以下、より好ましくは−３５℃以下、より好ましくは−４５℃以下、より好ましくは−５０℃以下）の流動点を有する。
【０３２１】
別の好ましい態様では、ＮＦＰは、２２０℃以上（好ましくは２３０℃以上）の引火点、−１０℃以下（好ましくは−２５℃以下、より好ましくは−３０℃以下、より好ましくは−３５℃以下、より好ましくは−４５℃以下、より好ましくは−５０℃以下）の流動点を有する。
【０３２２】
別の好ましい態様では、ＮＦＰは、１００℃で、３５ｃＳｔ以上（好ましくは４０ｃＳｔ以上、好ましくは５０ｃＳｔ以上、好ましくは６０ｃＳｔ以上）の動粘度、０．８７以下（好ましくは０．８６５以下、好ましくは０．８６以下、好ましくは０．８５５以下）の比重（１５．６／１５．６℃）、２００℃以上（好ましくは２３０℃以上）の引火点を有する。
【０３２３】
別の好ましい態様では、ＮＦＰは、ａ）２００℃以上の引火点、ｂ）０．８６以下の比重、Ｃ１）−１０℃以下の流動点および１２０以上の粘性指数、またはＣ２）−２０℃以下の流動点、またはＣ３）１００℃で３５ｃＳｔ以上の動粘度を有する。
【０３２４】
別の好ましい態様では、ＮＦＰは、０．８５以下（好ましくは０．８０〜０．８５）の比重（１５．６／１５．６℃）、１００℃で３ｃＳｔ以上（好ましくは４以上、好ましくは５ｃＳｔ以上、好ましくは８ｃＳｔ以上、好ましくは１０ｃＳｔ以上、好ましくは１５ｃＳｔ以上、好ましくは２０ｃＳｔ以上）の動粘度、および／または少なくとも２８０ｇ／ｍｏｌの数平均分子量（Ｍｎ）を有する。
【０３２５】
別の好ましい態様では、ＮＦＰは、０．８６以下（好ましくは０．８１〜０．８５５、好ましくは０．８２〜０．８５）の比重（１５．６／１５．６℃）、１００℃で５ｃＳｔ以上（好ましくは６以上、好ましくは８ｃＳｔ以上、好ましくは１０ｃＳｔ以上、好ましくは１２ｃＳｔ以上、好ましくは１５ｃＳｔ以上、好ましくは２０ｃＳｔ以上）の動粘度を有し、および／または少なくとも４２０ｇ／ｍｏｌの数平均分子量（Ｍｎ）を有する。
【０３２６】
別の好ましい態様では、ＮＦＰは、０．８７以下（好ましくは０．８２〜０．８７）の比重（１５．６／１５．６℃）、１００℃で１０ｃＳｔ以上（好ましくは１２ｃＳｔ以上、好ましくは１４ｃＳｔ以上、好ましくは１６ｃＳｔ以上、好ましくは２０ｃＳｔ以上、好ましくは３０ｃＳｔ以上、好ましくは４０ｃＳｔ以上）の動粘度を有し、および／または少なくとも７００ｇ／ｍｏｌの数平均分子量（Ｍｎ）を有する。
【０３２７】
別の好ましい態様では、ＮＦＰは、０．８８以下（好ましくは０．８７以下、好ましくは０．８２〜０．８７）の比重（１５．６／１５．６℃）、１００℃で１５ｃＳｔ以上（好ましくは２０ｃＳｔ以上、好ましくは２５ｃＳｔ以上、好ましくは３０ｃＳｔ以上、好ましくは４０ｃＳｔ以上）の動粘度を有し、および／または少なくとも８４０ｇ／ｍｏｌの数平均分子量（Ｍｎ）を有する。
【０３２８】
別の好ましい態様では、ＮＦＰは、１００℃で、３〜３０００ｃＳｔ、好ましくは６〜３００ｃＳｔ、より好ましくは８〜１００ｃＳｔの動粘度；３００〜２１，０００ｇ／ｍｏｌ、好ましくは５００〜５，０００ｇ／ｍｏｌ、より好ましくは６００〜３，０００ｇ／ｍｏｌの数平均分子量（Ｍｎ）を有する。
【０３２９】
別の好ましい態様では、ＮＦＰは、１００℃で、３〜５００ｃＳｔ、好ましくは６〜２００ｃＳｔ、より好ましくは８〜１００ｃＳｔ、より好ましくは３〜２５ｃＳｔの動粘度；３００〜１０，０００ｇ／ｍｏｌ、好ましくは４００〜５，０００ｇ／ｍｏｌ、より好ましくは５００〜２，５００ｇ／ｍｏｌ、より好ましくは３００〜１，２００ｇ／ｍｏｌの数平均分子量（Ｍｎ）を有する。
【０３３０】
別の好ましい態様では、ＮＦＰは、１００℃で、３〜１００ｃＳｔ、好ましくは４〜５０ｃＳｔ、より好ましくは６〜２５ｃＳｔ、より好ましくは３〜１５ｃＳｔの動粘度；３００〜３，０００ｇ／ｍｏｌ、好ましくは３５０〜２，０００ｇ／ｍｏｌ、より好ましくは４００〜１，０００ｇ／ｍｏｌ、より好ましくは３００〜８００ｇ／ｍｏｌの数平均分子量（Ｍｎ）を有する。
【０３３１】
別の好ましい態様では、ＮＦＰは、−２５℃以下、好ましくは−３０℃〜−９０℃の流動点、４０℃で２０〜５０００ｃＳｔの範囲の動粘度を有する。別の好ましい態様では、ＮＦＰは、−２５℃以下の流動点、４００ｇ／ｍｏｌ以上のＭｎを有する。大部分の鉱油は、典型的には、官能基を含み、同じ粘度および分子量範囲で１０℃〜−２５℃の流動点を有する。
【０３３２】
別の好ましい態様では、ＮＦＰは、１００℃で、３ｃＳｔ以上、好ましくは６ｃＳｔ以上、より好ましくは８ｃＳｔ以上、ならびに１以上の下記の特性：
１．−１０℃以下、好ましくは−２０℃以下、好ましくは−３０℃以下、好ましくは−４０℃以下の流動点；および／または
２．１２０以上の粘度指数；および／または
３．「無色透明」、「プライムホワイト」、「標準的な白色」、または「明るく透明」、好ましくは、ＡＳＴＭ  Ｄ１２０９で測定されるような１００以下、好ましくは８０以下、好ましくは６０以下、好ましくは４０以下、好ましくは２０以下、好ましくは１５以下のＡＰＨＡカラーとして典型的には確認されるような低度の色；および／または
４．２００℃以上、好ましくは２２０℃以上、好ましくは２４０℃以上の引火点；および／または
５．０．８６未満の比重（１５．６℃）
を有する。
【０３３３】
同じ粘度範囲での大部分の鉱油は、−２０℃を超える流動点、または２０を越えるＡＰＨＡカラー、または０．８６以上の比重（１５．６℃）を有する。
【０３３４】
別の好ましい態様では、ＮＦＰは、１２０以上の粘度指数、ならびに１以上の下記の特性：
１．−１０℃以下、好ましくは−２０℃以下、好ましくは−３０℃以下、好ましくは−４０℃以下の流動点；および／または
２．１００℃で、３ｃＳｔ以上、好ましくは６ｃＳｔ以上、好ましくは８ｃＳｔ以上、好ましくは１０ｃＳｔ以上の動粘度；および／または
３．「無色透明」、「プライムホワイト」、「標準的な白色」、または「明るく透明」、好ましくは、ＡＳＴＭ  Ｄ１２０９で測定されるような、１００以下、好ましくは８０以下、好ましくは６０以下、好ましくは４０以下、好ましくは２０以下、好ましくは１５以下のＡＰＨＡカラーとして典型的には確認されるような低度の色；および／または
４．２００℃以上、好ましくは２２０℃以上、好ましくは２４０℃以上の引火点；および／または
５．０．８６未満の比重（１５．６℃）
を有する。
大部分の鉱油は、１２０未満の粘度指数を有する。
【０３３５】
別の好ましい態様では、ＮＦＰは、−２０℃以下、好ましくは−３０℃以下の流動点、ならびに１以上の下記の特性：
１．１００℃で、３ｃＳｔ以上、好ましくは６ｃＳｔ以上、好ましくは８ｃＳｔ以上、好ましくは１０ｃＳｔ以上の動粘度；および／または
２．１２０以上、好ましくは１３０以上の粘度指数；および／または
３．「無色透明」、「プライムホワイト」、「標準的な白色」、または「明るく透明」、好ましくは、ＡＳＴＭ  Ｄ１２０９で測定されるような、１００以下、好ましくは８０以下、好ましくは６０以下、好ましくは４０以下、好ましくは２０以下、好ましくは１５以下のＡＰＨＡカラーとして確認されるような低度の色；および／または
４．２００℃以上、好ましくは２２０℃以上、好ましくは２４０℃以上の引火点；および／または
５．０．８６未満の比重（１５．６℃）
を有する。
【０３３６】
大部分の鉱油は、流動点が−２０℃であるとき、１００℃で、６ｃＳｔ未満の動粘度、２０を超えるＡＰＨＡカラー、または２００℃未満の引火点を有する。
【０３３７】
別の好ましい態様では、ＮＦＰは、ＡＳＴＭ  Ｅ１３５６によって測定することができないガラス転移温度（Ｔｇ）を有し、あるいは、測定することができる場合には、ＡＳＴＭ  Ｅ１３５６によるＴｇは、０℃未満、好ましくは−１０℃未満、より好ましくは−２０℃未満、より好ましくは−３０℃未満、より好ましくは−４０℃未満であり、好ましくは、同様に、１以上の下記の特性：
１．ＡＳＴＭ  Ｄ１１６０によって測定される、３００℃を超える、好ましくは３５０℃を超える、好ましくは４００℃を超える初留点；および／または
２．−１０℃以下、好ましくは−１５℃以下、好ましくは−２５℃以下、好ましくは−３５℃以下、好ましくは−４５℃以下の流動点；および／または
３．０．８８未満、好ましくは０．８６未満、好ましくは０．８４未満、好ましくは０．８０〜０．８８、好ましくは０．８２〜０．８６の比重（ＡＳＴＭ  Ｄ４０５２、１５．６／１５．６℃）；および／または
４．ＡＳＴＭ  Ｄ１１６０によって測定される、３００℃〜８００℃、好ましくは４００℃〜７００℃、好ましくは５００℃を超える最終沸点；および／または
５．３０，０００〜４００ｇ／ｍｏｌ、好ましくは１５，０００〜５００ｇ／ｍｏｌ、より好ましくは５，０００〜６００ｇ／ｍｏｌの重量平均分子量（Ｍｗ）；および／または
６．１０，０００〜４００ｇ／ｍｏｌ、好ましくは５，０００〜５００ｇ／ｍｏｌ、より好ましくは２，０００〜６００ｇ／ｍｏｌの数平均分子量（Ｍｎ）；および／または
７．ＡＳＴＭ  Ｄ９２によって測定される２００℃を超える引火点；および／または
８．２０℃で、３．０未満、好ましくは２．８未満、好ましくは２．５未満、好ましくは２．３未満、好ましくは２．２未満の誘電率
を有する。
【０３３８】
添加剤
本発明の接着組成物はまた、１以上の添加剤を含んでもよい。本明細書中で使用するとき、添加剤は、接着組成物の物理的特性を促進、改善、修し、または妨害させるか、あるいは本発明の接着組成物の使用を促進させるいずれかの材料または材料の組合せであってもよい。
【０３３９】
添加剤は、ホモポリプロピレン、最大５０ｗｔ％のエチレンもしくはＣ４〜Ｃ２０アルファオレフィンと共重合したプロピレン、アイソタクチックなポリプロピレン、非常にアイソタクチックなポリプロピレン（例えば、約５０％を超えるｍ−ペンタードを有する）、シンジオタクチックなポリプロピレン、プロピレンおよびエチレンおよび／またはブテンおよび／またはヘキセンのコポリマー、ポリブテン、エチレン酢酸ビニル、低密度ポリエチレン（密度０．９１５以上０．９３５ｇ／ｃｍ３未満）、直線状の低密度ポリエチレン、超低密度ポリエチレン（密度０．８６以上０．９０ｇ／ｃｍ３未満）、非常な低密度ポリエチレン（密度０．９０以上０．９１５ｇ／ｃｍ３未満）、中密度ポリエチレン（密度０．９３５以上０．９４５ｇ／ｃｍ３未満）、高密度ポリエチレン（密度０．９４５以上０．９８ｇ／ｃｍ３未満）、エチレン酢酸ビニル、エチレンアクリル酸メチル、アクリル酸のコポリマー、アクリル酸エチレンおよびメタクリル酸メチルのターポリマー、亜鉛、マグネシウムもしくはナトリウムイオノマー、ポリメチルメタクリレートもしくは高圧フリーラジカルプロセスによって重合可能な任意の他のポリマー、ポリビニルクロリド、ポリブテン−１、アイソタクチックなポリブテン、ＡＢＳレジン、エチレン−プロピレンゴム（ＥＰＲ）などのエラストマー、加硫化ＥＰＲ、ＥＰＤＭ、ＳＢＳなどのブロックコポリマーエラストマー、ナイロン（ポリアミド）、ポリカーボネート、ＰＥＴ（ポリエステルレジン）、架橋化ポリエチレン、エチレンおよびビニルアルコールのコポリマー（ＥＶＯＨ）、ポリスチレンなどの芳香族モノマーのポリマー、ポリ−１エステル、グラフトコポリマー、通常、ポリアクリロニトリルホモポリマーもしくはコポリマー、熱可塑性ポリアミド、ポリアセタール、ポリビニリジンフロリドおよび他のフッ素化エラストマー、ポリエチレングリコールおよびイソブチレンを含んでもよい。
【０３４０】
好ましい添加剤は、粘着付与剤、架橋剤、抗酸化剤、中和剤、核形成剤、充填剤、ナノ組成物、接着促進剤、オイル、可塑剤、ワックス、低分子量ポリマー、エステルポリマー、安定化剤、ポリアルファオレフィン（ＰＡＯ）、及び本明細書中で記載される他の添加剤を含む。
【０３４１】
存在する場合、添加剤は、約０．１ｗｔ％以上約９９ｗｔ％未満で本発明の接着組成物に存在してもよい。好ましくは、添加剤は、選択される接着剤または接着剤の組合せ、最終的な接着組成物の所望の性質に応じて、約１ｗｔ％以上、好ましくは２ｗｔ％以上、好ましくは３ｗｔ％以上、好ましくは４ｗｔ％以上、好ましくは５ｗｔ％以上、好ましくは１０ｗｔ％以上、好ましくは２０ｗｔ％以上、好ましくは３０ｗｔ％以上、好ましくは４０ｗｔ％以上、好ましくは５０ｗｔ％以上、好ましくは６０ｗｔ％以上、好ましくは７０ｗｔ％以上、好ましくは８０ｗｔ％以上で本発明の接着組成物に存在する。
【０３４２】
粘着付与剤
本発明の接着組成物は、１以上の粘着付与剤を含んでもよい。適した粘着付与剤の例は、脂肪族炭化水素レジン、芳香族修飾の脂肪族炭化水素レジン、水素化ポリシクロペンタジエンレジン、ポリシクロペンタンジエンレジン、ガムロジン、ガムロジンエステル、ウッドロジン、ウッドロジンエステル、トールオイルロジン、トールオイルロジンエステル、ポリテルペン、芳香族修飾のポリテルペン、テルペンフェノール、芳香族修飾の水素化ポリシクロペンタジエンレジン、水素化脂肪族レジン、水素化脂肪族芳香族レジン、水素化テルペン、修飾テルペン、水素化ロジン酸、水素化ロジンエステルからなる群から選択されてもよい。いくつかの態様では、粘着付与剤は水素化されてもよい。
【０３４３】
別の態様では、粘着付与剤は、非極性であってもよく、これは、粘着付与剤が極性基を有するモノマーを実質的に含まないことを意味する。好ましくは、極性基は存在しないが、存在するとしても、好ましくは、５ｗｔ％を超えて存在せず、好ましくは２ｗｔ％を超えて存在せず、さらにより好ましくは０．５ｗｔ％以下である。いくつかの態様では、粘着付与剤は、ＡＳＴＭ  Ｅ−２８によって測定される８０℃〜１５０℃、好ましくは１００℃〜１３０℃の環球法による軟化点を有してもよい。別の態様では、このレジンは、液体であり、１０℃〜７０℃の環球法による軟化点を有する。
【０３４４】
好ましい態様では、粘着付与剤は、接着組成物の重量に対して、約１〜約８０ｗｔ％、より好ましくは２〜４０ｗｔ％、さらにより好ましくは３〜３０ｗｔ％で接着組成物中に存在してもよい。
【０３４５】
好ましい粘着付与剤は、Ｃ５／Ｃ６テルペンレジン、スチレンテルペン、アルファ−メチルスチレンテルペンレジン、Ｃ９テルペンレジン、芳香族修飾のＣ５／Ｃ６、芳香族修飾の環状レジン、芳香族修飾のジシクロペンタジエン系レジンまたはそれらの混合物などのレジンを含む粘着付与剤または調節剤として用いられる炭化水素レジンを含む。さらに好ましいレジンは、国際公開第９１／０７４７２号、米国特許第５，５７１，８６７号、米国特許第５，１７１，７９３号および米国特許第４，０７８，１３２号に記載されるものを含む。これらのレジンは、１以上の下記のモノマー：Ｃ５ジオレフィン（例えば、１−３ペンタジエン、イソプレンなど）；Ｃ５オレフィン（例えば、２−メチルブテン、シクロペンテンなど）；Ｃ６オレフィン（例えば、ヘキセンなど）、Ｃ９ビニル芳香族化合物（例えば、スチレン、アルファメチルスチレン、ビニルトルエン、インデン、メチルインデンなど）；環状物（例えば、ジシクロペンタジエン、メチルジシクロペンタジエンなど）；および／またはテルペン（例えば、リモネン、カレン、ツヨンなど）を含む組成物のカチオン重合から得ることができる。
【０３４６】
好ましい添加剤は、ジシクロペンタジエンの熱重合、および／またはシクロペンタジエンおよび／またはメチルシクロペンタジエンの二量体またはオリゴマーの熱重合によって、および／またはビニル芳香族化合物（例えば、スチレン、アルファ−メチルスチレン、ビニルトルエン、インデン、メチルインデンなど）を用いて得られるレジンを含む粘着付与剤または調節剤として用いられる炭化水素レジンも含む。
【０３４７】
重合および未反応の材料の分離後に得られるレジンは、必要に応じて水素化することができる。本明細書において添加剤として使用するための好ましいレジンの例は、米国特許第４，０７８，１３２号；国際公開第９１／０７４７２号；米国特許第４，９９４，５１６号；欧州特許出願公開第００４６３４４号；欧州特許出願公開第００８２７２６号；および米国特許第５，１７１，７９３号に記載されるものを含む。
【０３４８】
一態様では、本発明の接着組成物は、ジシクロペンタジエン原料から生成される水素化芳香族修飾レジンを含み、ＡＳＴＭ  Ｅ−２８により測定される１０℃〜１５０℃の環球法による軟化点を有する粘着付与剤を含んでもよい。
【０３４９】
架橋剤
別の態様では、接着組成物は、架橋剤をさらに含んでもよい。好ましい架橋剤は、官能性ポリマー成分に存在する官能基、例えばランダムプロピレンポリマー−ｇ−ＭＡに存在する無水物基を用いて反応することができる官能基を有するものを含む。好ましい架橋剤は、アルコール、マルチオール（ｍｕｌｔｉｏｌｓ）、アミン、ジアミンおよび／またはトリアミン、過酸化物を補助物質の有無で含む。この発明に有用な架橋剤の特定の例には、エチレンジアミン、ジエチレントリアミン、ヘキサメチレンジアミン、ジエチルアニイノプロピルアミン（ｄｉｅｔｈｙｌａｎｉｉｎｏｐｒｏｐｙｌａｍｉｎｅ）、および／またはメタンジアミンなどのポリアミンを含む。
【０３５０】
抗酸化剤
別の態様では、接着組成物は、１以上のフェノール系抗酸化剤を含んでもよい。フェノール系抗酸化剤の好ましい例は、２位および／または６位の水素原子がアルキル残基で置換されている２，６−ジ−ｔ−ブチルフェノールなどの置換フェノールを含む。フェノール系抗酸化剤の典型的な例には、２，６−ジ−ｔ−ブチル−ｐ−クレゾール、２，４，６−トリ−ｔ−ブチルフェノール、ビタミンＥ、２−ｔ−ブチル−６−（３’−ｔ−ブチル−５’−メチル−２’−ヒドロキシベンジル）−４−メチルフェニルアクリレート、２，２’−メチレン−ビス（４−メチル−６−ｔ−ブチルフェニル）、２，２’−メチレン−ビス（４−エチル−６−ｔ−ブチル−フェノール）、２，２’−メチレン−ビス（６−シクロヘキシル−４−メチルフェノール）、１，６−ヘキサンジオール−ビス（［３−（３，５−ジ−ｔ−ブチル［４−ヒドロキシフェニル］）］プロピオネート、およびペンタエリトリチル−テトラキス−［３−（３，５−ジ−ｔ−ブチル−４−ヒドロキシフェニル）］プロピオネートが挙げられる。好ましい抗酸化剤は、チバ・ガイギー（Ｃｈｉｂａ−Ｇｅｉｇｙ）から得られるイルガノックス（Ｉｒｇａｎｏｘ）１０１０、イルガノックス１０７６などのフェノール系抗酸化剤を含む。チバ・ガイギーから得られるイルガフォス１６８などの有機亜リン酸塩などの第二の安定化剤も用いることができる。
【０３５１】
中和剤／核形成剤
本発明の接着組成物はさらに、ステアリン酸カルシウム、水酸化マグネシウム、水酸化アルミニウムまたはハイドロタルサイトなどの中和剤、および／または安息香酸の塩、ナトリウム−２，２’−メチレン−ビス（４，６−ジ−ｔ−ブチルフェニル）ホスフェートおよびベンジルソルビトールなどの核形成剤を含んでもよい。
【０３５２】
充填剤
別の態様では、接着組成物は、１以上の充填剤を含んでもよい。適した充填剤は、二酸化チタン、炭酸カルシウム、硫酸バリウム、シリカ、二酸化ケイ素、カーボンブラック、サンド、ガラスビーズまたはガラス繊維、鉱物骨材、タルク、クレイ、珪灰石などを含む。
【０３５３】
ナノ複合材料組成物
意図される更なる態様は、本明細書中ではナノ複合材料とも呼ばれるナノクレイを含み、安定化官能基、好ましくは共有結合した安定化官能基を含んでもよい有機クレイを含む。
【０３５４】
有機クレイは、１以上のアンモニウム、第１級アルキルアンモニウム、第２級アルキルアンモニウム、第３級アルキルアンモニウム、第４級アルキルアンモニウム、あるいは脂肪族、芳香族またはアリール脂肪族のアミン類、ホスフィン類またはスルフィド類のホスホニウム誘導体、あるいは脂肪族、芳香族またはアリール脂肪族のアミン類、ホスフィン類またはスルフィド類のスルホニウム誘導体を含むことができる。
【０３５５】
有機クレイは、１以上のモンモリロナイト、ナトリウム・モンモリロナイト、カルシウム・モンモリロナイト、マグネシウム・モンモリロナイト、ノントロナイト、バイデライト、ボルコンスコアイト、ラポナイト、ヘクトライト、サポナイト、ソーコナイト、マガダイト、ケニアイト、ソボクカイト、スビンドルダイト、ステベンサイト、バーミキュライト、ハロイサイト、アルミネートオキシド、ハイドロタルサイト、イライト、レクトライト、タロソバイト、レディカイトおよび／またはフッ素マイカから選択されてもよい。
【０３５６】
好ましい態様では、有機クレイは、好ましくは、組成物の全重量に対して、０．１〜５０ｗｔ％で本発明の接着組成物中に存在する。安定化官能基は、１以上のフェノール、ケトン、ヒンダードアミン、置換フェノール、置換ケトン、置換ヒンダードアミン、およびそれらの組合せから選択されてもよい。
【０３５７】
好ましくは、安定化官能基は、少なくとも１つの安定化官能化熱可塑性物質中に存在し、有機クレイは、ナノ複合材料中に各々効果的な量で存在し、従って、熱によりナノ複合材料の成型サンプルの障害は、共有結合安定性官能基を実質的に含まない官能基を含む熱可塑性ポリオレフィンを用いて作った対照ナノ複合材料と比較した場合、１０％老化する。一態様では、安定性官能基は、少なくとも１の安定性官能化熱可塑性ポリオレフィンに少なくとも１つの安定性官能化熱可塑性物質の全重量に対して、０．０１〜１５重量％で存在することができる。
【０３５８】
別の態様では、本発明の接着組成物での使用に適したナノ複合材料は、１以上のフェノール、ケトン、ヒンダードアミン、置換フェノール、置換ケトン、置換ヒンダードアミン、およびそれらの組合せから選択されてもよい。有機クレイはさらに、１以上のヘキシルアンモニウムイオン、オクチルアンモニウムイオン、２−エチルヘキシルアンモニウムイオン、ドデシルアンモニウムイオン、オクタデシルアンモニウムイオン、ジオクチルジメチルアンモニウムイオン、トリオクチルアンモニウムイオン、ジステアリルアンモニウムイオン、アンモニウム塩、ピリジニウム塩、スルホニウム塩、ホスホニウム塩、またはそれらの組合せを含んでもよく、ここで、有機クレイは、１以上のモンモリロナイト、ナトリウム・モンモリロナイト、カルシウム・モンモリロナイト、マグネシウム・モンモリロナイト、ノントロナイト、バイデライト、ボルコンスコアイト、ラポナイト、ヘクトライト、サポナイト、ソーコナイト、マガダイト、ケニアイト、ソボクカイト、スビンドルダイト、ステベンサイト、バーミキュライト、ハロイサイト、アルミネートオキシド、ハイドロタルサイト、イライト、レクトライト、タロソバイト、レディカイトおよび／またはフッ素マイカから選択されてもよく、有機クレイは、接着組成物の全重量に対して、１〜３０ｗｔ％で接着組成物中に存在する。
【０３５９】
接着促進剤
別の態様では、接着組成物は、１以上の接着促進剤を含むことができ、例えば、極性酸、ポリアミノアミド（例えば、ヘンケル（Ｈｅｎｋｅｌ）から市販されているベルサミド（Ｖｅｒｓａｍｉｄ）１１５、１２５、１４０）、ウレタン（例えば、イソシアネート／ヒドロキシ末端ポリエステル系、例えば、結合剤ＴＮ／モンダー（Ｍｏｎｄｕｒ）Ｃｂ−７５（マイルズ（Ｍｉｌｅｓ）社から市販）、カップリング剤（例えば、シランエステル（ドゥー・コーニング（Ｄｏｗ  Ｃｏｒｎｉｎｇ）から市販のＺ−６０２０））、チタン酸エステル（ケンリッチ（Ｋｅｎｒｉｃｈ）から市販されているＫｒ−４４）、反応性アクリル酸モノマー（例えば、サルトマー（Ｓａｒｔｏｍｅｒ）から市販されているサルボックス（ｓａｒｂｏｘ）ＳＢ−６００）、金属酸塩（例えば、サルトマーから市販されているサレット（Ｓａｒｅｔ）６３３）、ポリフェニレンオキシド、酸化ポリオレフィン、酸修飾ポリオレフィン、および無水物修飾ポリオレフィンがある。例としては、シラン、チタン酸塩、オルガノシラン、アクリル、酸、無水物、エポキシレジン、硬化剤、ポリアミド、メチルアクリレート、エポキシ、フェノールレジン、ポリイソブチレン、アミノアルキル、メルカプトアルキル、エポキシアルキル、ウレイドアルキル、カルボキシ、アクリレートおよびイソシヌレート官能性シラン、メルカプトプロピルトリメトキシシラン、グリシドキシプロピルトリメトキシシラン、アミノプロピルトリエトキシシラン、アミノエチルアミノプロピルトリメトキシシラン、ウレイドプロピルトリメチルオキシシラン、ビス−ガンマ−トリメトキシシリル−プロピルウレア、１，３，５−トリス−ガンマ−トリメトキシシリルプロピルイソシアヌレート、ビス−ガンマ−トリメトキシシリルプロピルマレエート、フマレートおよびガンマ−メタクリルオキシプロピルトリメトキシシラン、アミノプロピルトリエトキシシラン、ならびにそれらの組み合わせおよび誘導体が含まれる。
【０３６０】
オイル
接着組成物はまた、脂肪族ナフテン系オイル、ホワイトオイルなどを含んでもよい。特に好ましいオイルは、パラフィン系またはナフテン系オイル、例えば、エクソンモービル・ケミカル・フランス、Ｓ．Ａ．、パリ、フランスから市販されているプリモール（Ｐｒｉｍｏｌ）３５２、またはプリモール８７６を含む。
【０３６１】
可塑剤
接着組成物に用いるのに適した好ましい可塑剤は、鉱油、ポリブテン、フタレートなどを含む。好ましい可塑剤は、ジ−イソ−ウンデシルフタレート（ＤＩＵＰ）、ジ−イソ−ノニルフタレート（ＤＩＮＰ）、ジオクチルフタレート（ＤＯＰ）、それらの組み合わせ、および／またはこれらの誘導体などのフタレートを含む。特に好ましい可塑剤は、ポリブテンを含み、例えば、以前はエクソンンモービル・ケミカル社、テキサス州ヒューストンから市販されていたパラポール（Ｐａｒａｐｏｌ）９５０およびパラポール１３００、ならびにポリアルファオレフィンである。
【０３６２】
ワックス
接着組成物に用いるのに適した好ましいワックスは、極性または非極性ワックス、ポリプロピレンワックス、ポリエチレンワックス、およびワックス改質剤を含む。特に好ましいワックスは、極性ワックス、非極性ワックス、フィッシャー・トロプシュワックス、酸化フィッシャー・トロプシュワックス、ヒドロキシステアルアミドワックス、官能化ワックス、ポリプロピレンワックス、ポリエチレンワックス、ワックス改質剤、非晶質ワックス、カルナウバワックス、ヒマシ油ワックス、微結晶性ワックス、蜜ろう、カルナウバワックス、キャスターワックス、植物ろう、カンデリラろう、日本ろう、ｏｕｒｉｃｕｒｙワックス、ダグラスファーバーク・ワックス、米ぬかワックス、ホホバワックス、ヤマモモワックス、モンタンワックス、ピートワックス、オゾケライトワックス、セレシンワックス、石油ろう、パラフィンワックス、ポリエチレンワックス、化学変性炭化水素ワックス、置換アミドワックス、これらの組み合わせおよび誘導体からなる群より選択できる。いくつかの態様では、極性及び非極性ワックスは、同じ組成物内で同時に使用できる。
【０３６３】
低分子量ポリマー
接着組成物に用いるのに適した他の添加物は、低分子量ポリマーを含む（即ち、低Ｍｎポリマーであり、ここで、低とはＭｎが５０００以下、好ましくは４０００以下、より好ましくは３０００以下、さらに好ましくは２５００以下を意味する）。好ましい低Ｍｎポリマーは、低アルファオレフィンのポリマーを含み、例えば、プロピレン、ブテン、ペンテン、ヘキセン等である（例えば、プロピレン、ブテン、ペンテン、および／またはヘキセンを含むポリアルファオレフィンであり、数平均分子量が５０００ｇ／ｍｏｌ以下である）。特に好ましいポリマーは、Ｍｎが１０００未満のポリブテンを含む。このようなポリマーの例としては、エクソンモービル・ケミカル社から商品名パラポール（ＰＡＲＡＰＯＬ）（商標）９５０で市販されている。パラポール（商標）９５０は、Ｍｎが約９５０、および動粘度がＡＳＴＭ  Ｄ４４５に測定される１００℃で２２０センチ−ストーク（ｃＳｔ）の液体ポリブテンポリマーである。他の低分子量ポリマーは、商品名トリレン（Ｔｒｉｌｅｎｅ）でクロムプトン（Ｃｒｏｍｐｔｏｎ）から販売されているエチレンプロピレンコポリマーまたはターポリマーを含む。
【０３６４】
エステルポリマー
別の態様では、接着組成物は、１以上のエステルポリマー（ポリエステル）を含むことができる。好ましい態様では、添加剤は、２（以上）相系のブレンドを含み、ここで、該ポリエステルは不連続相であり、ランダムプロピレンポリマー成分および官能性ポリマー成分を含む相は連続相である。
【０３６５】
安定化剤
別の態様では、接着組成物は、１以上の安定化剤を含んでもよい。本明細書中での使用に適した安定化剤は、ヒンダードフェノール、含硫黄フェノール、リン含有フェノール、１，３，５−トリメチル−２，４，６−トリス（３−５−ジ−ｔｅｒｔ−ブチル−４−ヒドロキシベンジル）ベンゼン、ペンタエリトリトール・テトラキス−３（３，５−ジ−ｔｅｒｔ−ブチル−４−ヒドロキシフェニル）プロピオネート、ｎ−オクタデシル−３（３，５−ジ−ｔｅｒｔ−ブチル−４−ヒドロキシルフェニル）プロピオネート、４，４’−メチレンビス（４−メチル−６−ｔｅｒｔ−ブチルフェノール）、４，４’−チオビス（６−ｔｅｒｔ−ブチル−ｏ−クレゾール）、２，６−ジ−ｔｅｒｔ−ブチルフェノール、６−（４−ヒドロキシフェノキシ）−２，４−ビス（ｎ−オクチルチオ）−１，３，５−トリアジン、２，４，６−トリス（４−ヒドロキシ−３，５−ジ−ｔｅｒｔ−ブチル−フェノキシ）−１，３，５−トリアジン、ジ−ｎ−オクタデシル−３，５−ジ−ｔｅｒｔ−ブチル−４−ヒドロキシベンジルホスホネート、２−（ｎ−オクチルチオ）エチル−３，５−ジ−ｔｅｒｔ−ブチル−４−ヒドロキシベンゾエート、ソルビトール・ヘキサ−（３，３，５−ジ−ｔｅｒｔ−ブチル−４−ヒドロキシ−フェニル）プロピオネート、およびそれらの組み合わせまたは誘導体を含む。
【０３６６】
他の添加剤
接着組成物に用いるのに適した他の好ましい添加剤は、ブロック剤、ブロック防止剤、色素、染料、着色料、加工助剤、ＵＶ安定化剤、潤滑剤、例えばポリジメチルシロキサン及びステアリン酸カルシウム、アジュバント、界面活性剤、カラーマスターバッチ、流動性向上剤、結晶化助剤、消泡剤、防腐剤、増粘剤、流動改質剤、保湿剤、水、溶媒などが挙げられる。
【０３６７】
接着組成物の性質
本発明の接着組成物は、好ましくは、非極性基材（例えば、アイソタクチックなポリプロピレン）に対して約１７５Ｎ／ｍ（１ｌｂ／ｉｎ）（下記に記載する改変したＡＳＴＭ  Ｄ−１８７６に従って測定される）のＴピール接着性を有する。好ましくは、極性基材（例えば、マイラー）に対するＴピールは、約１．１ｌｂ／ｉｎを超え、より好ましくは、約２．５ｌｂ／ｉｎを超える。
【０３６８】
好ましい態様では、接着剤は、極性基材に対して、少なくとも１Ｎ／ｍ、好ましくは２Ｎ／ｍ、より好ましくは３Ｎ／ｍ、さらにより好ましくは４Ｎ／ｍ以上、さらにより好ましくは４．５Ｎ／ｍ以上、さらにより好ましくは５Ｎ／ｍ以上、さらにより好ましくは１０Ｎ／ｍ以上、さらにより好ましくは２０Ｎ／ｍ以上、さらにより好ましくは５０Ｎ／ｍ以上、さらにより好ましくは１００Ｎ／ｍ以上のＴピール接着性、および／または非極性基材に対して、少なくとも１Ｎ／ｍ、好ましくは２Ｎ／ｍ、より好ましくは３Ｎ／ｍ、さらにより好ましくは４Ｎ／ｍ以上、さらにより好ましくは５Ｎ／ｍ以上、さらにより好ましくは１０Ｎ／ｍ以上、さらにより好ましくは２０Ｎ／ｍ以上、さらにより好ましくは５０Ｎ／ｍ以上、さらにより好ましくは１００Ｎ／ｍ以上のＴピール接着性を有する。
【０３６９】
好ましくは態様では、接着剤は、極性基材に対して、少なくとも１ポンド／インチ（ｌｂ／ｉｎ）、好ましくは２ｌｂ／ｉｎ、より好ましくは３ｌｂ／ｉｎ、さらにより好ましくは４ｌｂ／ｉｎ以上、さらにより好ましくは５ｌｂ／ｉｎ以上のＴピール接着性、および／または非極性基材に対して、少なくとも１ｌｂ／ｉｎ、好ましくは２ｌｂ／ｉｎ、より好ましくは３ｌｂ／ｉｎ、さらにより好ましくは４ｌｂ／ｉｎ以上、さらにより好ましくは５ｌｂ／ｉｎ以上を有する。
【０３７０】
本明細中において、繊維引裂け（ｆｉｂｅｒ  ｔｅａｒ）例により示されるように、本発明の接着組成物は、セルロースおよび他の類似極性の物質に対して優れた接着性を提供する。本発明の接着組成物は、好ましくは、約１０分未満のセット時間を有し、より好ましくは約１分未満であり、さらに好ましくは約３０秒未満である。セット時間は、本明細書中での使用に関して、十分な接着力で１つに固定するための接着基材構築体の圧縮にかかる時間として定義され、引裂いた場合、基材繊維引裂きが得られるようにし、したがって、該結合は圧縮を取り除くために十分に強いものである。この結合は、さらに冷却することにより強くなると考えられるが、それ以上の圧縮は必要ない。これらのセット時間は、接着剤の融解物ドットを平坦なテーブルにテープで貼り付けたファイルホルダー基材上に設置することにより測定した。ファイルホルダー札（１インチ×３インチ（２．５ｃｍ×７．６ｃｍ））を該ドット上に３秒後に置き、５００ｇのおもりで圧縮した。おもりを約０．５〜約１０秒間放置した。このようにして形成された構築体を引剥がして、基材繊維引裂けを生じるための十分な結合レベルを確かめた。セット時間はこの結合が生じるために必要な最小時間として記録した。市販の標準接着剤をこのプロセスの較正に用いた。
【０３７１】
本発明の接着組成物は、好ましくは、２５℃で９７％〜１００％、約−８℃〜約−３０℃で５０〜１００％の基材繊維引裂け率を有する。接着試験見本を基材と溶融接着剤の一部（例えばドット）と１つに結合させることにより作成し、５００グラムのおもりで該結合を室温（即ち、約２５℃）まで冷却されるまで圧縮した。該ドットサイズは、接着体積により制御し、ほとんどの場合、形成した圧縮ディスクは、基材面積のちょうど内側に均一な円を形成した。構築体が生成されると、結合の効果を評価するために種々の損傷を生じさせた。低温繊維引裂け試験は、所望の試験温度を得るために、結合サンプルを冷凍庫または冷蔵庫内に置いた。室温での基質繊維引裂けは、サンプルを周囲条件で老化させた。該結合は手で分離し、観測された損傷の種類について測定を行った。基材繊維引裂けの量はここではパーセントで表す。
【０３７２】
接着組成物の使用
上述した接着組成物のいずれかは、最終特性および特定用途に関しての適合性は、立体規則性の種類（立体規則性）、融点、平均分子量、分子量分布、モノマーおよびコモノマーの種類およびレベル、配列分布、任意の追加の官能基の有無、ならびにそこで利用される接着添加剤の種類および量に依存する。
【０３７３】
本発明の接着組成物は、任意の接着用途に用いることができ、限定されないが、使い捨て品、包装、ラミネート、感圧性接着剤、テープ、ラベル、木材結合、紙結合、不織布、路面表示、反射コーティング、タイレイヤーなどに用いることができる。
【０３７４】
したがって、一態様では、包装は、接着組成物を含むことができ、該接着組成物は、紙、板紙、ボール紙、丈夫な厚紙、段ボール、合板、クラフト、厚紙、繊維板、プラスチック樹脂、金属、金属合金、ホイル、フィルム、プラスチックフィルム、ラミネート、およびシートからなる群から選択される１以上の包装要素の少なくとも一部に適用される。
【０３７５】
別の態様では、使い捨て品は、本発明の接着組成物を含む、該接着剤は、不織布、不織繊維、非弾性不織布、弾性不織布、ネック結合（ｎｅｃｋｅｄ−ｂｏｎｄｅｄ）ラミネート、伸縮結合ラミネート、スパンボンド−メルトブロー−スパンボンドラミネート、ポリプロピレンスパンボンド層、ポリエチレン層、ポリエチレンおよびポリプロピレンスパンボンド混合層、弾性ストランド、スチレン−イソプレン−スチレン、スチレン−ブタジエン−スチレン、スチレン−エチレン／プロピレン−スチレン、スチレン−コ−ブタジエン−スチレン、ポリウレタン、織布、ポリプロピレン、ポリエステル、体液不浸透性バックシート、体液不浸透性層、体液浸透性層、体液浸透性カバー、吸収剤、薄織物、弾性物質、超吸収ポリマー、ポリオレフィンフィルム、ポリエステルフィルム、ポリビニルクロリドフィルム、ポリビニリデンクロリドフィルム、ポリビニルアセテートフィルム、弾性付着テープ、正面テープ裏張り、木材、紙、バリアフィルム、フィルムラミネート、不織布複合材料、繊維材料、織布材料、耐久性繊維、吸収剤、弾性ストランド、弾性繊維、薄織物、フィルム、カバーストック材料、不織布ポリエチレン、せん孔ポリエチレン、超吸収ポリマー、フィラメント、多孔性繊維、繊維、マジックテープ材料、スパンボンド不織布材料、裏地、弾性側板、固定テープ、弾性バンド、レーヨン、ナイロン、セルロース系パルプ、セルロース系綿及び超吸収剤芯である。
【０３７６】
本発明の接着組成物は、消耗品を含むことができる。さらに、フィルムは、接着組成物を含むことができ、さらに、ポリエチレン、ポリプロピレン、ポリエステル、ポリエチレンテレフタレート、ポリ塩化ビニル、ポリ塩化ビニリデン、ポリ酢酸ビニル、ポリアミド、紙、ホイル、金属、金属合金、およびそれらの組み合わせからなる群から選択される追加成分を含む。本明細書中に開示される接着組成物はまた、感圧接着剤を含んでもよい。
【０３７７】
一態様では、本発明は、本発明の接着組成物と組み合わせて２以上の層を含むラミネート品を含んでもよく、好ましくは、層の少なくとも１つは、木材、プラスチック、紙、ゴム、熱可塑性物質、厚紙、金属、金属ホイル、金属化表面、布、不織布、スパンボンド繊維、石、プラスター、ガラス、岩、セラミックス、フィルム、剥離紙、離型剤、泡、およびそれらの組み合わせからなる群から選択される１以上の材料を含む。
【０３７８】
一態様では、本発明は、接着組成物と組み合わせて１以上の繊維質材料を含む繊維製造品を含むことができ、繊維質材料は、綿、麻、セルロースエステル、ポリエステル、ウール、ケブラー（Ｋｅｖｌａｒ）、ナイロン、ノーマックス、ポリアミド、ポリアクリレート、ポリオレフィン、およびそれらの組み合わせからなる群から選択される１以上の材料を含む。さらに、本発明は、ホットメルト接着剤、カーペット、および／またはテープを含んでもよい。
【０３７９】
一態様では、屋根ふき材成分は接着組成物を含み、さらに、ゴム、ガラス繊維、アラミド、カーボン、ポリエステル、ナイロン、アルファルト、織物、骨材、銅、スチール、亜鉛、アルミニウム、およびそれらの組み合わせを含む。本発明はまた、少なくとも部分的に基材表面に適用される反射材料を含む反射製品を含む。
【０３８０】
一態様では、接着組成物を含むテープはまた、ポリマーフィルム、ポリエステルフィルム、ポリオレフィン系フィルム、ポリウレタンフィルム、ポリビニルクロリド発泡体、ポリエチレン発泡体、不織布ポリウレタン、不織布ポリエステル、織物、フェイスストック、紙、合成ポリマー物質、プラスチック、ポリオレフィン、例えば、ポリエチレンおよびポリプロピレン、ポリエステル、ポリエチレンテレフタレート、ポリビニルクロリド、クラフト紙、ポリマー、ラミネート、ラテックスを染み込ませた紙、ホイル、リソストック、軽量ストック、スチレン発泡体、ラミネート発泡体、膨張ポリスチレン発泡体、織布、不織布、布、クレープ紙、熱可塑性エラストマー、およびそれらの組み合わせからなる群から選択される裏当て部を含んでもよい。
【０３８１】
さらに、本発明の接着組成物は、木材加工製品の使用に適していて、接着組成物および構造部材を含み、接着剤は、構造部材の少なくとも一部に適用される。木材加工製品の構造部材はまた、木材、合板、プラスティックおよび／またはベニヤを含む。例としては、板材、木材、ファイバーボード、石膏ボード、石膏、人造壁板、合板、ＰＶＣ、メラミン、ポリエステル、含浸紙、および／またはシートロックが挙げられる。
【０３８２】
一態様では、基材に接着されるためのラベルは、接着組成物、裏当て部、および剥離ライナーを含み、剥離ライナーは、接着剤を用いて裏当て部に接着させる。別の態様では、製本製品は、接着組成物および結合部を含み、好ましくは、接着剤は、結合部の一部に適用される。
【０３８３】
一態様では、道路標示組成物は、接着組成物、ならびに砂、色素、ガラスビーズ、ポリマー系ビーズ、炭酸カルシウム、破砕大理石、骨材、白雲石、タルク、ガラスパール、プリズムリフレクタ、レンズリフレクタ、方解石、ケイ砂、グラファイト、集じん灰、セメントダスト、粘土、長石、霞石、ヒュームドシリカ、アルミナ、酸化マグネシウム、酸化亜鉛、硫酸バリウム、ケイ酸アルミニウム、ケイ酸カルシウム、チアネート、チョーク、反射型無機充填剤、増量充填剤、ビーズ、硫酸カルシウム、メタケイ酸カルシウム、石英粉末、焼成フリント粉末、雲母、ケイ酸カルシウムガラスファイバー、染料、花こう岩、石膏、消石灰、アルミナ、珪藻土、反射剤、改質剤、鉛白、リトポン、クロムイエロー、カドミウムイエロー、樹脂ビーズ、ポリマーゲル、ポリマー、セラミック材、破砕ガラス、石、コランダム、水酸化アルミニウム、酸化ケイ素、ガラス球、及びネオデカン酸亜鉛から選択される１以上の充填剤を含む結合剤を含む。
【０３８４】
別の態様では、接着組成物を含むシーラント混合物を含むシーラント組成物であり、該シーラント混合物は、シラン、チタン酸塩、有機シラン、アクリル、酸、無水物、エポキシレジン、硬化剤、ポリアミド、メチルアクリレート、エポキシ、フェノール系レジン、ポリイソブチレン、アミノアルキル、メルカプトアルキル、エポキシアルキル、ウレイドアルキル、カルボキシ、アクリレートおよびイソシアヌレート官能性シラン、メルカプトプロピルトリメトキシシラン、グリシドキシプロピルトリメトキシシラン、アミノプロピルトリエトキシシラン、アミノエチルアミノプロピルトリメトキシシラン、ウレイドプロピルトリメチルオキシシラン、ビス−ガンマ−トリメトキシシリル−プロピルウレア、１，３，５−トリス−ガンマ−トリメトキシシリルプロピルイソシアヌレート、ビス−ガンマ−トリメトキシシリルプロピルマレエート、フマレートおよびガンマ−メタクリルオキシプロピルトリメトキシシラン、アミノプロピルトリエトキシシラン、それらの組み合わせおよび誘導体からなる群から選択される１以上の接着組成物を含む。
【０３８５】
さらに、本発明は、アスファルト、骨材、および接着組成物を含む舗装組成物を含むことができる。接着組成物はまた、接着組成物を含むパイプ被覆製品および包装部材において、伸長部材を含むスティックのり中に含めることができ、接着剤は、包装部材の上またはその中で少なくとも部分的に配置される。さらに、一態様では、本発明は、透明窓ガラスを有する製品を含むことができ、１以上のパネルの少なくとも一部に適用した１以上の透明パネルおよび接着組成物を含む。
【０３８６】
本発明の好ましい態様では、製品は、本明細書中に開示した接着剤を含む。製品は、おむつ、女性用生理用品、不織布などを含んでもよい。本発明の一態様はまた、本明細書中に開示した接着剤を含む成形部分、繊維、不織布などを含むことができる。別の態様では、本発明は、本明細書中に開示した接着剤で少なくとも部分的に被覆されている繊維、不織布、成形品などを含んでもよい。
【０３８７】
本発明をさらに明確にするために、本出願人は、試験の簡単な履歴および実施例を提供する。これは、例示として提供され、限定のためではない。例示の接着組成物は、本発明の接着組成物と従来技術との間で意味ある比較を提供するために本明細書において選択される。したがって、接着組成物の種々の成分の濃度は、工業規格に基づいて意味のある比較を可能にする範囲でのデータを有するサンプルを提供するように選択される。当業者であれば、本発明の範囲内にある不特定の用途およびプロセスがほかにもあることがわかるであろう。本記載に照らして明らかであるが、本発明の役立つ例示を単に提示するこのような用途およびプロセスを排除するものではいない。
【実施例】
【０３８８】
材料
ランダムプロピレンポリマーは、約７０℃で溶液法でメタロセン触媒（ジメチルアニリニウムテトラキス（ペンタフルオロフェニル）ボレートを有するジメチルシリルビスインデニル・ハフニウムジメチル）を用い、「ランダムプロピレンポリマー」セクションで上記したように製造した。
【０３８９】
ＲＰＰ−１、ＲＰＰ−２およびＲＰＰ−３の官能化は、互いに噛み合わない反回転の２軸押し出し機（３０ｍｍ、Ｌ／Ｄ＝４８）において実行し、下記の条件：９７．５〜９８．５ｗｔ％のポリマー、押出し機のホッパーに７ｋｇ／時の速度で供給する１．５〜２．５ｗｔ％のクリスタルマン（Ｃｒｙｓｔａｌｍａｎ）（商標）無水マレイン酸、第２の容器に添加するマルコール（Ｍａｒｃｏｌ）（商標）５２オイルに溶解する０．２４〜０．４０ｗｔ％のルペロックス（Ｌｕｐｅｒｏｘ）（商標）１０％溶液を使用した。送り速度は、１２５ｒｐｍにセットし、１８０℃の金型を用いて、下記の温度プロフィール：１８０、１９０、１９０、１９０℃を使用した。ポリマーを回収する前に、過剰の試薬、および過酸化分解産物を真空で除去した。
【０３９０】
ＲＰＲ、および本明細書中で使用される官能基で官能化されたランダムプロピレンポリマー（例えば、無水マレイン酸で官能化されたランダムプロピレンポリマー（ランダムプロピレンポリマー−ｇ−ＭＡ））の特性が下記の表に記載される。
【０３９１】
【表５】
2008546890.tif 000010
【０３９２】
ランダムプロピレンポリマー−ｇ−ＭＡ−１の前駆体ポリマーは、ランダムプロピレンポリマー−１であった。ランダムプロピレンポリマー−ｇ−ＭＡ−４の前駆体ポリマーは、ランダムプロピレンポリマー−２と同じく約１５ｗｔ％のＣ２を含むランダムプロピレンポリマーであった。ランダムプロピレンポリマー−ｇ−ＭＡ−５の前駆体は、ランダムプロピレンポリマー−３と同じく約１１ｗｔ％のＣ２を含むランダムプロピレンポリマーであった。
【０３９３】
ポリマーの調製
他に注釈がなければ、本明細書中で接着評価のために使用されるポリマーは、下記の一般的な方法に従って製造された。重合は、混合したメタロセン触媒系を用いて、液体を充填した一段式連続リアクター中で行った。リアクターは、０．５リットルのステンレススチール製オートクレーブリアクターであり、撹拌機、温度コントローラーを有する水冷却／蒸気加熱部、および圧力制御装置を備えるものとした。溶媒、エチレンおよびプロピレンなどのモノマー、およびコモノマー（例えば、ブテンおよびヘキセン）は、存在すれば、最初に、３つのカラム精製システムを通過させて精製した。精製システムは、オキシクリアー（Ｏｘｉｃｌｅａｒ）カラム（ラブクリアー（Ｌａｂｃｌｅａｒ）によるモデル＃ＲＧＰ−Ｒ１−５００）、次に、５Ａおよび３Ａモレキュラーシーブカラムからなる。精製カラムは、重合活性の低活性が認められるときはいつでも定期的に再生される。３Ａおよび５Ａ両方のモレキュラーシーブカラムは、それぞれ２６０℃および３１５℃の設定温度で実験室内で窒素下で再生した。モレキュラーシーブ物質はアルドリッチ（Ａｌｄｒｉｃｈ）から購入した。オキシクリアーカラムは、原製品で再生した。
【０３９４】
溶媒、モノマーおよびコモノマーは、マニホールド・ファーストに供給した。実験室内での供給によるエチレン（使用される場合）は、マニホールド内の冷却した溶媒／モノマー混合物に溶解した期待として誘導した。次に、溶媒およびモノマーの混合物は、単一チューブを通してリアクター内に供給する前に、冷却装置を通過させて約−１５℃まで冷却した。全ての液体フローレートは、ブルックスフィールド（Ｂｒｏｏｋｓｆｉｅｌｄ）質量流計またはミクロ−モーション・コリオリス（Ｍｉｃｒｏ−Ｍｏｔｉｏｎ  Ｃｏｒｉｏｌｉｓ）型流計を用いて測定した。エチレンフローレートは、ブルックスフィールド質量流制御装置を介して測定した。
【０３９５】
半結晶性ポリプロピレンを製造するために使用した触媒化合物は、ｒａｃ−ジメチルシリルビス（２−メチル−４−フェニルインデニル）ジルコニウムジメチル（アルベマール（Ａｌｂｅｍａｒｌｅ）から入手）およびｒａｃ−１，２−エチレン−ビス（４，７−ジメチルインデニル）ハフニウムジメチル（ボールダー・サイエンティフィック（Ｂｏｕｌｄｅｒ  Ｓｃｉｅｎｔｉｆｉｃ）社から入手）であった。
【０３９６】
非晶質ポリプロピレンを製造するために使用した触媒化合物は、ジメチルシリル（テトラメチルシクロペンタジエニル）（シクロドデシルアミド）チタニウムジメチル（アルベマールより入手）および［ジ（ｐ−トリエチルシリルフェニル）メチレン］（シクロペンタジエニル）（３，８−ジ−ｔ−ブチルフルオレニル）ハフニウムジメチル（アルベマールから入手）であった。
【０３９７】
触媒は、重合反応前に、７００ｍｌのトルエン中で１：１〜１：１．１のモル比で、少なくとも１０分、Ｎ，Ｎ−ジメチルアニリニウムテトラキス（ペンタフルオロフェニル）ボレート（アルベマールから入手）で予め活性化させた。触媒系は、トルエンで０．２〜１．４ｍｇ／ｍｌの範囲の触媒濃度まで希釈した。全ての触媒溶液は、＜１．５ｐｐｍ水を含有する不活性雰囲気で維持し、定量ポンプによってリアクター内に供給した。触媒溶液は、同日に行った全ての重合で使用した。触媒溶液の新しいバッチは、７００ｍｌを超える触媒溶液が一日で消費される場合に準備した。
【０３９８】
多重触媒を伴う重合の場合には、各触媒溶液は、別々のラインを通じてポンプで送り込まれ、次に、マニホールド中で混合され、一本のラインを通じてリアクターに供給された。触媒マニホールドとリアクターの入口との連結チューブは、約１メートルの長さとした。触媒、溶媒およびモノマーの接触は、リアクターで行った。触媒ポンプは、較正媒体としてトルエンを用いて定期的に較正された。供給中の触媒濃度は、触媒溶液の触媒濃度の変化および／または触媒溶液の供給速度の変化を通じて制御した。触媒溶液の供給速度は、０．２〜５ｍｌ／分の範囲で変化させた。
【０３９９】
不純度スカベンジャーとして、５５ｍｌのトリ−イソ−ブチルアルミニウム（トルエン中２５ｗｔ％、アクゾ・ノーブル（Ａｋｚｏ  Ｎｏｂｌｅ））を２２．８３キログラムのヘキサンで希釈した。希釈したトリ−イソ−ブチルアルミニウム溶液は、窒素ブランケットで３７．９リットルのシリンダー中に保存した。溶液は、約９０％の消費まで全ての重合試験で使用し、その後、新しいバッチを調製した。トリ−イソ−ブチルアルミニウム溶液の供給速度を重合反応ごとに変化させ、０（スカベンジャーなし）〜４ｍｌ／分までの範囲である。
【０４００】
リアクターは、最初に、連続的にポンプで、少なくとも１時間、可能な最高温度（約１５０℃）でリアクターシステムを通して溶媒（例えば、ヘキサン）およびスカベンジャーを送り込むことによって洗浄した。洗浄後、リアクタージャケットを通して流れる水／蒸気混合物を用いて所望の温度まで加熱／冷却させ、制御した溶媒流を用いて設定圧で制御した。次に、モノマーおよび触媒溶液は、操作の定常状態が達成した場合にリアクターに供給された。自動温度制御システムは、設定温度でリアクターを制御し維持するために使用した。重合活性の開始は、粘性生成物および水−蒸気混合物の低温の観察によって測定される。活性が確かめられ、システムが定常状態に達してから、サンプルを回収する前に平均滞留時間の少なくとも５倍の時間、確立した条件下でシステムを連続操作することによってリアクターを取り出した。得られた混合物は、大部分、溶媒、ポリマーおよび未反応モノマーを含み、システムが定常状態操作に達した後に回収ボックスに回収した。回収したサンプルは、大部分の溶媒を蒸発させるために、最初にフード内で空気乾燥させ、次に、真空オーブン中で約９０℃の温度で約１２時間乾燥させた。真空オーブンで乾燥させたサンプルは、収率を得るために計量した。全ての反応は、圧力２．４１ＭＰａ−ｇ、温度１１０〜１３０℃の範囲で行った。
【０４０１】
プロピレン系ポリマー（ｉＰＰ−ｇ−ａＰＰ）は、２つのメタロセン触媒で調製したプロピレンホモポリマーのリアクター内ブレンドであり、ここで、第１触媒のジ（ｐ−トリエチルシリルフェニル）メチレン（シクロペンタジエニル）（３，８−ジ−ｔ−ブチルフルオレニル）ハフニウムジメチル）は、アタクチックなポリプロピレン（ａＰＰ）を生成し、第２触媒（例えば、ｒａｃ−ジメチルシリルビス（２−メチル−４−フェニルインデニル）ジルコニウムジメチル）は、アイソタクチックなポリプロピレン（ｉＰＰ）を生成する。
これらの実施例で使用される２つのｉＰＰ−ｇ−ａＰＰは、下記に通り記載される。
【０４０２】
【表６】
2008546890.tif 000011
【０４０３】
【表７】
2008546890.tif 000012
【０４０４】
（ｉＰＰ−ｇ−ａＰＰ−２）−ｇ−ＭＡポリマーは、溶液法を用いて調製した。前駆体ポリマーは、ｉＰＰ−ｇ−ａＰＰ−２とした。実験手法は、ａ−ｓｒＰＰ−ｇ−ＭＡを調製する手法と同じにした。ｉＰＰ−ｇ−ＭＡポリマーは、チューセイ（ＣＨＵＳＥＩ）のポリレッツ（ＰＯＬＹＬＥＴＳ）（登録商標）ＭＡＰＰ４０である。その特性は、下記の表に記載される。
【０４０５】
典型的な特性：
軟化点、ＡＳＴＭ  Ｄ３６、１４３〜１５５℃
粘性、ＡＳＴＭ  Ｄ３２３６、１９０℃で４００〜４２５ｃｐ
透過性、ＡＳＴＭ  Ｄ１３２１、２５℃で＜１ｄｍｍ
酸性度指数  ４５〜５０
Ｔｃ、１０４℃
Ｔｍ、１５０℃
ΔＨｕ、５８Ｊ／ｇ
Ｍｎ／１０３  ３．７
Ｍｗ／１０３  ９．８
Ｍｚ／１０３  １８
【０４０６】
スペクトラシン（ＳｏｅｃｔｒａＳｙｎ）１０は、使用されるアルファオレフィンがデセンであるポロアルファオレフィン（ＰＡＯ）を触媒するＢＦ３である。粘性：１００℃で１０ｃＳｔ、流動点：５４℃、Ｍｎ：７２０、Ｍｗ：７６０である。可塑化した接着製剤において使用されるｉＰＰであるＰＰ３１５５（エクソンモービル・ケミカル社；非核形成剤；安定化剤のみ）は、ＭＦＲ：３５である。接着試験に使用される基材は、マイラー（Ｍｙｌａｒ）（登録商標）（厚さ＝０．０８ｍｍ；入手時のまま使用）、アルミニウム（厚さ＝０．１０ｍｍ；使用前にアセトンで洗浄）およびｉＰＰ（厚さ＝０．１０ｍｍ；Ｍｎ／１０００＝６４、Ｍｗ／１０００＝３０４、Ｍｚ／１０００＝１１４５を有するＰＰ４６１２Ｅ２のキャストフィルム）であった。
【０４０７】
【表８】
2008546890.tif 000013
【０４０８】
注記１  エクソンモービル・ケミカル社のＰＰ４６１２Ｅ２のキャストフィルム
注記２  マイラー（登録商標）ポリエステル（厚さ＝０．０８ｍｍ；入手時のまま使用）
注記３  使用前にアセトンで洗浄
【０４０９】
【表９】
2008546890.tif 000014
【０４１０】
実験
ポリマーの分子量は、浸透溶媒として１，２，４−トリクロロベンゼンを用いるウォーターズ（Ｗａｔｅｒｓ）１５０Ｃ  ＧＰＣ（カラムセット：３ポリマーラブ（Ｐｏｌｙｍｅｒ  Ｌａｂｓ）ＰＬゲル混合Ｂ  ＬＳまたは同等物）を用いて測定した（ポリマー濃度：約３〜４ｍｇ／ｍｌ）。マレイン酸化ポリマー中のマレイン酸含量は、下記の通り測定した。約０．５ｇのポリマーを沸点温度で１５０ｍｌのトルエン中に溶解させた。変色指示薬としてブロモチモールブルーを用いたＴＢＡＯＨ（テトラ−ブチルアンモニウムヒドロキシド）で電位差滴定は、ポリマーが滴定中に沈殿しない加熱溶液上で行った。
【０４１１】
固体ＮＭＲ測定は、種々のランダムプロピレンポリマーおよびＭＡ−ランダムプロピレンポリマーのＣ２含量を測定する手段として、１２６．７６ＭＨｚの１３Ｃ共鳴周波数であるブルーカー（Ｂｒｕｋｅｒ）ＤＳＸ５００分光計で行った。１３Ｃ直接偏光／高出力１Ｈデカップリングパルス配列を使用した。６０℃以上でスペクトルを獲得し、大部分の結晶体が融解していることを確かめた。循環時間は２０秒であった。この方法は、最大１ｗｔ％の統計誤差である。
【０４１２】
ランダムプロピレンポリマーまたはランダムプロピレンポリマー−ｇ−ＭＡを有するｉＰＰ−ｇ−ａＰＰ／Ｅ−５３８０またはｉＰＰ−ｇ−ａＰＰ／Ｅ−５６９０のブレンドは、電気的に稼動するスターラーを備えたブルックフィールド粘度計のサーマルセル中で十分および均一に１８０℃で混合した。混合後、ブレンドを真空オーブン（連続的に窒素によってパージされる）中で１８０℃で脱気し、その後、２５℃まで冷却した。ブレンドの一部は、次に、成形温度１８０℃および成形時間１５分を用いて、約０．４ｍｍの厚さの薄板部材に成形した。
【０４１３】
ランダムプロピレンポリマーのブレンド、ＰＰ３１５５、スペクトラシン１０および官能性ポリオレフィンは、ブラベンダー（Ｂｒａｂｅｎｄｅｒ）混合機中で１９０℃で十分および均一に混合した。ＰＰ３１５５を最初に添加し、次に、イルガノックス（Ｉｒｇａｎｏｘ）２２１５を添加した。次に、ランダムプロピレンポリマーを添加し、次に、官能性ポリオレフィンを必要に応じて添加した。最後に、スペクトラシン１０は、このＮＦＰが全てブレンド中に導入されるまで徐々に添加した。混合後、各ブレンドは、次に、成形温度１９０℃および成形時間１５分を用いて、約０．４ｍｍの厚さの薄板部材に成形した。
【０４１４】
Ｔピール試料の調製のために、上記の成形したサンプルの薄板は、陽圧でテフロン被覆の成形中でＰＥＴ基材またはアルミニウムホイルの２片の間でラミネートした。結合温度は１８０℃であり、結合時間は３０秒であった。ｉＰＰ基材の場合には、結合温度は１５０℃であり、結合時間は３０秒であった。次に、これらのラミネートは、１／２”＝１．３ｃｍの幅である試料に切断した。Ｔピール測定は、室温で約１２時間後、２”／分＝８５０μｍ／秒の分離速度で行った。さらに、繰り返しのＴピール測定は、ラミネートが同じ試験温度および試験速度を用いて２週間調節された後に行われた。接着は、平均Ｔピール接着、Ｆ／ｗによって測定され、ここで、Ｆは、平均Ｔピール力であり、ｗは、試験試料の幅である。
【０４１５】
応力−ひずみ測定では、高分子組成物は、厚さ約２ｍｍのパッド内に１８０℃で１５分間成形された。試験試料は、小さなダンベル（ベースは、約１ｃｍ×１ｃｍであり、中心、細い一片は約０．６ｃｍ×０．２ｃｍである）から消えた。三重の試料を用いた測定は、室温で、インストロンテスター（Ｉｎｓｔｒｏｎ  Ｔｅｓｔｅｒ）中で２”／分＝８５０μｍ／秒の分離速度で行った。堅牢性は、応力−ひずみ曲線下の面積として定義される。
【０４１６】
セット時間は、引裂いたときに基質繊維引裂けが起るような圧縮接着／基材ラミネートを十分な接着力でひとつに固定するために必要な時間である。これらは、平らな表面にテープで固定したファイルホルダー基材上に接着剤の融解物ドットを配置することにより測定した。使用したファイルホルダーは、１０％の使用後のリサイクル紙含量（スメッド・ペーパー（Ｓｍｅａｄ  Ｐａｐｅｒ）、ストックナンバー１５３Ｌ、ＵＰＣナンバー１０３３０）の最小値を有する典型的なマニラレターサイズ（１／３カット）ストックであった。ファイルホルダー札（１インチ×３インチ（２．５ｃｍ×７．６ｃｍ））を該ドット上に３秒後に置き、５００ｇおもりで約０．５〜１秒間圧縮した。このようにして形成されたラミネートを引剥がして、基材繊維引裂けを生じるための十分な結合レベルを確かめた。セット時間は、この結合が生じるために必要な最小時間として記録した。標準的な市販接着剤、例えば、アドヴァントラ（Ａｄｖａｎｔｒａ）９２５０（Ｈ．Ｂ．フーラー（Ｆｕｌｌｅｒ）のＣ２／Ｃ８メタロセンポリマー、粘着付与剤、およびワックスの市販のブレンド）をこのプロセスを較正するために用いた。
【０４１７】
段ボールへの接着では、インランド（Ｉｎｌａｎｄ）板紙（ローマのインランド・ペーパー・ボード・アンド・パッケージング（Ｉｎｌａｎｄ  Ｐａｐｅｒ  Ｂｏａｒｄ  ａｎｄ  Ｐａｃｋａｇｉｎｇ）社の高性能な箱型板）を使用した。試験試料は、成形接着材のドットと一緒にした基材の２片を結合させ、室温まで冷却するまで５００グラムのおもりで結合部を圧縮することによって調製した。圧縮により、均一な円形の接着が基材との間で形成された。次に、このラミネートは、結合部の効果を評価するために剥がして開いた。紙基材への結合し損なうと、結合部の効果は、ラミネートが結合線に沿わないので、紙繊維を保持する接着ドットの領域を評価することによって定量した。この評価は、％（繊維引裂け）とされる。室温で試験される接着では、試料は、周囲条件で調節した。低温接着では、所望の試験温度を得るために冷凍庫または冷蔵庫中に配置した。全ての事例では、結合は、手で分離され、不具合のタイプを観察した。基材繊維引裂けの量は、パーセントとして表す。上記条件下でのゼロ％（繊維引裂け）は、接着の喪失を示す。
【０４１８】
ポータブル硬度タイプＡデュロメーター（ショア（Ｓｈｏｒｅ）（登録商標）インストルメント（Ｉｎｓｔｒｕｍｅｎｔ）＆Ｍｆｇ．ＣＯ．，Ｉｎｃ．，ニューヨーク州フリーポート）を使用して硬度を測定した。瞬時値を使用した。１９０℃での動的融解粘度は、直径２５ｍｍの平行板を装備したＡＲＥＳアナライザー（１９９８）によって測定した。ひずみは５％であり、周波数は０．０１〜１００ｒａｄ／秒で変化した。ブルックフィールド粘度は、ＡＳＴＭ  Ｄ３２３６に従って、１７０℃で測定した。Ｔピールの結果は、ＡＳＴＭ  Ｄ３２３６に従って１７０℃で測定した。Ｔピールは、三重分析を示す。下記の表現は、表ＩおよびＩＩで利用した。
＊ＡＩＦ−見掛け上の界面破壊（ａｐｐａｒｅｎｔ  ｉｎｔｅｒｆａｃｉａｌ  ｆａｉｌｕｒｅ）（剥れた接着は基材の一側面にのみある）；
†ＣＦ−凝集破壊（ｃｏｈｅｓｉｖｅ  ｆａｉｌｕｒｅ）（剥れた接着は基材の両側面にある）；
＊＊ＣＦ／ＡＩＦ−２つの試料がＣＦモードで破壊し、１つの試料がＡＩＦモードで破棄することを指す：
＊＊＊ＡＩＦ／ＣＦ−２つの試料がＡＩＦモードで破壊し、１つの試料がＣＦモードで破棄することを指す：
††基材伸長−基材が、結合が同時に開かれる場合に伸長した；
†††無傷な状態の結合−基材だけが伸長し、最終的には全く結合剥離せずに破壊された。
【０４１９】
【表１０】
2008546890.tif 000015
【０４２０】
【表１１】
2008546890.tif 000016
【０４２１】
【表１２】
2008546890.tif 000017
【０４２２】
【表１３】
2008546890.tif 000018
【０４２３】
【表１４】
2008546890.tif 000019
【０４２４】
【表１５】
2008546890.tif 000020
【０４２５】
【表１６】
2008546890.tif 000021
【０４２６】
【表１７】
2008546890.tif 000022
【０４２７】
【表１８】
2008546890.tif 000023
【０４２８】
【表１９】
2008546890.tif 000024
【０４２９】
【表２０】
2008546890.tif 000025
【０４３０】
【表２１】
2008546890.tif 000026
【０４３１】
結果
表Ｉは、純ランダムプロピレンポリマー（比較試料）およびランダムプロピレンポリマー−ｇ−ＭＡ（本発明の試料）の３種の基材へのＴピール接着性を示す。Ｔピールデータについては、結合後の値は、一晩調整し、２週間記録される。
【０４３２】
表ＩＩは、比較ランダムプロピレンポリマー、および接着剤ｉＰＰ−ｇ−ａＰＰ−１とＥ−５３８０（Ｍｗ＝４４０、Ｍｗ／Ｍｎ＝１．８３、Ｔｇ＝３６℃）で形成させた本発明のランダムプロピレンポリマー−ｇ−ＭＡのＰＥＴおよびｉＰＰへのＴピール接着性を示す。再度、結合後のＴピール値は、一晩調整し、２週間記録される。
【０４３３】
表ＩＩＩは、本発明のランダムプロピレンポリマー−ｇ−ＭＡ−４がｉＰＰ−ｇ−ａＰＰ−２およびＥ−５６９０（Ｍｗ＝４８０、Ｍｗ／Ｍｎ＝１．９０、Ｔｇ＝４５℃）のブレンドに接着促進剤として添加した場合の結果を示す。
【０４３４】
表ＩＶ−Ｘは、ＲＰＰ−１、ｉＰＰ、ＮＦＰおよび官能性ポリオレフィンの様々なブレンド組成物、それらの接着性、硬度、張力および溶融粘度データを示す。Ｔピールデータについては、結合後の値は、一晩調整し、２週間記録される。ＡＩＦおよびＣＦは、視覚的に観察されるように、それぞれ、見せ掛けの界面破壊（ａｐｐａｒｅｎｔ  ｉｎｔｅｒｆａｃｉａｌ  ｆａｉｌｕｒｅ）および凝集破壊（ｃｏｈｅｓｉｖｅ  ｆａｉｌｕｒｅ）を意味する。各Ｔピール測定は、三重試料を使用しているので、ＣＦ／ＡＩＦは、２つの試料がＣＦモードで失敗であり、１つの試料がＡＩＦモードで失敗であることを示す。
【０４３５】
表ＩＶは、対照組成物の特性を示す。表Ｖ、対照−１および本発明−１Ａはともに１６％ＰＰ３１５５および２０ｗｔ％スペクトラシン１０を含む。対照−１と本発明−１Ａとの間の相違は、本発明の１Ａ中の２０ｗｔ％のＲＰＰ−ｇ−ＭＡ−１の添加である。対照−２および本発明−２Ａはともに１３ｗｔ％ＰＰ３１５５および３５ｗｔ％スペクトラシン１０を含む。表Ｖ’およびＶ’’は、使用される官能性ポリオレフィンがそれぞれＲＰＰ−ｇ−ＭＡ−４およびＲＰＰ−ｇ−ＭＡ−５である場合のデータを示す。表ＶＩ、ＶＩ’およびＶＩ’’は、使用される官能性ポリオレフィンがそれぞれａ−ｓｒＰＰ−３−ｇ−ＭＡ、ａ−ｓｒＰＰ−５−ｇ−ＭＡおよびａ−ｓｒＰＰ−６−ｇ−ＭＡである場合のデータを示す。表ＶＩは、使用される官能性ポリオレフィンがｉＰＰ−ｇ−ＭＡである場合のデータを示す。表Ｘは、使用される官能性ポリオレフィンが（ｉＰＰ−ｇ−ａＰＰ）−ｇ−ＭＡである場合のデータを示す。
【０４３６】
したがって、本発明は、下記に関する：
１．１〜７０Ｊ／ｇの融解熱および少なくとも７５％のｍｍ三連子立体規則性指数を有するランダムプロピレンポリマー成分；
少なくとも０．１ｗｔ％の官能基を含むＣ２−Ｃ２０オレフィンを含む官能性ポリマー成分；および
非官能性可塑剤
を含む接着組成物であって、該接着組成物は、極性基材に対して２０℃で少なくとも１７５Ｎ／ｍ（１ｌｂ／ｉｎ）のＴピール接着性を有し、非極性基材に対して２０℃で少なくとも１７５Ｎ／ｍ  Ｐａ（１ｌｂ／ｉｎ）のＴピール接着性を有し、極性基材の極性は、非極性基材の極性よりも少なくとも０．１０ユニット高く（好ましくは、少なくとも０．１５、０．２０、０．２５、０．３０、０．３５、０．４０、０．４５、０．５０、０．５５、０．６０、０．６５、０．７０、０．７５、０．８０、０．８５、０．９０、０．９５ユニット高い）、シンタクチックに富んだ官能性ポリオレフィンは該組成物に対して５ｗｔ％以下（好ましくは、４ｗｔ％以下、好ましくは３ｗｔ％以下、好ましくは２ｗｔ％以下、好ましくは１ｗｔ％以下、好ましくは０ｗｔ％）で存在する前記接着組成物。
【０４３７】
２．接着組成物の全重量に対して、０．１ｗｔ％〜９９ｗｔ％のランダムプロピレンポリマー成分を含む、１の接着組成物。
【０４３８】
３．接着組成物の全重量に対して、０．１ｗｔ％〜９９ｗｔ％の官能性ポリマー成分を含む、１〜２のいずれか１つの接着組成物。
【０４３９】
４．前記官能性ポリマー成分が、約０．１ｗｔ％〜約１０ｗｔ％の官能基を含む、１〜３のいずれか１つの接着組成物。
【０４４０】
５．前記官能性ポリマー成分が、約０．５ｗｔ％〜約５ｗｔ％の官能基を含む、１〜４のいずれか１つの接着組成物。
【０４４１】
６．前記官能基が、無水マレイン酸である、１〜５のいずれか１つの接着組成物。
【０４４２】
７．前記ランダムプロピレンポリマーが、エチレンおよび４〜６個の炭素原子を有する他のアルファオレフィンから選択されるコモノマーをさらに含む、１〜６のいずれか１つの接着組成物。
【０４４３】
８．前記ランダムプロピレンポリマーが、２０℃で３００％以上の破壊伸び率を有する、１〜７のいずれか１つの接着組成物。
【０４４４】
９．前記ランダムプロピレンポリマーが、１４００ＭＰａ未満の曲げ弾性率を有する、１〜８のいずれか１つの接着組成物。
【０４４５】
１０．２０℃で少なくとも３５０Ｎ／ｍ（２ｌｂ／ｉｎ）の極性基材に対するＴピール接着性を有する、１〜９のいずれか１つの接着組成物。
【０４４６】
１１．２０℃で少なくとも５２５Ｎ／ｍ（３ｌｂ／ｉｎ）の極性基材に対するＴピール接着性を有する、１〜１０のいずれか１つの接着組成物。
【０４４７】
１２．２０℃で少なくとも７００Ｎ／ｍ（４ｌｂ／ｉｎ）の極性基材に対するＴピール接着性を有する、１〜１１のいずれか１つの接着組成物。
【０４４８】
１３．前記ランダムプロピレンポリマーが、５，０００，０００以下の重量平均分子量Ｍｗを有する、１〜１２のいずれか１つの接着組成物。
【０４４９】
１４．前記ランダムプロピレンポリマーが、３，０００，０００以下の数平均分子量Ｍｎを有する、１〜１３のいずれか１つの接着組成物。
【０４５０】
１５．前記ランダムプロピレンポリマーが、１０，０００，０００以下のｚ平均分子量Ｍｚを有する、１〜１４のいずれか１つの接着組成物。
【０４５１】
１６．前記ランダムプロピレンポリマーが、１．５〜４０のＭｗ／Ｍｎを有する、１〜１５のいずれか１つの接着組成物。
【０４５２】
１７．前記ランダムプロピレンポリマーが、０．９９を超えるｇ’インデックスを有する、１〜１６のいずれか１つの接着組成物。
【０４５３】
１８．前記ランダムプロピレンポリマーが、約１４０℃以下の結晶化温度を有する、１〜１７のいずれか１つの接着組成物。
【０４５４】
１９．前記ランダムプロピレンポリマーが、約０．２ｇ／１０分以上のメルトフローレートを有する、１〜１８のいずれか１つの接着組成物。
【０４５５】
２０．前記ランダムプロピレンポリマーが、約０．５〜約３５ジュール／グラムの融解熱を有する、１〜１９のいずれか１つの接着組成物。
【０４５６】
２１．少なくとも０．１ｗｔ％のアイソタクチックなポリプロピレンポリマーにグラフトした非晶性ポリプロピレンポリマー、Ｃ２−Ｃ２０ポリマー、エラストマー、耐衝撃コポリマー、粘着付与剤、架橋剤、抗酸化剤、中和剤、核形成剤、充填剤、接着促進剤、オイル、可塑剤、ワックス、エステルポリマー、または前述の１以上を含む組み合わせをさらに含む、１〜２０のいずれか１つの接着組成物。
【０４５７】
２１．少なくとも０．１ｗｔ％のホモポリプロピレン、アイソタクチックなポリプロピレン、約５０％を超えるｍ−ペンタドを有するアイソタクチックなポリプロピレン、シンジオタクチックなポリプロピレン、プロピレンおよびブタンのランダムコポリマー、プロピレンおよびヘキサンのランダムコポリマー、エチレン酢酸ビニル、０．９１５〜０．９３５ｇ／ｃｍ３未満の密度を有するポリエチレン、０．９１５〜０．９３５ｇ／ｃｍ３未満の密度を有する直鎖状ポリエチレン、０．８６〜０．９０ｇ／ｃｍ３未満の密度を有するポリエチレン、０．９０〜０．９１５ｇ／ｃｍ３未満の密度を有するポリエチレン、０．９３５〜０．９４５ｇ／ｃｍ３の密度を有するポリエチレン、０．９４５〜０．９８ｇ／ｃｍ３の密度を有するポリエチレン、エチレン酢酸ビニル、エチレンアクリル酸メチル、アクリル酸のコポリマー、ポリメチルメタクリレート、ポリ塩化ビニル、ポリブテン−１、アイソタクチックなポリブテン、ＡＢＳレジン、エチレン−プロピレンゴム（ＥＰＲ）、加硫化ＥＰＲ、ＥＰＤＭ、ＳＢＳ、ポリアミド、ポリカーボネート、架橋化ポリエチレン、エチレンおよびビニルアルコールのコポリマー、ポリスチレン、ポリエステル、ポリアクリロニトリルホモポリマーまたはコポリマー、熱可塑性ポリアミド、ポリアセタール、ポリフッ化ビニリデン、ポリエチレングリコール、イソブチレンおよびパラメチルスチレンのコポリマー、ポリブタジエン、ポリイソプレン、スチレンおよびイソプレンのブタジエンのブロックコポリマーコポリマー、スチレンおよびブタジエンの水素化ブロックコポリマー（ＳＥＢＳ）、または前述の１以上を含む組み合わせをさらに含む、１〜２１のいずれか１つの接着組成物。
【０４５８】
２３．脂肪族炭化水素レジン、芳香族修飾の脂肪族炭化水素レジン、水素化ポリシクロペンタジエンレジン、ポリシクロペンタンジエンレジン、ガムロジン、ガムロジンエステル、ウッドロジン、ウッドロジンエステル、トールオイルロジン、トールオイルロジンエステル、ポリテルペン、芳香族修飾のポリテルペン、テルペンフェノール、芳香族修飾の水素化ポリシクロペンタジエンレジン、水素化脂肪族レジン、水素化脂肪族芳香族レジン、水素化テルペン、修飾テルペン、水素化ロジン酸、水素化ロジンエステル、および前述の１以上の粘着付与剤を含む組み合わせからなる群から選択される少なくとも０．１ｗｔ％の粘着付与剤をさらに含む、１〜２２のいずれか１つの接着組成物。
【０４５９】
２４．１０℃〜１５０℃の環球法による軟化点を有し、ジシクロペンタジエン原料から生産される水素化芳香族修飾レジンを含む少なくとも０．１ｗｔ％の粘着付与剤をさらに含む、１〜２３のいずれか１つの接着組成物。
【０４６０】
２５．Ｃ５／Ｃ６テルペンレジン、スチレンテルペンレジン、アルファメチルスチレンテルペンレジン、Ｃ９テルペンレジン、芳香族修飾のＣ５／Ｃ６レジン、芳香族修飾の環状レジン、芳香族修飾のジシクロペンタジエン系レジン、または前述の１以上の粘着付与剤を含む組み合わせを含む少なくとも０．１ｗｔ％の粘着付与剤をさらに含む、１〜２４のいずれか１つの接着組成物。
【０４６１】
２６．Ｃ５ジオレフィン、Ｃ５オレフィン、Ｃ６オレフィン、Ｃ９ビニル芳香族化合物、ジシクロペンタジエン、メチルジシクロペンタジエン、テルペン、またはそれらの組み合わせを含む組成物のカチオン重合から得られるレジンを含む少なくとも０．１ｗｔ％の粘着付与剤をさらに含む、１〜２５のいずれか１つの接着組成物。
【０４６２】
２７．ジシクロペンタジエン、シクロペンタジエンおよび／またはメチルシクロペンタジエンの二量体またはオリゴマー、および／またはビニル芳香族と共に、またはそれらの組み合わせの熱重合から得られるレジンまたは水素化レジンを含む少なくとも０．１ｗｔ％の粘着付与剤をさらに含む、１〜２６のいずれか１つの接着組成物。
【０４６３】
２８．アルコール、マルチトール、アミン、ジアミン、トリアミン、ポリアミン、エチレンジアミン、ジエチレントリアミン、ヘキサメチレンジアミン、ジエチルアニイノプロピルアミン、メタンジアミン、およびそれらの組み合わせからなる群から選択される少なくとも０．１ｗｔ％の架橋剤をさらに含む、１〜２７のいずれか１つの接着組成物。
【０４６４】
２９．２，６−ジ−ｔ−ブチル−ｐ−クレゾール、２，４，６−トリ−ｔ−ブチルフェノール、ビタミンＥ、２−ｔ−ブチル−６−（３’−ｔ−ブチル−５’−メチル−２’−ヒドロキシベンジル）−４−メチルフェニルアクリレート、２，２’−メチレン−ビス（４−メチル−６−ｔ−ブチルフェニル）、２，２’−メチレン−ビス（４−エチル−６−ｔ−ブチル−フェノール）、２，２’−メチレン−ビス（６−シクロヘキシル−４−メチルフェノール）、１，６−ヘキサンジオール−ビス（［３−（３，５−ジ−ｔ−ブチル［４−ヒドロキシフェニル］）］プロピオネート、ペンタエリトリチル−テトラキス−［３−（３，５−ジ−ｔ−ブチル−４−ヒドロキシフェニル）］プロピノネート、およびそれらの組み合わせからなる群から選択される少なくとも０．１ｗｔ％の抗酸化剤をさらに含む、１〜２８のいずれか１つの接着組成物。
【０４６５】
３０．ステアリン酸カルシウム、水酸化マグネシウム、水酸化アルミニウム、ハイドロタルサイト、およびそれらの組み合わせからなる群から選択される少なくとも０．１ｗｔ％の中和剤をさらに含む、１〜２９のいずれか１つの接着組成物。
【０４６６】
３１．安息香酸の塩、芳香族カルボン酸のナトリウム塩、２，２’−メチレン−ビス（４，６−ジ−ｔ−ブチルフェニル）リン酸ナトリウム、ベンジルソルビトール、３，４−ジメチルジベンジリデンソルビタールアセタール、シス−エンド−ビシクロ（２．２．１）ヘプタン−２，３−ジカルボン酸の二ナトリウム塩、およびそれらの組み合わせからなる群から選択される少なくとも０．１ｗｔ％の核形成剤をさらに含む、１〜３０のいずれか１つの接着組成物。
【０４６７】
３２．二酸化チタン、炭酸カルシウム、硫酸バリウム、シリカ、二酸化ケイ素、カーボンブラック、砂、ガラスビーズ、鉱物を含む骨材、タルク、クレイ、ナノクレイ、合成ナノクレイ、およびそれらの組み合わせから選択される少なくとも０．１ｗｔ％の充填剤および／またはナノ組成物をさらに含む、１〜３１のいずれか１つの接着組成物。
【０４６８】
３３．極性酸、ポリアミノアミド、ウレタン、シランエステルカップリング剤、チタン酸エステル、反応性アクリレートモノマー、金属酸塩、ポリフェニレンオキシド、酸化ポリオレフィン、酸修飾したポリオレフィン、無水物修飾したポリオレフィン、シラン、チタン酸塩、オルガノシラン、アクリル、酸、無水物、エポキシレジン、硬化剤、ポリアミド、メチルアクリレート、エポキシ、フェノールレジン、ポリイソブチレン、アミノアルキル、メルカプトアルキル、エポキシアルキル、ウレイドアルキル、カルボキシ、アクリレートおよびイソシアヌレート官能性シラン、メルカプトプロピルトリメトキシシラン、グリシドキシプロピルトリメトキシシラン、アミノプロピルトリエトキシシラン、アミノエチルアミノプロピルトリメトキシシラン、ウレイドプロピルトリメチルオキシシラン、ビス−ガンマ−トリメトキシシリル−プロピルウレア、１，３，５−トリス−ガンマ−トリメトキシシリルプロピルイソシアヌレート、ビス−ガンマ−トリメトキシシリルプロピルマレエート、フマレートおよびガンマ−メタクリルオキシプロピルトリメトキシシラン、アミノプロピルトリエトキシシラン、並びにそれらの組み合わせおよび誘導体からなる群から選択される少なくとも０．１ｗｔ％の接着促進剤をさらに含む、１〜３２のいずれか１つの接着組成物。
【０４６９】
３４．接着組成物の全重量に対して、０．１ｗｔ％〜９９ｗｔ％の非官能性可塑剤を含む、１〜３３のいずれか１つの接着組成物。
【０４７０】
３５．前記非官能性可塑剤が、炭素および水素、および水酸化物、アリール、置換されたアリール、ハロゲン、アルコキシ、カルボキシル、エステル、炭素−炭素不飽和物、アクリレート、酸素および窒素からなる群から選択される約５％未満の官能基を含む、１〜３４のいずれか１つの接着組成物。
【０４７１】
３６．前記非官能性可塑剤が、０．８５以下の比重、−２０℃以下の流動点を有するＣ６〜Ｃ２００パラフィンもしくはイソパラフィン、またはそれらの組み合わせを含む、１〜３５のいずれか１つの接着組成物。
【０４７２】
３７．前記非官能性可塑剤が、
上限温度と下限温度との間の差が４０℃以下である蒸留範囲；
１１５℃〜５００℃の最終沸点；
２，０００〜１００ｇ／ｍｏｌの数平均分子量（Ｍｎ）；
２０℃で３．０未満の誘電率；
２５℃での０．５〜２０ｃＳｔの粘度；
０℃未満のガラス転移温度；または
それらの組み合わせ
を含む、１〜３６のいずれか１つの接着組成物。
【０４７３】
３８．前記非官能性可塑剤が、２００℃以上の引火点、−１０℃以下の流動点、１２０以上の粘度指数、またはそれらの組み合わせを有する、１〜３７のいずれか１つの接着組成物。
【０４７４】
３９．前記非官能性可塑剤が、Ｃ５〜Ｃ２０アルファオレフィンのポリアルファオレフィンオリゴマーを含む、１〜３８のいずれか１つの接着組成物。
【０４７５】
４０．前記非官能性可塑剤が、１−オクテン、１−デセン、１−ドデセン、またはそれらの組合せを含む、１〜３９のいずれか１つの接着組成物。
【０４７６】
４１．前記非官能性可塑剤が、１００℃で３ｃＳｔ以上の動粘度、１００以上の粘度指数、−１０℃以下の流動点、またはそれらの組み合わせを含む、１〜４０のいずれか１つの接着組成物。
【０４７７】
４２．前記非官能性可塑剤が、３００〜２１，０００ｇ／ｍｏｌの数平均分子量を有するポリアルファオレフィンオリゴマーを含む、１〜４２のいずれか１つの接着組成物。
【０４７８】
４３．前記非官能性可塑剤が、イソブチレン、１−ブテン、２−ブテン、またはそれらの組み合わせを含む、１〜４２のいずれか１つの接着組成物。
【０４７９】
４４．前記非官能性可塑剤が、脂肪族オイル、ナフテニックオイル、ホワイトオイル、およびそれらの組み合わせからなる群から選択される少なくとも０．１ｗｔ％のオイルを含む、１〜４３のいずれか１つの接着組成物。
【０４８０】
４５．少なくとも０．１ｗｔ％のフタル酸エステル系可塑剤をさらに含む、１〜４４のいずれか１つの接着組成物。
【０４８１】
４６．ジ−イソ−ウンデシルフタレート、ジ−イソ−ノニルフタレート、ジオクチルフタレート、およびそれらの組み合わせからなる群から選択される少なくとも０．１ｗｔ％の可塑剤をさらに含む、１〜４５のいずれか１つの接着組成物。
【０４８２】
４７．ポリプロピレンワックス、ポリエチレンワックス、フィッシャー・トロプシュワックス、酸化フィッシャー・トロプシュワックス、ヒドロキシステアルアミドワックス、官能化ワックス、非晶質ワックス、微結晶性ワックス、蜜ろう、植物性ワックス、石油ワックス、パラフィンワックス、化学修飾した炭化水素ワックス、置換したアミドワックス、それらの組み合わせ、および前述の１以上のワックスの誘導体からなる群から選択される少なくとも０．１ｗｔ％のワックスをさらに含む、１〜４６のいずれか１つの接着組成物。
【０４８３】
４８．５０００以下の数平均分子量を有する少なくとも０．１ｗｔ％の１以上のポリマーをさらに含み、該ポリマーが、プロピレン、ブテン、ペンテン、ヘキセンまたはそれらの組み合わせである、１〜４７のいずれか１つの接着組成物。
【０４８４】
４９．２以上の相を有する混和物をさらに含み、不連続相が、ポリエステルまたはプロピレン系ポリマーを含み、連続相が官能基で機能化されたプロピレンコポリマーを含む、１〜４８のいずれか１つの接着組成物。
【０４８５】
５０．少なくとも０．１ｗｔ％のブロック、アンチブロック、色素、染料、着色料、加工助剤、ＵＶ安定化剤、潤滑剤、アジュバント、界面活性剤、カラーマスターバッチ、流動性向上剤、結晶化助剤、安定化剤、消泡剤、防腐剤、増粘剤、レオロジー調整剤、保湿剤、水、またはそれらの組み合わせをさらに含む、１〜４９のいずれか１つの接着組成物。
【０４８６】
５１．ヒンダードフェノール、含硫黄フェノール、リン含有フェノール、１，３，５−トリメチル−２，４，６−トリス（３−５−ジ−ｔｅｒｔ−ブチル−４−ヒドロキシベンジル）ベンゼン、ペンタエリトリトール・テトラキス−３（３，５−ジ−ｔｅｒｔ−ブチル−４−ヒドロキシフェニル）プロピオネート、ｎ−オクタデシル−３（３，５−ジ−ｔｅｒｔ−ブチル−４−ヒドロキシルフェニル）プロピオネート、４，４’−メチレンビス（４−メチル−６−ｔｅｒｔ−ブチルフェノール）、４，４’−チオビス（６−ｔｅｒｔ−ブチル−ｏ−クレゾール）、２，６−ジ−ｔｅｒｔ−ブチルフェノール、６−（４−ヒドロキシフェノキシ）−２，４−ビス（ｎ−オクチルチオ）−１，３，５−トリアジン、２，４，６−トリス（４−ヒドロキシ−３，５−ジ−ｔｅｒｔ−ブチル−フェノキシ）−１，３，５−トリアジン、ジ−ｎ−オクタデシル−３，５−ジ−ｔｅｒｔ−ブチル−４−ヒドロキシベンジルホスホネート、２−（ｎ−オクチルチオ）エチル−３，５−ジ−ｔｅｒｔ−ブチル−４−ヒドロキシベンゾエート、ソルビトール・ヘキサ−（３，３，５−ジ−ｔｅｒｔ−ブチル−４−ヒドロキシ−フェニル）プロピオネート、およびそれらの組み合わせまたは誘導体からなる群から選択される少なくとも０．１ｗｔ％の１以上の安定化剤を含む、１〜５０のいずれか１つの接着組成物。
【０４８７】
包装接着剤、使い捨て品、消耗品、フィルム、感圧接着剤、ラミネート品、繊維製品、熱溶解接着剤、カーペット、テープ、ルーフィング成分、反射品、木工品、基材に接着させるためのラベル、製本品、道路標示組成物、シーラント組成物、舗装組成物、スティックのり、パイプ被覆品、透明な窓ガラスを有する物品、またはそれらの組み合わせをさらに含む、１〜５１のいずれか１つの接着組成物。
【０４８８】
５３．３０秒以下の固定時間を有する、１〜５２のいずれか１つの接着組成物。
【０４８９】
５４．前記極性基材の極性が、非極性基材の極性よりも少なくとも０．２０ｘｐユニット高い１〜５３のいずれか１項に記載の接着組成物であって、ここで、所定の基材「ｓ」に対するｘｐが、式：
ｘｓｐ＝γｓｐ／γｓ
｛式中、γｓは、所定の基材「ｓ」の表面張力であり、等式：
γｓ＝γｓｄ＋γｓｐ
（式中、γｓｄは、所定の基材「ｓ」の表面張力の分散成分であり、分散力相互作用から生じ、γｓｐは、所定の基材「ｓ」の表面量力の極性成分であり、双極子および特定の相互作用から生じる）
によって定義される｝
によって定義される前記接着組成物。
【０４９０】
５５．前記極性基材の極性が、非極性基材の極性よりも少なくとも０．３０ｘｐユニット高い、５４の接着組成物。
【０４９１】
５６．前記極性基材の極性が、非極性基材の極性よりも少なくとも０．４０ｘｐユニット高い、５４〜５５のいずれか１つの接着組成物。
【０４９２】
５７．前記極性基材の極性が、非極性基材の極性よりも少なくとも０．５０ｘｐユニット高い、５４〜５６のいずれか１つの接着組成物。
【０４９３】
５８．前記極性基材の極性が、非極性基材の極性よりも少なくとも０．６０ｘｐユニット高い、５４〜５７のいずれか１つの接着組成物。
【０４９４】
５９．前記極性基材の極性が、非極性基材の極性よりも少なくとも０．７０ｘｐユニット高い、５４〜５８のいずれか１つの接着組成物。
【０４９５】
６０．前記極性基材の極性が、非極性基材の極性よりも少なくとも０．８０ｘｐユニット高い、５４〜５９のいずれか１つの接着組成物。
【０４９６】
６１．１〜７０Ｊ／ｇの融解熱および少なくとも７５％のｍｍ三連子立体規則性指数を有するランダムプロピレンポリマー成分；
非官能性可塑剤；および
Ｃ２−Ｃ２０オレフィン少なくとも０．１ｗｔ％の官能基を含むポリマーの接触生産物
を含む接着組成物であって、該接着組成物は、極性基材に対して２０℃で少なくとも１７５Ｎ／ｍ（１ｌｂ／ｉｎ）のＴピール接着性を有し、非極性基材に対して２０℃で少なくとも１７５Ｎ／ｍ  Ｐａ（１ｌｂ／ｉｎ）のＴピール接着性を有し、極性基材の極性は、非極性基材の極性よりも少なくとも０．１０ユニット高く（好ましくは、少なくとも０．１５、０．２０、０．２５、０．３０、０．３５、０．４０、０．４５、０．５０、０．５５、０．６０、０．６５、０．７０、０．７５、０．８０、０．９０、０．９５ユニット高い）、シンジオタクチックに富んだ官能性ポリオレフィンは５ｗｔ％以下で存在する前記接着組成物。
【０４９７】
６２．前記ランダムプロピレンポリマーが、
６８〜９２モル％のプロピレン；
８〜３２モル％のコモノマー
を含む６１の接着組成物であって、該接着組成物が、約５９５Ｎ／ｍ（３．４ｌｂ／ｉｎ）より大きいアイソタクチックポリプロピレンに対するＴピール接着性、約７００Ｎ／ｍ（４．０ｌｂ／ｉｎ）より大きいアルミニウムに対するＴピール接着性、約１９２．５Ｎ／ｍ（１．１ｌｂ／ｉｎ）より大きいポリエステルに対するＴピール接着性を有する前記接着組成物。
【０４９８】
６３．前記コモノマーがエチレンである、６１〜６２のいずれか１つの接着組成物。
【０４９９】
６４．前記ランダムプロピレンポリマーが、１３〜２３ｍｏｌ％エチレンを含む、６１〜６３のいずれか１つの接着組成物。
【０５００】
６５．前記官能性ポリマー成分が、約０．１〜約１０ｗｔ％の官能基を含むランダムプロピレンポリマーを含む、６１〜６４のいずれか１つの接着組成物。
【０５０１】
６６．前記官能性ポリマー成分が、約０．５〜約５ｗｔ％の官能基を含む、６１〜６５のいずれか１つの接着組成物。
【０５０２】
６７．前記官能基が無水マレイン酸である、６１〜６６のいずれか１つの接着組成物。
【０５０３】
６８．前記極性基材の極性が、非極性基材の極性よりも少なくとも０．１５ｘｐユニット高い６１〜６７のいずれか１つの接着組成物であって、ここで、所定の基材「ｓ」に対するｘｐが、式：
ｘｓｐ＝γｓｐ／γｓ
｛式中、γｓは、所定の基材「ｓ」の表面張力であり、等式：
γｓ＝γｓｄ＋γｓｐ
（式中、γｓｄは、所定の基材「ｓ」の表面張力の分散成分であり、分散力相互作用から生じ、γｓｐは、所定の基材「ｓ」の表面量力の極性成分であり、双極子および特定の相互作用から生じる）
によって定義される｝
によって定義される前記接着組成物。
【０５０４】
６９．前記極性基材の極性が、非極性基材の極性よりも少なくとも０．２０ｘｐユニット高い、６１〜６８のいずれか１つの接着組成物。
【０５０５】
７０．前記極性基材の極性が、非極性基材の極性よりも少なくとも０．２５ｘｐユニット高い、６１〜６９のいずれか１つの接着組成物。
【０５０６】
７１．前記極性基材の極性が、非極性基材の極性よりも少なくとも０．３０ｘｐユニット高い、６１〜７０のいずれか１つの接着組成物。
【０５０７】
７２．前記極性基材の極性が、非極性基材の極性よりも少なくとも０．４０ｘｐユニット高い、６１〜７１のいずれか１つの接着組成物。
【０５０８】
７３．前記極性基材の極性が、非極性基材の極性よりも少なくとも０．５０ｘｐユニット高い、６１〜７２のいずれか１つの接着組成物。
【０５０９】
７４．前記極性基材の極性が、非極性基材の極性よりも少なくとも０．７５ｘｐユニット高い、６１〜７３のいずれか１つの接着組成物。
【０５１０】
７５．接着組成物を製造するために、１〜７０Ｊ／ｇの融解熱および少なくとも７５％のｍｍ三連子立体規則性指数を有するランダムプロピレンポリマー成分、Ｃ２−Ｃ２０ポリマーおよび少なくとも０．１ｗｔ％の官能基を含む官能性ポリマー成分、および非官能性可塑剤を組み合わせる工程を含む接着組成物を製造するためのプロセスであって、該接着組成物は、極性基材に対して２０℃で少なくとも１７５Ｎ／ｍ（１ｌｂ／ｉｎ）のＴピール接着性を有し、非極性基材に対して少なくとも１７５Ｎ／ｍ（１ｌｂ／ｉｎ）のＴピール接着性を有し、極性基材の極性は、非極性基材の極性よりも少なくとも０．１０ユニット高く（好ましくは、少なくとも０．１５、０．２０、０．２５、０．３０、０．３５、０．４０、０．４５、０．５０、０．５５、０．６０、０．６５、０．７０、０．７５、０．８０、０．９０、０．９５ユニット高い）、シンジオタクチックに富んだ官能性ポリオレフィンは組成物の重量に対して５ｗｔ％以下で存在する前記プロセス。
【０５１１】
７６．前記ランダムプロピレンポリマーが、プロピレン、およびエチレンまたは４〜６個の炭素原子を有する他のアルファオレフィンから選択されるコモノマーを含む、７５のプロセス。
【０５１２】
７７．前記プロピレンポリマーが、
６８〜９２モル％のプロピレン；
８〜３２モル％の前記コモノマー
を含む、７５〜７６のいずれか１つのプロセス。
【０５１３】
７８．前記接着組成物が、約５９５Ｎ／ｍ（３．４ｌｂ／ｉｎ）より大きいアイソタクチックポリプロピレンに対するＴピール接着性、約７００Ｎ／ｍ（４．０ｌｂ／ｉｎ）より大きいアルミニウムに対するＴピール接着性、約１９２．５Ｎ／ｍ（１．１ｌｂ／ｉｎ）より大きいポリエステルに対するＴピール接着性を有する、７５〜７７のいずれか１つのプロセス。
【０５１４】
７９．前記極性基材の極性が、非極性基材の極性よりも少なくとも０．２０ｘｐユニット高い７５〜７８のいずれか１つのプロセスであって、ここで、所定の基材「ｓ」に対するｘｐが、式：
ｘｓｐ＝γｓｐ／γｓ
｛式中、γｓは、所定の基材「ｓ」の表面張力であり、等式：
γｓ＝γｓｄ＋γｓｐ
（式中、γｓｄは、所定の基材「ｓ」の表面張力の分散成分であり、分散力相互作用から生じ、γｓｐは、所定の基材「ｓ」の表面量力の極性成分であり、双極子および特定の相互作用から生じる）
によって定義される｝
によって定義される前記プロセス。
【０５１５】
８０．１〜７９のいずれか１つの接着組成物を含む製品。
【０５１６】
８１．前記製品がおむつを含む、８０の製品。
【０５１７】
８２．前記製品が女性用生理用品である、８０の製品。
【０５１８】
８３．前記製品が不織布生産物を含む、８０の製品。
【０５１９】
８４．１〜７９のいずれか１つの接着組成物を含む成形品。
【０５２０】
８５．１〜７９のいずれか１つの接着組成物を含む繊維。
【０５２１】
８６．１〜７９のいずれか１つの接着組成物を含む不織布。
【０５２２】
８７．１〜７９のいずれか１つの接着組成物で少なくとも部分的に被覆される繊維。
【０５２３】
８８．１〜７９のいずれか１つの接着組成物で少なくとも部分的に被覆される不織布。
【０５２４】
別の態様では、本発明は、下記に関する。
８３Ａ．１）０．５〜７０Ｊ／ｇの融解熱および６５〜９９％のアイソタクチックなプロピレン誘導配列によるアイソタクチックな三連子立体規則性を有するランダムプロピレンポリマー、
２）極性部分を有する少なくとも０．１ｗｔ％の官能基を有する官能性ポリマー、および
３）非官能性可塑剤
を含む接着組成物であって、該組成物は、２０℃でのＴピール接着性が０．０８ｍｍの厚さのポリエステルおよび０．１０ｍｍの厚さを有するｉＰＰキャストフィルムに少なくとも１７５Ｎ／ｍであるように、本明細書中に定義されるように極性および非極性基材に接着性を与えることができ；６４，０００のＭｎ、３０４，０００のＭｗ、および１，１４５，０００のＭｚ、好ましくは、シンジオタクチックに富んだ官能性ポリオレフィンポリマーは、組成物生物の重量に対して５ｗｔ％以下で存在する前記接着組成物。
【０５２５】
８４Ａ．極性基材の極性が、非極性基材の極性よりも少なくとも０．１０ユニット高い（好ましくは、少なくとも０．１５、０．２０、０．２５、０．３０、０．３５、０．４０、０．４５、０．５０、０．５５、０．６０、０．６５、０．７０、０．７５、０．８０、０．８５、０．９０、または０．９５ユニット高い）、段落８３Ａに記載の組成物。
【０５２６】
８５Ａ．官能性ポリマーが、定量的化学量論的反応によって、場合により任意の無水物の加水分解後に測定される０．５ｗｔ％〜５ｗｔ％の官能基を含む、段落８３Ａまたは８４Ａに記載の組成物。
【０５２７】
８６Ａ．前記官能基が、無水マレイン酸または加水分解した無水マレイン酸である、段落８３Ａ、８４Ａまたは８５Ａに記載の組成物。
【０５２８】
８７Ａ．前記ランダムプロピレンポリマーが、エチレン、ブテン、ペンテン、ヘキセン、およびオクテンから選択されるコポリマーを含み、好ましくは、ポリマーの全重量に対して６８〜９５モル％のプロピレンおよび５〜３２モル％のコポリマーを含む、先行する段落８３Ａ〜８６Ａのいずれか１つに記載の組成物。
【０５２９】
８８Ａ．前記ランダムプロピレンポリマーが、２０℃で３００％の破壊伸び率、および官能化前に１４００ＭＰａ未満の曲げ弾性率を有する、先行する段落８３Ａ〜８７Ａのいずれか１つに記載の組成物。
【０５３０】
８９Ａ．前記組成物が、少なくとも３５０Ｎ／ｍ、好ましくは少なくとも５２５Ｎ／ｍ、本質的には少なくとも７００Ｎ／ｍの極性基材に対して接着性を提供することができる、段落８３Ａ〜８８Ａのいずれか１つに記載の組成物。
【０５３１】
９０Ａ．前記組成物が、少なくとも３５０Ｎ／ｍ、好ましくは少なくとも５２５Ｎ／ｍ、本質的には少なくとも７００Ｎ／ｍの非極性基材に対して接着性を提供することができる、先行する段落８３Ａ〜８９Ａのいずれか１つに記載の組成物。
【０５３２】
９１Ａ．前記ランダムプロピレンポリマーが、５，０００，０００未満のＭｗ、３，０００，０００未満のＭｎ、または５，０００，０００未満のＭｚを有し、好ましくは１．５〜４０のＭｗ／Ｍｎを有する、先行する段落８３Ａ〜９０Ａのいずれか１つに記載の組成物。
【０５３３】
９２Ａ．前記ランダムプロピレンポリマーが、０．９９より大きい分岐指数（ｇ’指数）、約２００℃以下の結晶化温度、０．２ｇ／１０分以上のメルトフローレート、および／または０．５〜２５ジュール／グラムの融解熱を有する、先行する段落８３Ａ〜９１Ａのいずれか１つに記載の組成物。
【０５３４】
９３Ａ．組成物の重量に対して０．１ｗｔ％〜５ｗｔ％の添加剤が存在し、架橋剤、抗酸化剤、中和剤、核形成剤、接着促進剤、および前述の１以上の添加剤を含む組み合わせから選択される、先行する段落８３Ａ〜９２Ａのいずれか１つに記載の組成物。
【０５３５】
９４Ａ．粘着付与剤、充填剤、オイル、可塑剤、ワックス、および前述の１以上の添加剤を含む組み合わせから選択される組成物の重量に対して、１〜３０ｗｔ％の添加剤が存在する、先行する段落８３Ａ〜９３Ａのいずれか１つに記載の組成物。
【０５３６】
９５Ａ．１〜３０ｗｔ％の添加剤が、（前記組成物の重量に対して）存在し、７０Ｊ／ｇ未満の融解熱を有する非グラフト化非晶質ポリマー、および／または少なくとも７０Ｊ／ｇの融解熱を有するグラフト化または未グラフト化セミ結晶性ポリマーからなる基から選択される、先行する段落８３Ａ〜９４Ａのいずれか１つに記載の組成物。
【０５３７】
９６Ａ．前記添加剤が、エチレンまたはＣ３〜Ｃ１０アルファオレフィンのホモポリマーまたはコポリマー、アイソタクチックなポリプロピレンポリマーにグラフトした非晶質ポリプロピレンポリマー、エチレンおよびアルコール、カルボン酸、エステルまたはハロゲン化部分を含有する共重合可能なモノマー、および／またはＡＢＳレジン、ＳＢＳ、ポリアミド、ポリカルボネート、ポリエステル、ポリアクリロニトリルホモポリマーまたはコポリマー、熱可塑性ポリアミド、ポリアセタール、ポリビニリジンフロリド、ポリエチレングリコール、ポリイソブチレン、および前述の１以上の添加剤の組み合わせである、段落９５Ａに記載の組成物。
【０５３８】
９７Ａ．請求項１に記載の接着剤が、ブレンドをさらに含み、該ブレンドが、２以上の相を有し、不連続相は、ポリエステルまたはプロピレン系ポリマー、連続相は、官能基で官能化したプロピレンコポリマーを含む、先行する段落８３Ａ〜９６Ａのいずれか１つに記載の組成物。
【０５３９】
９８Ａ．好ましくはガラス繊維を含まない、段落８３Ａ〜９７Ａのいずれか１つに記載の接着組成物を分注するための接着分注容器。
【０５４０】
９９Ａ．別の基材に接着させるための段落８３Ａ〜９７Ａのいずれか１つに記載の接着組成物を含む製品。
【０５４１】
１００Ａ．少なくとも１つの表面に接着組成物の層を有する、段落９９Ａに記載のラミネートされるかまたは共押し出しされるフィルム。
【０５４２】
１０１Ａ．極性と非極性層との間の段落８３Ａ〜９７Ａのいずれか１つに記載の接着組成物の層を含む、ラミネートされるかまたは共押し出しされる多層フィルム。
【０５４３】
１０２Ａ．極性基材が、アルミニウムであり、非極性基材が、アイソタクチックポリプロピレンである、段落１００Ａまたは１０１Ａに記載のラミネートされるかまたは共押し出しされる複層フィルム。
【０５４４】
１０３Ａ．段落８３Ａ〜９７Ａのいずれか１つに記載の接着組成物を用いて少なくとも部分的に被覆される繊維。
【０５４５】
１０４Ａ．段落８３Ａ〜９７Ａのいずれか１つに記載の接着組成物を用いて少なくとも部分的に被覆される不織布。
【０５４６】
１０５Ａ．段落１０４Ａに記載のおむつまたは女性用生理用品。
【０５４７】
１０６Ａ．段落８３Ａ〜９７Ａのいずれか１つに記載の接着組成物を含む成形品。
【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
１〜７０Ｊ／ｇの融解熱および少なくとも７５％のｍｍ三連子立体規則性指数を有するランダムプロピレンポリマー成分；
少なくとも０．１ｗｔ％の官能基を含むＣ２−Ｃ２０オレフィンを含む官能性ポリマー；および
非官能性可塑剤
を含む接着組成物であって、該接着組成物は、極性基材に対して２０℃で少なくとも１７５Ｎ／ｍ（１ｌｂ／ｉｎ）のＴピール接着性を有し、非極性基材に対して２０℃で少なくとも１７５Ｎ／ｍ  Ｐａ（１ｌｂ／ｉｎ）のＴピール接着性を有し、極性基材の極性は、非極性基材の極性よりも少なくとも０．１０ユニット高く、シンジオタクチックに富んだ官能性ポリオレフィンは５ｗｔ％以下で存在する接着組成物。
【請求項２】
接着組成物の全重量に対して、０．１ｗｔ％〜９９ｗｔ％のランダムプロピレンポリマー成分を含む、請求項１に記載の接着組成物。
【請求項３】
接着組成物の全重量に対して、０．１ｗｔ％〜９９ｗｔ％の官能性ポリマー成分を含む、請求項１または２に記載の接着組成物。
【請求項４】
前記官能性ポリマー成分が、約０．１ｗｔ％〜約１０ｗｔ％の官能基を含む、請求項１〜３のいずれか１項に記載の接着組成物。
【請求項５】
前記官能性ポリマー成分が、約０．５ｗｔ％〜約５ｗｔ％の官能基を含む、請求項１〜４のいずれか１項に記載の接着組成物。
【請求項６】
前記官能基が、無水マレイン酸である、請求項１〜５のいずれか１項に記載の接着組成物。
【請求項７】
前記ランダムプロピレンポリマーが、エチレンおよび４〜２０個の炭素原子を有する他のアルファオレフィンから選択されるコモノマーをさらに含む、請求項１〜６のいずれか１項に記載の接着組成物。
【請求項８】
前記ランダムプロピレンポリマーが、２０℃で３００％以上の破壊伸び率を有する、請求項１〜７のいずれか１項に記載の接着組成物。
【請求項９】
前記ランダムプロピレンポリマーが、１４００ＭＰａ未満の曲げ弾性率を有する、請求項１〜８のいずれか１項に記載の接着組成物。
【請求項１０】
極性基材に対して２０℃で少なくとも３５０Ｎ／ｍ（２ｌｂ／ｉｎ）のＴピール接着性を有する、請求項１〜９のいずれか１項に記載の接着組成物。
【請求項１１】
極性基材に対して２０℃で少なくとも５２５Ｎ／ｍ（３ｌｂ／ｉｎ）のＴピール接着性を有する、請求項１〜１０のいずれか１項に記載の接着組成物。
【請求項１２】
極性基材に対して２０℃で少なくとも７００Ｎ／ｍ（４ｌｂ／ｉｎ）のＴピール接着性を有する、請求項１〜１１のいずれか１項に記載の接着組成物。
【請求項１３】
前記ランダムプロピレンポリマーが、５，０００，０００以下の重量平均分子量Ｍｗを有する、請求項１〜１２のいずれか１項に記載の接着組成物。
【請求項１４】
前記ランダムプロピレンポリマーが、３，０００，０００以下の数平均分子量Ｍｎを有する、請求項１〜１３のいずれか１項に記載の接着組成物。
【請求項１５】
前記ランダムプロピレンポリマーが、１０，０００，０００以下のｚ平均分子量Ｍｚを有する、請求項１〜１４のいずれか１項に記載の接着組成物。
【請求項１６】
前記ランダムプロピレンポリマーが、１．５〜４０のＭｗ／Ｍｎを有する、請求項１〜１５のいずれか１項に記載の接着組成物。
【請求項１７】
前記ランダムプロピレンポリマーが、０．９９を超えるｇ’インデックスを有する、請求項１〜１６のいずれか１項に記載の接着組成物。
【請求項１８】
前記ランダムプロピレンポリマーが、約１４０℃以下の結晶化温度を有する、請求項１〜１７のいずれか１項に記載の接着組成物。
【請求項１９】
前記ランダムプロピレンポリマーが、約０．２ｇ／１０分より大きいかまたはそれに等しいメルトフローレートを有する、請求項１〜１８のいずれか１項に記載の接着組成物。
【請求項２０】
前記ランダムプロピレンポリマーが、約０．５〜約３５ジュール／グラムの融解熱を有する、請求項１〜１９のいずれか１項に記載の接着組成物。
【請求項２１】
アイソタクチックなポリプロピレンポリマーにグラフトした、少なくとも０．１ｗｔ％の非晶性ポリプロピレンポリマー、Ｃ２−Ｃ２０ポリマー、エラストマー、耐衝撃コポリマー、粘着付与剤、架橋剤、抗酸化剤、中和剤、核形成剤、充填剤、接着促進剤、オイル、可塑剤、ワックス、エステルポリマー、または前述の１以上を含む組み合わせをさらに含む、請求項１〜２０のいずれか１項に記載の接着組成物。
【請求項２２】
少なくとも０．１ｗｔ％のホモポリプロピレン、アイソタクチックなポリプロピレン、約５０％を超えるｍ−ペンタードを有するアイソタクチックなポリプロピレン、シンジオタクチックなポリプロピレン、プロピレンおよびブタンのランダムコポリマー、プロピレンおよびヘキセンのランダムコポリマー、ポリブテン、エチレン酢酸ビニル、０．９１５以上０．９３５ｇ／ｃｍ３未満の密度を有するポリエチレン、０．９１５以上０．９３５ｇ／ｃｍ３未満の密度を有する直鎖状ポリエチレン、０．８６以上０．９０ｇ／ｃｍ３未満の密度を有するポリエチレン、０．９０以上０．９１５ｇ／ｃｍ３未満の密度を有するポリエチレン、０．９３５〜０．９４５ｇ／ｃｍ３の密度を有するポリエチレン、０．９４５〜０．９８ｇ／ｃｍ３の密度を有するポリエチレン、エチレン酢酸ビニル、エチレンアクリル酸メチル、アクリル酸のコポリマー、ポリメチルメタクリレート、ポリ塩化ビニル、ポリブテン−１、アイソタクチックなポリブテン、ＡＢＳレジン、エチレン−プロピレンゴム（ＥＰＲ）、加硫化ＥＰＲ、ＥＰＤＭ、ＳＢＳ、ポリアミド、ポリカーボネート、架橋化ポリエチレン、エチレンおよびビニルアルコールのコポリマー、ポリスチレン、ポリエステル、ポリアクリロニトリルホモポリマーまたはコポリマー、熱可塑性ポリアミド、ポリアセタール、ポリフッ化ビニリデン、ポリエチレングリコール、イソブチレンおよびパラメチルスチレンのコポリマー、ポリブタジエン、ポリイソプレン、スチレンおよびイソプレンのブタジエンのブロックコポリマーコポリマー、スチレンおよびブタジエンの水素化ブロックコポリマー（ＳＥＢＳ）、または前述の１以上を含む組み合わせをさらに含む、請求項１〜２１のいずれか１項に記載の接着組成物。
【請求項２３】
脂肪族炭化水素レジン、芳香族修飾の脂肪族炭化水素レジン、水素化ポリシクロペンタジエンレジン、ポリシクロペンタンジエンレジン、ガムロジン、ガムロジンエステル、ウッドロジン、ウッドロジンエステル、トールオイルロジン、トールオイルロジンエステル、ポリテルペン、芳香族修飾のポリテルペン、テルペンフェノール、芳香族修飾の水素化ポリシクロペンタジエンレジン、水素化脂肪族レジン、水素化脂肪族芳香族レジン、水素化テルペン、修飾テルペン、水素化ロジン酸、水素化ロジンエステル、および前述の１以上の粘着付与剤を含む組み合わせからなる群から選択される少なくとも０．１ｗｔ％の粘着付与剤をさらに含む、請求項１〜２２のいずれか１項に記載の接着組成物。
【請求項２４】
１０℃〜１５０℃の環球法による軟化点を有し、ジシクロペンタジエン原料から誘導される水素化芳香族修飾レジンを含む少なくとも０．１ｗｔ％の粘着付与剤をさらに含む、請求項１〜２３のいずれか１項に記載の接着組成物。
【請求項２５】
Ｃ５／Ｃ６テルペンレジン、スチレンテルペンレジン、アルファメチルスチレンテルペンレジン、Ｃ９テルペンレジン、芳香族修飾のＣ５／Ｃ６レジン、芳香族修飾の環状レジン、芳香族修飾のジシクロペンタジエン系レジン、または前述の１以上の粘着付与剤を含む組み合わせを含む少なくとも０．１ｗｔ％の粘着付与剤をさらに含む、請求項１〜２４のいずれか１項に記載の接着組成物。
【請求項２６】
Ｃ５ジオレフィン、Ｃ５オレフィン、Ｃ６オレフィン、Ｃ９ビニル芳香族化合物、ジシクロペンタジエン、メチルジシクロペンタジエン、テルペン、またはそれらの組み合わせを含む組成物のカチオン重合から誘導されるレジンを含む少なくとも０．１ｗｔ％の粘着付与剤をさらに含む、請求項１〜２５のいずれか１項に記載の接着組成物。
【請求項２７】
ジシクロペンタジエン、シクロペンタジエンおよび／またはメチルシクロペンタジエンの二量体またはオリゴマー、および／またはビニル芳香族と共に、またはそれらの組み合わせの熱重合から誘導されるレジンまたは水素化レジンを含む少なくとも０．１ｗｔ％の粘着付与剤をさらに含む、請求項１〜２６のいずれか１項に記載の接着組成物。
【請求項２８】
アルコール、マルチオール（ｍｕｌｔｉｏｌｓ）、アミン、ジアミン、トリアミン、ポリアミン、エチレンジアミン、ジエチレントリアミン、ヘキサメチレンジアミン、ジエチルアニイノプロピルアミン（ｄｉｅｔｈｙｌａｎｉｉｎｏｐｒｏｐｙｌａｍｉｎｅ）、メタンジアミン、およびそれらの組み合わせからなる群から選択される少なくとも０．１ｗｔ％の架橋剤をさらに含む、請求項１〜２７のいずれか１項に記載の接着組成物。
【請求項２９】
２，６−ジ−ｔ−ブチル−ｐ−クレゾール、２，４，６−トリ−ｔ−ブチルフェノール、ビタミンＥ、２−ｔ−ブチル−６−（３’−ｔ−ブチル−５’−メチル−２’−ヒドロキシベンジル）−４−メチルフェニルアクリレート、２，２’−メチレン−ビス（４−メチル−６−ｔ−ブチルフェニル）、２，２’−メチレン−ビス（４−エチル−６−ｔ−ブチル−フェノール）、２，２’−メチレン−ビス（６−シクロヘキシル−４−メチルフェノール）、１，６−ヘキサンジオール−ビス（［３−（３，５−ジ−ｔ−ブチル［４−ヒドロキシフェニル］）］プロピオネート、ペンタエリトリチル−テトラキス−［３−（３，５−ジ−ｔ−ブチル−４−ヒドロキシフェニル）］プロピオネート、およびそれらの組み合わせからなる群から選択される少なくとも０．１ｗｔ％の抗酸化剤をさらに含む、請求項１〜２８のいずれか１項に記載の接着組成物。
【請求項３０】
ステアリン酸カルシウム、水酸化マグネシウム、水酸化アルミニウム、ハイドロタルサイト、およびそれらの組み合わせからなる群から選択される少なくとも０．１ｗｔ％の中和剤をさらに含む、請求項１〜２９のいずれか１項に記載の接着組成物。
【請求項３１】
安息香酸の塩、芳香族カルボン酸のナトリウム塩、ナトリウム−２，２’−メチレン−ビス（４，６−ジ−ｔ−ブチルフェニル）ホスフェート、ベンジルソルビトール、３，４−ジメチルジベンジリデンソルビタールアセタール、シス−エンド−ビシクロ（２．２．１）ヘプタン−２，３−ジカルボン酸の二ナトリウム塩、およびそれらの組み合わせからなる群から選択される少なくとも０．１ｗｔ％の核形成剤をさらに含む、請求項１〜３０のいずれか１項に記載の接着組成物。
【請求項３２】
二酸化チタン、炭酸カルシウム、硫酸バリウム、シリカ、二酸化ケイ素、カーボンブラック、砂、ガラスビーズ、鉱物を含んだ骨材、タルク、クレイ、ナノクレイ、合成ナノクレイ、およびそれらの組み合わせから選択される少なくとも０．１ｗｔ％の充填剤および／またはナノ組成物をさらに含む、請求項１〜３１のいずれか１項に記載の接着組成物。
【請求項３３】
極性酸、ポリアミノアミド、ウレタン、シランエステルカップリング剤、チタン酸エステル、反応性アクリレートモノマー、金属酸塩、ポリフェニレンオキシド、酸化ポリオレフィン、酸修飾したポリオレフィン、無水物修飾したポリオレフィン、シラン、チタン酸塩、オルガノシラン、アクリル、酸、無水物、エポキシレジン、硬化剤、ポリアミド、メチルアクリレート、エポキシ、フェノール系レジン、ポリイソブチレン、アミノアルキル、メルカプトアルキル、エポキシアルキル、ウレイドアルキル、カルボキシ、アクリレートおよびイソシアヌレート官能性シラン、メルカプトプロピルトリメトキシシラン、グリシドキシプロピルトリメトキシシラン、アミノプロピルトリエトキシシラン、アミノエチルアミノプロピルトリメトキシシラン、ウレイドプロピルトリメチルオキシシラン、ビス−ガンマ−トリメトキシシリル−プロピルウレア、１，３，５−トリス−ガンマ−トリメトキシシリルプロピルイソシアヌレート、ビス−ガンマ−トリメトキシシリルプロピルマレエート、フマレートおよびガンマ−メタクリルオキシプロピルトリメトキシシラン、アミノプロピルトリエトキシシラン、並びにそれらの組み合わせおよび誘導体からなる群から選択される少なくとも０．１ｗｔ％の接着促進剤をさらに含む、請求項１〜３２のいずれか１項に記載の接着組成物。
【請求項３４】
接着組成物の全重量に対して、０．１ｗｔ％〜９９ｗｔ％の非官能性可塑剤を含む、請求項１〜３３のいずれか１項に記載の接着組成物。
【請求項３５】
前記非官能性可塑剤が、炭素および水素、並びに水酸化物、アリール、置換アリール、ハロゲン、アルコキシ、カルボキシル、エステル、炭素−炭素不飽和物、アクリレート、酸素および窒素からなる群から選択される約５％未満の官能基を含む、請求項１〜３４のいずれか１項に記載の接着組成物。
【請求項３６】
前記非官能性可塑剤が、０．８５以下の比重、−２０℃以下の流動点を有するＣ６〜Ｃ２００パラフィンもしくはイソパラフィン、またはそれらの組み合わせを含む、請求項１〜３５のいずれか１項に記載の接着組成物。
【請求項３７】
前記非官能性可塑剤が、
上限温度と下限温度との間の差が４０℃以下である蒸留範囲；
１１５℃〜５００℃の最終沸点；
２，０００〜１００ｇ／ｍｏｌの数平均分子量（Ｍｎ）；
２０℃で３．０未満の誘電率；
２５℃での０．５〜２０ｃＳｔの粘度；
０℃未満のガラス転移温度；または
それらの組み合わせ
を含む、請求項１〜３６のいずれか１項に記載の接着組成物。
【請求項３８】
前記非官能性可塑剤が、２００℃以上の引火点、−１０℃以下の流動点、１２０以上の粘度指数、またはそれらの組み合わせを有する、請求項１〜３７のいずれか１項に記載の接着組成物。
【請求項３９】
前記非官能性可塑剤が、Ｃ５〜Ｃ２０アルファオレフィンのポリアルファオレフィンオリゴマーを含む、請求項１〜３８のいずれか１項に記載の接着組成物。
【請求項４０】
前記非官能性可塑剤が、１−オクテン、１−デセン、１−ドデセン、またはそれらの組合せのポリアルファオレフィンオリゴマーを含む、請求項１〜３９のいずれか１項に記載の接着組成物。
【請求項４１】
前記非官能性可塑剤が、１００℃で３ｃＳｔ以上の動粘度、１００以上の粘度指数、−１０℃以下の流動点、またはそれらの組み合わせのポリアルファオレフィンオリゴマーを含む、請求項１〜４０のいずれか１項に記載の接着組成物。
【請求項４２】
前記非官能性可塑剤が、３００〜２１，０００ｇ／ｍｏｌの数平均分子量を有するポリアルファオレフィンオリゴマーを含む、請求項１〜４１のいずれか１項に記載の接着組成物。
【請求項４３】
前記非官能性可塑剤が、イソブチレン、１−ブテン、２−ブテン、またはそれらの組み合わせを含むオリゴマーを含む、請求項１〜４２のいずれか１項に記載の接着組成物。
【請求項４４】
前記非官能性可塑剤が、脂肪族オイル、ナフテニックオイル、ホワイトオイル、およびそれらの組み合わせからなる群から選択される少なくとも０．１ｗｔ％のオイルを含む、請求項１〜４３のいずれか１項に記載の接着組成物。
【請求項４５】
少なくとも０．１ｗｔ％のフタル酸エステル系可塑剤をさらに含む、請求項１〜４４のいずれか１項に記載の接着組成物。
【請求項４６】
ジ−イソ−ウンデシルフタレート、ジ−イソ−ノニルフタレート、ジオクチルフタレート、およびそれらの組み合わせからなる群から選択される少なくとも０．１ｗｔ％の可塑剤をさらに含む、請求項１〜４５のいずれか１項に記載の接着組成物。
【請求項４７】
ポリプロピレンワックス、ポリエチレンワックス、フィッシャー・トロプシュワックス、酸化フィッシャー・トロプシュワックス、ヒドロキシステアルアミドワックス、官能性ワックス、非晶質ワックス、微結晶性ワックス、蜜ろう、植物性ワックス、石油ワックス、パラフィンワックス、化学修飾した炭化水素ワックス、置換したアミドワックス、それらの組み合わせ、および前述の１以上のワックスの誘導体からなる群から選択される少なくとも０．１ｗｔ％のワックスをさらに含む、請求項１〜４６のいずれか１項に記載の接着組成物。
【請求項４８】
５０００以下の数平均分子量を有する少なくとも０．１ｗｔ％の１以上のポリマーをさらに含み、該ポリマーが、プロピレン、ブテン、ペンテン、ヘキセンまたはそれらの組み合わせである、請求項１〜４７のいずれか１項に記載の接着組成物。
【請求項４９】
２以上の相を有するブレンドをさらに含み、不連続相が、ポリエステルまたはプロピレン系ポリマーを含み、連続相が官能基で官能化されたプロピレンコポリマーを含む、請求項１〜４８のいずれか１項に記載の接着組成物。
【請求項５０】
少なくとも０．１ｗｔ％のブロック、アンチブロック、色素、染料、着色料、加工助剤、ＵＶ安定化剤、潤滑剤、アジュバント、界面活性剤、カラーマスターバッチ、流動性改善剤、結晶化助剤、安定化剤、消泡剤、防腐剤、増粘剤、レオロジー調整剤、保湿剤、水、またはそれらの組み合わせをさらに含む、請求項１〜４９のいずれか１項に記載の接着組成物。
【請求項５１】
ヒンダードフェノール、含硫黄フェノール、リン含有フェノール、１，３，５−トリメチル−２，４，６−トリス（３−５−ジ−ｔｅｒｔ−ブチル−４−ヒドロキシベンジル）ベンゼン、ペンタエリトリトール・テトラキス−３（３，５−ジ−ｔｅｒｔ−ブチル−４−ヒドロキシフェニル）プロピオネート、ｎ−オクタデシル−３（３，５−ジ−ｔｅｒｔ−ブチル−４−ヒドロキシルフェニル）プロピオネート、４，４’−メチレンビス（４−メチル−６−ｔｅｒｔ−ブチルフェノール）、４，４’−チオビス（６−ｔｅｒｔ−ブチル−ｏ−クレゾール）、２，６−ジ−ｔｅｒｔ−ブチルフェノール、６−（４−ヒドロキシフェノキシ）−２，４−ビス（ｎ−オクチルチオ）−１，３，５−トリアジン、２，４，６−トリス（４−ヒドロキシ−３，５−ジ−ｔｅｒｔ−ブチル−フェノキシ）−１，３，５−トリアジン、ジ−ｎ−オクタデシル−３，５−ジ−ｔｅｒｔ−ブチル−４−ヒドロキシベンジルホスホネート、２−（ｎ−オクチルチオ）エチル−３，５−ジ−ｔｅｒｔ−ブチル−４−ヒドロキシベンゾエート、ソルビトール・ヘキサ−（３，３，５−ジ−ｔｅｒｔ−ブチル−４−ヒドロキシ−フェニル）プロピオネート、およびそれらの組み合わせまたは誘導体からなる群から選択される少なくとも０．１ｗｔ％の１以上の安定化剤を含む、請求項１〜５０のいずれか１項に記載の接着組成物。
【請求項５２】
包装接着剤、使い捨て品、消耗品、フィルム、感圧接着剤、ラミネート品、繊維製品、熱溶解接着剤、カーペット、テープ、ルーフィング成分、反射品、木工品、基材に接着させるためのラベル、製本品、道路標示組成物、シーラント組成物、舗装組成物、スティックのり、パイプ被覆品、透明な窓ガラスを有する物品、またはそれらの組み合わせをさらに含む、請求項１〜５１のいずれか１項に記載の接着組成物。
【請求項５３】
３０秒以下の固定時間を有する、請求項１〜５２のいずれか１項に記載の接着組成物。
【請求項５４】
前記極性基材の極性が、前記非極性基材の極性よりも少なくとも０．２０ｘｐユニット高く、所定の基材「ｓ」に対するｘｐが、式：
ｘｓｐ＝γｓｐ／γｓ
によって定義され、式中、γｓは、所定の基材「ｓ」の表面張力であり、等式：
γｓ＝γｓｄ＋γｓｐ
によって定義され、式中、γｓｄは、所定の基材「ｓ」の表面張力の分散成分であり、分散力相互作用から生じ、γｓｐは、所定の基材「ｓ」の表面量力の極性成分であり、双極子および特定の相互作用から生じる、請求項１〜５３のいずれか１項に記載の接着組成物。
【請求項５５】
前記極性基材の極性が、前記非極性基材の極性よりも少なくとも０．３０ｘｐユニット高い、請求項５４に記載の接着組成物。
【請求項５６】
前記極性基材の極性が、前記非極性基材の極性よりも少なくとも０．４０ｘｐユニット高い、請求項５４〜５５のいずれか１項に記載の接着組成物。
【請求項５７】
前記極性基材の極性が、前記非極性基材の極性よりも少なくとも０．５０ｘｐユニット高い、請求項５４〜５６のいずれか１項に記載の接着組成物。
【請求項５８】
前記極性基材の極性が、前記非極性基材の極性よりも少なくとも０．６０ｘｐユニット高い、請求項５４〜５７のいずれか１項に記載の接着組成物。
【請求項５９】
前記極性基材の極性が、前記非極性基材の極性よりも少なくとも０．７０ｘｐユニット高い、請求項５４〜５８のいずれか１項に記載の接着組成物。
【請求項６０】
前記極性基材の極性が、前記非極性基材の極性よりも少なくとも０．８０ｘｐユニット高い、請求項５４〜５９のいずれか１項に記載の接着組成物。
【請求項６１】
前記官能性ポリマー成分が、Ｃ２−Ｃ２０オレフィンおよび少なくとも０．１ｗｔ％の官能基を含むポリマーの接触生産物を含む、請求項１に記載の接着組成物。
【請求項６２】
前記ランダムプロピレンポリマーが、
６８〜９２モルパーセントのプロピレン；
８〜３２モルパーセントのコモノマー
を含む請求項６１に記載の接着組成物であって、該接着組成物は、アイソタクチックなポリプロピレンに対して約５９５Ｎ／ｍ（３．４ｌｂ／ｉｎ）を超えるＴピール接着性、アルミニウムに対して約７００Ｎ／ｍ（４．０ｌｂ／ｉｎ）を超えるＴピール接着性、およびポリエステルに対して約１９２．５Ｎ／ｍ（１．１ｌｂ／ｉｎ）を超えるＴピール接着性を有する請求項６１に記載の接着組成物。
【請求項６３】
前記コモノマーがエチレンである、請求項６１〜６２のいずれか１項に記載の接着組成物。
【請求項６４】
前記ランダムプロピレンポリマーが、１３〜２３ｍｏｌ％のエチレンを含む、請求項６１〜６３のいずれか１項に記載の接着組成物。
【請求項６５】
前記官能性ポリマー成分が、約０．１〜約１０ｗｔ％の官能基を含むランダムプロピレンポリマーを含む、請求項６１〜６４のいずれか１項に記載の接着組成物。
【請求項６６】
前記官能性ポリマー成分が、約０．５〜約５ｗｔ％の官能基を含む、請求項６１〜６５のいずれか１項に記載の接着組成物。
【請求項６７】
前記官能基が無水マレイン酸である、請求項６１〜６６のいずれか１項に記載の接着組成物。
【請求項６８】
前記極性基材の極性が、前記非極性基材の極性よりも少なくとも０．１５ｘｐユニット高く、所定の基材「ｓ」に対するｘｐが、式：
ｘｓｐ＝γｓｐ／γｓ
によって定義され、式中、γｓは、所定の基材「ｓ」の表面張力であり、等式：
γｓ＝γｓｄ＋γｓｐ
によって定義され、式中、γｓｄは、所定の基材「ｓ」の表面張力の分散成分であり、分散力相互作用から生じ、γｓｐは、所定の基材「ｓ」の表面量力の極性成分であり、双極子および特定の相互作用から生じる、請求項６１〜６７のいずれか１項に記載の接着組成物。
【請求項６９】
前記極性基材の極性が、非極性基材の極性よりも少なくとも０．２０ｘｐユニット高い、請求項６１〜６８のいずれか１項に記載の接着組成物。
【請求項７０】
前記極性基材の極性が、非極性基材の極性よりも少なくとも０．２５ｘｐユニット高い、請求項６１〜６９のいずれか１項に記載の接着組成物。
【請求項７１】
前記極性基材の極性が、非極性基材の極性よりも少なくとも０．３０ｘｐユニット高い、請求項６１〜７０のいずれか１項に記載の接着組成物。
【請求項７２】
前記極性基材の極性が、非極性基材の極性よりも少なくとも０．４０ｘｐユニット高い、請求項６１〜７１のいずれか１項に記載の接着組成物。
【請求項７３】
前記極性基材の極性が、非極性基材の極性よりも少なくとも０．５０ｘｐユニット高い、請求項６１〜７２のいずれか１項に記載の接着組成物。
【請求項７４】
前記極性基材の極性が、非極性基材の極性よりも少なくとも０．７５ｘｐユニット高い、請求項６１〜７３のいずれか１項に記載の接着組成物。
【請求項７５】
接着組成物を製造するためのプロセスであって、該プロセスは、１〜７０Ｊ／ｇの融解熱および少なくとも７５％のｍｍ三連子立体規則性指数を有するランダムプロピレンポリマー、Ｃ２−Ｃ２０ポリマーおよび少なくとも０．１ｗｔ％の官能基を含む官能性ポリマー成分、および非官能性可塑剤を組み合わせ、該接着組成物を製造する工程を含み、該接着組成物は、極性基材に対して２０℃で少なくとも１７５Ｎ／ｍ（１ｌｂ／ｉｎ）のＴピール接着性を有し、非極性基材に対して少なくとも１７５Ｎ／ｍ（１ｌｂ／ｉｎ）のＴピール接着性を有し、極性基材の極性は、非極性基材の極性よりも少なくとも０．１０ユニット高く、シンジオタクチックに富んだ官能性ポリオレフィンポリマーは組成物の重量に対して５ｗｔ％以下で存在するプロセス。
【請求項７６】
前記ランダムプロピレンポリマーが、プロピレン、およびエチレンまたは４〜６個の炭素原子を有する他のアルファオレフィンから選択されるコモノマーを含む、請求項７５に記載のプロセス。
【請求項７７】
前記プロピレンポリマーが、
６８〜９２モルパーセントのプロピレン；
８〜３２モルパーセントの前記コモノマー
を含む、請求項７５〜７６のいずれか１項に記載のプロセス。
【請求項７８】
前記接着組成物が、アイソタクチックなポリプロピレンに対して約５９５Ｎ／ｍ（３．４ｌｂ／ｉｎ）を超えるＴピール接着性、アルミニウムに対して約７００Ｎ／ｍ（４．０ｌｂ／ｉｎ）を超えるＴピール接着性、およびポリエステルに対して約１９２．５Ｎ／ｍ（１．１ｌｂ／ｉｎ）を超えるＴピール接着性を有する、請求項７５〜７７のいずれか１項に記載のプロセス。
【請求項７９】
前記極性基材の極性が、前記非極性基材の極性よりも少なくとも０．２０ｘｐユニット高く、所定の基材「ｓ」に対するｘｐが、式：
ｘｓｐ＝γｓｐ／γｓ
によって定義され、式中、γｓは、所定の基材「ｓ」の表面張力であり、等式：
γｓ＝γｓｄ＋γｓｐ
によって定義され、式中、γｓｄは、所定の基材「ｓ」の表面張力の分散成分であり、分散力相互作用から生じ、γｓｐは、所定の基材「ｓ」の表面量力の極性成分であり、双極子および特定の相互作用から生じる、請求項７５〜７８のいずれか１項に記載のプロセス。
【請求項８０】
請求項１〜７４のいずれか１項に記載の接着組成物、または請求項７５〜７９のいずれか１項に記載の方法によって製造される接着組成物を含む物品。
【請求項８１】
前記物品がおむつを含む、請求項８０に記載の物品。
【請求項８２】
前記物品が女性用生理用品である、請求項８０に記載の物品。
【請求項８３】
前記物品が不織布基材を含む、請求項８０に記載の物品。
【請求項８４】
請求項１〜７４のいずれか１項に記載の接着組成物、または請求項７５〜７９のいずれか１項に記載の方法によって製造される接着組成物を含む成形品。
【請求項８５】
請求項１〜７４のいずれか１項に記載の接着組成物、または請求項７５〜７９のいずれか１項に記載の方法によって製造される接着組成物を含む繊維。
【請求項８６】
請求項１〜７４のいずれか１項に記載の接着組成物、または請求項７５〜７９のいずれか１項に記載の方法によって製造される接着組成物を含む不織布。
【請求項８７】
請求項１〜７４のいずれか１項に記載の接着組成物、または請求項７５〜７９のいずれか１項に記載の方法によって製造される接着組成物を用いて少なくとも部分的に被覆される繊維。
【請求項８８】
請求項１〜７４のいずれか１項に記載の接着組成物、または請求項７５〜７９のいずれか１項に記載の方法によって製造される接着組成物で少なくとも部分的に被覆される不織布。
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
１〜７０Ｊ／ｇの融解熱および少なくとも７５％のｍｍ三連子立体規則性指数を有する０．１ｗｔ％〜９９ｗｔ％のランダムプロピレンポリマー成分；
少なくとも０．１ｗｔ％の官能基を含むＣ２−Ｃ２０オレフィンを含む接着組成物官能性ポリマー成分の全重量に対して、０．１ｗｔ％〜９９ｗｔ％の官能性ポリマー成分；および
０．１〜９９ｗｔ％の非官能性可塑剤
を含む接着組成物であって、該接着組成物は、極性基材に対して２０℃で少なくとも１７５Ｎ／ｍ（１ｌｂ／ｉｎ）のＴピール接着性を有し、非極性基材に対して２０℃で少なくとも１７５Ｎ／ｍ  Ｐａ（１ｌｂ／ｉｎ）のＴピール接着性を有し、極性基材の極性は、非極性基材の極性よりも少なくとも０．１０ユニット高く、シンジオタクチックに富んだ官能性ポリオレフィンは５ｗｔ％以下で存在する接着組成物。
【請求項２】
前記官能基が、無水マレイン酸である、請求項１に記載の接着組成物。
【請求項３】
ランダムプロピレンポリマーが、
（ａ）エチレンおよび４〜６個の炭素原子を有する他のアルファオレフィンから選択されるコモノマーをさらに含み；
（ｂ）５，０００，０００以下の重量平均分子量（Ｍｗ）、および／または３，０００，０００以下の数平均分子量（Ｍｎ）、および／または１０，０００，０００以下のｚ平均分子量（Ｍｚ）を有し；および
（ｃ）２０℃で３００％以上の破壊伸び率、および／または１４００ＭＰａ未満の曲げ弾性率を有する
請求項１または２に記載の接着組成物。
【請求項４】
２０℃で極性基材に対する少なくとも３５０Ｎ／ｍ（２ｌｂ／ｉｎ）のＴピール接着性を有する、請求項１〜３のいずれか１項に記載の接着組成物。
【請求項５】
前記ランダムプロピレンポリマーが、１．５〜４０のＭｗ／Ｍｎ、および／または０．９９を超えるｇ’インデックス、および／または約１４０℃以下の結晶化温度、および／または約０．２ｇ／１０分より大きいかまたはそれに等しいメルトフローレート、および／または約０．５〜約３５ジュール／グラムの融解熱を有する、請求項１〜４のいずれか１項に記載の接着組成物。
【請求項６】
前記非官能性可塑剤が、２００℃以上の引火点、−１０℃以下の流動点、１２０以上の粘度指数、またはそれらの組み合わせを有する、請求項１〜５のいずれか１項に記載の接着組成物。
【請求項７】
前記極性基材の極性が、前記非極性基材の極性よりも少なくとも０．２０ｘｐユニット高く、所定の基材「ｓ」に対するｘｐが、式：
ｘｓｐ＝γｓｐ／γｓ
によって定義され、式中、γｓは、所定の基材「ｓ」の表面張力であり、等式：
γｓ＝γｓｄ＋γｓｐ
によって定義され、式中、γｓｄは、所定の基材「ｓ」の表面張力の分散成分であり、分散力相互作用から生じ、γｓｐは、所定の基材「ｓ」の表面量力の極性成分であり、双極子および特定の相互作用から生じる、請求項１〜６のいずれか１項に記載の接着組成物。
【請求項８】
請求項１〜７のいずれか１項に記載の接着組成物を製造するためのプロセスであって、このプロセスは１〜７０Ｊ／ｇの融解熱および少なくとも７５％のｍｍ三連子立体規則性指数を有するランダムプロピレンポリマー、Ｃ２−Ｃ２０ポリマーおよび少なくとも０．１ｗｔ％の官能基を含む官能性ポリマー成分、および非官能性可塑剤を組み合わせる該接着組成物を製造する工程を含み、該接着組成物は、極性基材に対して２０℃で少なくとも１７５Ｎ／ｍ（１ｌｂ／ｉｎ）のＴピール接着性を有し、非極性基材に対して少なくとも１７５Ｎ／ｍ（１ｌｂ／ｉｎ）のＴピール接着性を有し、極性基材の極性は、非極性基材の極性よりも少なくとも０．１０ユニット高く、シンジオタクチックに富んだ官能性ポリオレフィンポリマーは組成物の重量に対して５ｗｔ％以下で存在するプロセス。
【請求項９】
請求項１〜７のいずれか１項に記載の接着組成物を含む物品。
【請求項１０】
請求項１〜７のいずれか１項に記載の接着組成物を用いて少なくとも部分的に被覆される繊維または不織布。
【国際調査報告】
2008546890.tif 000027
2008546890.tif 000028